(57)【要約】【課題】重合性化合物を含有する液晶媒体を提供する。【解決手段】本発明は、重合性化合物を含む液晶（ＬＣ：ｌｉｑｕｉｄ  ｃｒｙｓｔａｌ）媒体と、それを調製する方法と、光学的、電気光学的および電子的目的のためで、特にＬＣディスプレイにおけるそれの使用と、およびそれを含むＬＣディスプレイとに関する。【選択図】なし【特許請求の範囲】
【請求項１】
重合性成分Ａ）を含む液晶（ＬＣ、ｌｉｑｕｉｄ  ｃｒｙｓｔａｌ）媒体であって、
重合性成分Ａ）は、
重合性基および二環式または多環式炭化水素基を含む１種類以上の第１重合性化合物と、および
重合性基および直鎖状、分枝状または単環式の炭化水素基を含む１種類以上の第２重合性化合物と、および
直鎖状、分枝状または単環式の炭化水素基および、それに接続されたそれぞれ互いに異なる２個の重合性基を含む１種類以上の第３重合性化合物と
を含むＬＣ媒体。
【請求項２】
成分Ａ）は、式Ｉから選択される１種類以上の第１重合性化合物を含むことを特徴とする請求項１に記載のＬＣ媒体。
【化１】
2018522104.tif 000218
（式中、
Ｐは、重合性基であり、
Ｓｐは、スペーサー基または単結合であり、
Ｇ１は、６〜２０個の環原子を有する２環式、３環式または４環式炭化水素基、好ましくは架橋または縮合された２環式、３環式または４環式アルキル基であり、これらは１個以上の基Ｌで置換されてよく、
Ｌは、Ｆ、Ｃｌ、−ＣＮ、−ＮＯ２、−ＮＣＯ、−ＮＣＳ、−ＯＣＮ、−ＳＣＮ、−Ｃ（＝Ｏ）Ｎ（Ｒｘ）２、−Ｃ（＝Ｏ）Ｙ１、−Ｃ（＝Ｏ）Ｒｘ、−Ｎ（Ｒｘ）２、５〜２０個の環原子を有する置換されてよいシリル、置換されてよいアリールもしくはヘテロアリールまたは１〜２５個、特に好ましくは１〜１０個のＣ原子を有する直鎖状もしくは分岐状のアルキルであって、ただし加えて１個以上の隣接しないＣＨ２基は互いに独立に、Ｏおよび／またはＳ原子が互いに直接連結しないようにして、−Ｃ（Ｒ０）＝（Ｒ００）−、−Ｃ≡Ｃ−、−Ｎ（Ｒ０）−、−Ｏ−、−Ｓ−、−ＣＯ−、−ＣＯ−Ｏ−、−Ｏ−ＣＯ−、−Ｏ−ＣＯ−Ｏ−で置き換えられてよく、ただし加えて１個以上のＨ原子は、Ｆ、Ｃｌ、−ＣＮで置き換えられてよく、
Ｒｘは、Ｈ、Ｆ、Ｃｌ、ＣＮ、直鎖状、分岐状または環状で１〜２５個のＣ原子を有するアルキルであり、ただし１個以上の隣接しないＣＨ２基は、Ｏ−および／またはＳ−原子が互いに直接連結しないようにして、−Ｏ−、−Ｓ−、−ＣＯ−、−ＣＯ−Ｏ−、−Ｏ−ＣＯ−、−Ｏ−ＣＯ−Ｏ−で置き換えられてよく、ただし１個以上のＨ原子は、それぞれＦまたはＣｌで置き換えられてよく、
Ｒ０、Ｒ００は、Ｈまたは１〜２０個のＣ原子を有するアルキルであり、
Ｙ１は、ハロゲンである。）
【請求項３】
成分Ａ）は、以下の式から選択される１種類以上の第１重合性化合物を含むことを特徴とする請求項１または２に記載のＬＣ媒体。
【化２】
2018522104.tif 000219
（式中、ＰおよびＳｐは請求項２で与える意味を有し、Ｗ１１、Ｗ１２およびＷ１３は互いに独立に、Ｈ、ＦまたはＣ１〜Ｃ１２−アルキルであり、シクロアルキル基は、請求項２で定義した通りの１個以上の基Ｌで置換されてよい。）
【請求項４】
成分Ａ）は、以下の式から選択される１種類以上の第１重合性化合物を含むことを特徴とする請求項１〜３のいずれか１項に記載のＬＣ媒体。
【化３】
2018522104.tif 000220
【化４】
2018522104.tif 000221
【化５】
2018522104.tif 000222
【請求項５】
成分Ａ）は、式ＩＩから選択される１種類以上の第２重合性化合物を含むことを特徴とする請求項１〜４のいずれか１項に記載のＬＣ媒体。
【化６】
2018522104.tif 000223
（式中、ＰおよびＳｐは請求項２で与える意味を有し、Ｇ２は１〜２０個のＣ原子を有する直鎖状、分岐状または単環式アルキル基であり、該アルキル基は一フッ素化、多フッ素化またはパーフッ素化されてよく、請求項２で定義する通りの１個以上の基Ｌで置換されてよく、ただし１個以上のＣＨ２基はＯ原子が互いに直接隣接しないように、−Ｏ−、−ＣＯ−、−Ｏ−ＣＯ−または−ＣＯ−Ｏ−で置き換えられてよい。）
【請求項６】
成分Ａ）は、以下の式から選択される１種類以上の第２重合性化合物を含むことを特徴とする請求項１〜５のいずれか１項に記載のＬＣ媒体。
【化７】
2018522104.tif 000224
（式中、個々の基は、それぞれ互いに独立に、それぞれの出現で同一または異なって、以下の意味を有する：
Ｐ、Ｓｐは、請求項２で定義する通りであり、
Ｗ１１、Ｗ１２は、Ｈ、Ｆまたは直鎖状もしくは分岐状Ｃ１〜Ｃ１２−アルキルであり、
Ｗ１３、Ｗ１４は、ＨまたはＦであり、
ｎ１は、２〜１５の整数であり、
ｎ２、ｎ３は、０または１〜３の整数であり、
ｎ５          １〜５の整数、
ｎ６、ｎ７    ０または１〜１５の整数。）
【請求項７】
成分Ａ）は、以下の式から選択される１種類以上の第２重合性化合物を含むことを特徴とする請求項１〜６のいずれか１項に記載のＬＣ媒体。
【化８】
2018522104.tif 000225
【化９】
2018522104.tif 000226
【化１０】
2018522104.tif 000227
【化１１】
2018522104.tif 000228
【請求項８】
成分Ａ）は、式ＩＩＩから選択される１種類以上の第３重合性化合物を含むことを特徴とする請求項１〜７のいずれか１項に記載のＬＣ媒体。
【化１２】
2018522104.tif 000229
（式中、
Ｐ１およびＰ２は、それぞれ互いに異なる重合性基を表し、
Ｓｐ１、Ｓｐ２は、それぞれ互いに独立に同一もしくは異なるスペーサー基または単結合を表し、
Ｇ３は、１〜２０個のＣ原子を有する直鎖状、分岐状または単環式アルキル基であり、該アルキル基は一フッ素化、多フッ素化またはパーフッ素化されてよく、式Ｉで定義する通りの１個以上の基Ｌで置換されてよく、ただし１個以上のＣＨ２基はＯ原子が互いに直接隣接しないように、−Ｏ−、−ＣＯ−、−Ｏ−ＣＯ−または−ＣＯ−Ｏ−で置き換えられてよい。）
【請求項９】
第３重合性化合物において重合性基は、アクリレート、メタクリレート、エタクリレートおよびビニルオキシ基から選択されることを特徴とする請求項１〜８のいずれか１項に記載のＬＣ媒体。
【請求項１０】
成分Ａ）は、以下の式から選択される１種類以上の第３重合性化合物を含むことを特徴とする請求項１〜９のいずれか１項に記載のＬＣ媒体。
【化１３】
2018522104.tif 000230
（式中、Ｐ１、Ｐ２、Ｓｐ１、Ｓｐ２は、請求項８で定義する通りであり、
Ｗ１１は、それぞれの出現で同一または異なって、Ｈ、ＦまたはＣ１〜Ｃ１２−アルキルであり、
ｎ１は、２〜１５の整数であり、
ｎ２、ｎ３は、それぞれ互いに独立に、０または１〜３の整数であり、
ｎ４は、０または１〜１５の整数であり、
および式ＩＩＩ２においてシクロヘキシレン環は、１個以上の同一または異なる基Ｗ１１で置換されてよい。）
【請求項１１】
成分Ａ）は、以下の式から選択される１種類以上の第３重合性化合物を含むことを特徴とする請求項１〜１０のいずれか１項に記載のＬＣ媒体。
【化１４】
2018522104.tif 000231
【化１５】
2018522104.tif 000232
【化１６】
2018522104.tif 000233
【化１７】
2018522104.tif 000234
【化１８】
2018522104.tif 000235
【請求項１２】
成分Ａ）は、１個以上の芳香族もしくはヘテロ芳香族環または縮合芳香族もしくはヘテロ芳香族環を含有する環系と、それに接続されたそれぞれ互いに異なる２個の重合性基とを含む１種類以上の第４重合性化合物を含むことを特徴とする請求項１〜１１のいずれか１項に記載のＬＣ媒体。
【請求項１３】
成分Ａ）は、以下の式から選択される１種類以上の第４重合性化合物を含むことを特徴とする請求項１〜１２のいずれか１項に記載のＬＣ媒体。
【化１９】
2018522104.tif 000236
（式中、Ｐ１、Ｐ２、Ｓｐ１、Ｓｐ２は、請求項８で定義する通りであり、
Ｂ１およびＢ２は、それぞれ互いに独立に、それぞれの出現で同一または異なって、好ましく４〜２５個の環原子を有する芳香族、ヘテロ芳香族、脂環式またはヘテロ環式基であって、また該基は縮合環を含有してもよく、該基は無置換であるか式Ｉで定義する通りのＬで一置換または多置換されており、ただしＢ１およびＢ２の少なくとも一方は芳香族またはヘテロ芳香族基を表し、
Ｚｂは、それぞれの出現で同一または異なって、−Ｏ−、−Ｓ−、−ＣＯ−、−ＣＯ−Ｏ−、−ＯＣＯ−、−Ｏ−ＣＯ−Ｏ−、−ＯＣＨ２−、−ＣＨ２Ｏ−、−ＳＣＨ２−、−ＣＨ２Ｓ−、−ＣＦ２Ｏ−、−ＯＣＦ２−、−ＣＦ２Ｓ−、−ＳＣＦ２−、−（ＣＨ２）ｎ１１−、−ＣＦ２ＣＨ２−、−ＣＨ２ＣＦ２−、−（ＣＦ２）ｎ１１−、−ＣＨ＝ＣＨ−、−ＣＦ＝ＣＦ−、−Ｃ≡Ｃ−、−ＣＨ＝ＣＨ−ＣＯＯ−、−ＯＣＯ−ＣＨ＝ＣＨ−、ＣＲ０Ｒ００または単結合であり、
Ｒ０およびＲ００は、それぞれ互いに独立に、Ｈまたは１〜１２個のＣ原子を有するアルキルを表し、
ｍは、０、１、２、３または４を表し、
ｎ１１は、１、２、３または４を表す。）
【請求項１４】
成分Ａ）は、以下の式から選択される１種類以上の第４重合性化合物を含むことを特徴とする請求項１〜１３のいずれか１項に記載のＬＣ媒体。
【化２０】
2018522104.tif 000237
【化２１】
2018522104.tif 000238
（式中、Ｐ１、Ｐ２、Ｓｐ１、Ｓｐ２およびＬは、請求項８で定義する通りであり、
Ｚ１は、−Ｏ−、−ＣＯ−、−Ｃ（ＲｙＲｚ）−または−ＣＦ２ＣＦ２−であり、
Ｚ２、Ｚ３は、それぞれ互いに独立に、−ＣＯ−Ｏ−、−Ｏ−ＣＯ−、−ＣＨ２Ｏ−、−ＯＣＨ２−、−ＣＦ２Ｏ−、−ＯＣＦ２−または−（ＣＨ２）ｎ−であり、ただしｎ１１は、２、３または４であり、
ＲｙおよびＲｚは、それぞれ互いに独立に、Ｈ、Ｆ、ＣＨ３またはＣＦ３であり、
ｒは、０、１、２、３または４であり、
ｓは、０、１、２または３であり、
ｔは、０、１または２である。）
【請求項１５】
ＬＣ媒体中の第１、第２、第３および第４重合性化合物の濃度は、１〜３０重量％であることを特徴とする請求項１〜１４のいずれか１項に記載のＬＣ媒体。
【請求項１６】
ＬＣ媒体中の第２重合性化合物に対する第１重合性化合物の比は、１０：１〜１：１０であることを特徴とする請求項１〜１５のいずれか１項に記載のＬＣ媒体。
【請求項１７】
成分Ｂ）は、式ＡおよびＢから選択される１種類以上の化合物を含むことを特徴とする請求項１〜１６のいずれか１項に記載のＬＣ媒体。
【化２２】
2018522104.tif 000239
（式中、個々の基は、それぞれ互いに独立に、それぞれの出現で同一または異なって、以下の意味を有する：
【化２３】
2018522104.tif 000240
Ｒ２１、Ｒ３１                    それぞれ互いに独立に、１〜９個のＣ原子を有するアルキル、アルコキシ、オキサアルキルもしくはアルコキシアルキルまたは２〜９個のＣ原子を有するアルケニルもしくはアルケニルオキシ、これらの基は全てフッ素化されてよく、
Ｘ０                              Ｆ、Ｃｌ、１〜６個のＣ原子を有するハロゲン化アルキルもしくはアルコキシまたは２〜６個のＣ原子を有するハロゲン化アルケニルもしくはアルケニルオキシ、
Ｚ３１                            −ＣＨ２ＣＨ２−、−ＣＦ２ＣＦ２−、−ＣＯＯ−、トランス−ＣＨ＝ＣＨ−、トランス−ＣＦ＝ＣＦ−、−ＣＨ２Ｏ−または単結合、
Ｌ２１、Ｌ２２、Ｌ３１、Ｌ３２    それぞれ互いに独立にＨまたはＦ、
ｇ                                ０、１、２または３。）
【請求項１８】
成分Ｂ）は式Ａおよび／またはＢの化合物に加えて、アルケニル基を含有する式Ｅの１種類以上の化合物を含むことを特徴とする請求項１７に記載のＬＣ媒体。
【化２４】
2018522104.tif 000241
（式中、個々の基は、それぞれの出現で同一または異なって、それぞれ互いに独立に、以下の意味を有する：
【化２５】
2018522104.tif 000242
【化２６】
2018522104.tif 000243
ＲＡ１    ２〜９個のＣ原子を有するアルケニル、また環ＸおよびＹの少なくとも１個がシクロヘキセニルを表す場合、ＲＡ２の意味の１つ、
ＲＡ２    １〜１２個のＣ原子を有するアルキル、ただし加えて、１個または２個の隣接していないＣＨ２基は、Ｏ原子が互いに直接連結しないようにして、−Ｏ−、−ＣＨ＝ＣＨ−、−ＣＯ−、−ＯＣＯ−または−ＣＯＯ−で置き換えられていてもよく、
ｘ        １または２。）
【請求項１９】
成分Ｂ）は、式ＣＹおよびＰＹから選択される１種類以上の化合物を含むことを特徴とする請求項１〜１９のいずれか１項に記載のＬＣ媒体。
【化２７】
2018522104.tif 000244
（式中、
ａは、１または２を表し、
ｂは、０または１を表し、
【化２８】
2018522104.tif 000245
Ｒ１およびＲ２は、それぞれ互いに独立に、１〜１２個のＣ原子を有するアルキル（ただし加えて１個または２個の隣接しないＣＨ２基は、Ｏ原子が互いに直接連結しないようにして、−Ｏ−、−ＣＨ＝ＣＨ−、−ＣＯ−、−ＯＣＯ−または−ＣＯＯ−で置き換えられてよい。）、好ましくは１〜６個のＣ原子を有するアルキルまたはアルコキシを表し、
ＺｘおよびＺｙは、それぞれ互いに独立に、−ＣＨ２ＣＨ２−、−ＣＨ＝ＣＨ−、−ＣＦ２Ｏ−、−ＯＣＦ２−、−ＣＨ２Ｏ−、−ＯＣＨ２−、−ＣＯ−Ｏ−、−Ｏ−ＣＯ−、−Ｃ２Ｆ４−、−ＣＦ＝ＣＦ−、−ＣＨ＝ＣＨ−ＣＨ２Ｏ−または単結合、好ましくは単結合を表し、
Ｌ１〜４は、それぞれ互いに独立に、Ｆ、Ｃｌ、ＯＣＦ３、ＣＦ３、ＣＨ３、ＣＨ２Ｆ、ＣＨＦ２を表す。）
【請求項２０】
成分Ｂ）は、式ＡＮおよびＡＹから選択される１種類以上のアルケニル化合物を含むことを特徴とする請求項１９に記載のＬＣ媒体。
【化２９】
2018522104.tif 000246
（式中、個々の基は、それぞれの出現において同一または異なって、それぞれ互いに独立に以下の意味を有する：
【化３０】
2018522104.tif 000247
【化３１】
2018522104.tif 000248
【化３２】
2018522104.tif 000249
ＲＡ１      ２〜９個のＣ原子を有するアルケニル、環Ｘ、ＹおよびＺの少なくとも１つがシクロヘキセニルを表す場合、またＲＡ２の意味の１つ、
ＲＡ２      １〜１２個のＣ原子を有するアルキル、ただし加えて１個または２個の隣接しないＣＨ２基は、Ｏ原子が互いに直接連結しないようにして、−Ｏ−、−ＣＨ＝ＣＨ−、−ＣＯ−、−ＯＣＯ−または−ＣＯＯ−で置き換えられてよく、
Ｚｘ        −ＣＨ２ＣＨ２−、−ＣＨ＝ＣＨ−、−ＣＦ２Ｏ−、−ＯＣＦ２−、−ＣＨ２Ｏ−、−ＯＣＨ２−、−ＣＯ−Ｏ−、−Ｏ−ＣＯ−、−Ｃ２Ｆ４−、−ＣＦ＝ＣＦ−、−ＣＨ＝ＣＨ−ＣＨ２Ｏ−または単結合、好ましくは単結合、
Ｌ１〜４    Ｈ、Ｆ、Ｃｌ、ＯＣＦ３、ＣＦ３、ＣＨ３、ＣＨ２ＦまたはＣＨＦ２Ｈ、好ましくはＨ、ＦまたはＣｌ、
ｘ          １または２、
ｚ          ０または１。）
【請求項２１】
重合性化合物は、重合されていることを特徴とする請求項１〜２０のいずれか１項に記載のＬＣ媒体。
【請求項２２】
請求項１〜２１のいずれか１項に記載のＬＣ媒体を含むＬＣディスプレイ。
【請求項２３】
フレキシブルディスプレイである請求項２２に記載のＬＣディスプレイ。
【請求項２４】
ＴＮ、ＯＣＢ、ＩＰＳ、ＦＦＳ、正−ＶＡ、ＶＡまたはＵＢ−ＦＦＳディスプレイである請求項２２または２３に記載のＬＣディスプレイ。
【請求項２５】
請求項２２〜２４のいずれか１項に記載のＬＣディスプレイを製造する方法であって、
請求項１〜２０のいずれか１項で定義する通りのＬＣ媒体をディスプレイ内に供給する工程と、
ディスプレイの所定の領域で重合性化合物を重合する工程と
を含む方法。
【請求項２６】
ＵＶ照射に曝露して、重合性化合物を光重合する請求項２５に記載の方法。
【請求項２７】
フォトマスクを介してＵＶ照射に曝露して、重合性化合物を光重合する請求項２６に記載の方法。
【請求項２８】
請求項１〜２０のいずれか１項に記載のＬＣ媒体を調製する方法であって、
請求項１、１８〜２０のいずれか１項で定義する通りの液晶成分Ｂ）を、請求項１〜１７のいずれか１項で定義する通りの１種類以上の重合性化合物または成分Ａ）と、および任意成分として更なるＬＣ化合物および／または添加剤と混合する工程を含む方法。
【発明の詳細な説明】
【技術分野】
【０００１】
本発明は、重合性化合物を含む液晶（ＬＣ、ｌｉｑｕｉｄ  ｃｒｙｓｔａｌ）媒体と、それを調製する方法と、光学的、電気光学的および電子的目的のためで、特にフレキシブルＬＣディスプレイにおけるそれの使用と、およびそれを含むＬＣディスプレイとに関する。
【背景技術】
【０００２】
最近、フレキシブル基板ベースのＬＣディスプレイを実現するために、液晶（ＬＣ、ｌｉｑｕｉｄ  ｃｒｙｓｔａｌ）混合物が開発されてきた。これらのＬＣ混合物は、液晶層のギャップ距離の維持を助けるポリマー壁をディスプレイ内に形成できる反応性ポリマー前駆体を含有する、よって、この技術はＬＣ材料を使用して、自由形状および堅牢なディスプレイの製造を可能にする。
【０００３】
自由形状のＬＣディスプレイは、硬質フラットパネルディスプレイ以外の恒久的な形状を有することができ、またはフレキシブルでもあり得る。前者のタイプの最も単純な形態は、ごく最近開発された湾曲型ＴＶであり、視聴者に高度な視聴体験を提供する。これにより１次元のみでなく２次元形状のディスプレイの提供が可能であり、例えば自動車のダッシュボードまたは広告用スクリーンとして使用できる。
【０００４】
また自由形状ディスプレイの他のタイプであるフレキシブルディスプレイも開発されており、例えば、フレキシブルな利点を利用する携帯電話またはスマートウォッチでの使用が提案されてきた。更なる潜在的な用途は折りたたみ可能または巻き取り可能な携帯電話ならびにプレゼンテーションまたはホームエンタテイメント用の超大型スクリーンであって、そのサイズが故に運搬または格納のために巻き取り可能または折りたたみ可能な必要がある。このような装置は有利には、従来のフレキシブルでないＬＣディスプレイで使用される硬質ガラス基板の代わりに、プラスチック基板を基礎とする。
【０００５】
また他のディスプレイの考え方である「破損しない」ディスプレイもプラスチック基板を基礎としており、特に機械的衝撃に対する堅牢性、耐久性および耐性を特色とするディスプレイ設計を指す。解決すべき１つの課題は、携帯機器が通常の使用中に誤って落下したり、他の理由で損傷を受ける危険性が高いことである。これらの機器の価値が高いことを考慮すると、この課題に対する解決策が非常に望ましい。
【０００６】
よって、自由形状または破損しないＬＣディスプレイに対する大きな需要がある。
【０００７】
フレキシブル基板を用いるＬＣディスプレイの主な技術的課題の１つは、ＬＣ層の厚さが適切なデバイス動作にとって重要であることである。所定のＬＣ層の厚さおよびＬＣ材料特性の適切な組み合わせによって、ピクセルが黒色状態および光透過状態の間を確実にスイッチできる。層の厚さが変化する場合には基板間のギャップ距離との望ましくない干渉の結果、光学的欠陥が目に見えることがある。従って、フレキシブルプラスチック基板の曲げまたは剛性の欠如によってＬＣ層の厚さが影響されないことを保証しなければならない。
【０００８】
硬質ガラス基板を有する従来のＬＣディスプレイでは一定の層厚を規定および維持するために通常、スペーサー粒子をＬＣ層に添加する。自由形状ディスプレイのための可能な解決策は、圧縮に耐え２枚の基板を一緒に結合する両者をできる例えばポリマー壁などの支持構造を組み込むことで、この考え方を採用することである。適切な製造方法は、ポリマー壁構造を予め作製し、基板上にＬＣ混合物を塗布し、続いて上部基板でパネルを閉じることである。この試みの潜在的な課題は例えば、ＬＣ混合物の塗布が支持構造によって妨げられ、上部基板への結合が十分でないことがあることである。
【０００９】
他の解決策はディスプレイを組み立てた後に、フォトリソグラフィ法を用いてポリマー壁構造を作製することである。これは、ポリマー壁の形成法を示す図１に概略的に示されている。図１（ａ）は、ＬＣホスト分子（棒）、重合性モノマー（点）および光開始剤（図示せず）から成るＬＣ混合物を示す。図１（ｂ）に示す通り、ＬＣ混合物をディスプレイ内に充填するか、またはＬＣ混合物を第１基板上に塗布し、第２基板を最上部に乗せ、フォトマスクを通してＵＶ放射（矢印で示す）を印加する。重合誘発相分離が起こり、その結果、図１（ｃ）に示す通りマスクパターンに従って照射領域内にポリマー壁が形成され、ピクセル領域内のＬＣホスト分子（棒）のＬＣ相が復元される。
【００１０】
この方法によるＬＣディスプレイ用途のためのポリマー壁の形成の原理は既知の技術であり、文献に記載されており、様々なディスプレイモードでの使用が示唆されてきた。
【００１１】
例えば、米国特許第６１３０７３８号明細書（特許文献１）および欧州特許出願公開第２８１８５３４号明細書（特許文献２）には、ＬＣホスト混合物中に含有される１種類または２種類の重合性モノマーから形成されたポリマー壁を含むＬＣディスプレイが開示されている。
【００１２】
しかしながら、ポリマー壁が形成されたフレキシブルＬＣディスプレイ内で使用するために現在使用されているＬＣ混合物およびモノマーは、依然としていくつかの欠点を有しており、更なる改良の余地を残している。
【００１３】
例えば先行技術で使用される重合性化合物およびＬＣ媒体は、しばしばポリマー壁とＬＣホスト混合物のＬＣ分子との間の相分離が不十分であることが観察された。これは一方でポリマー壁内にＬＣ分子が望ましくなく包摂され、他方でＬＣホスト混合物中に溶解または分散するポリマー分子の量が増加することにつながり、両方ともディスプレイの性能に悪影響を及ぼし得る。
【００１４】
よってポリマー壁内に閉じ込められたＬＣ分子は、ディスプレイの透明性およびコントラストの低下、異なるスイッチ速度を有するドメインの形成による電気光学的応答の低下ならびにポリマー壁の基板への接着の低下をもたらし得る。一方ＬＣホスト混合物中の望ましくない量のポリマー分子は、ＬＣ混合物の特性に悪影響を及ぼし得る。
【００１５】
更にポリマー壁の厚さが、しばしば一定ではなく変動することが観察され、これは、不均一な大きさのピクセルにつながり得る。加えてしばしばポリマー壁は、一方で機械的圧力に対して十分な安定性を他方で十分な弾性を示さない。またポリマー壁がしばしば厚すぎるため、ディスプレイの透明性およびコントラストが低下する。
【００１６】
従って上記の通りの従来技術で使用される材料の欠点を克服でき、フレキシブルＬＣディスプレイ内で使用するために入手可能で改良されたＬＣ混合物およびモノマーを有することが望ましい。
【先行技術文献】
【特許文献】
【００１７】
【特許文献１】米国特許第６１３０７３８号明細書
【特許文献２】欧州特許出願公開第２８１８５３４号明細書
【発明の概要】
【発明が解決しようとする課題】
【００１８】
本発明は上で示した欠点を有さないか低減した程度にのみ有し、ポリマー壁を備えるフレキシブルＬＣディスプレイで使用するための新規で適切な材料、特に重合性モノマーを含むＬＣホスト混合物を提供する目的を基礎とする。
【００１９】
特に本発明は時間およびコスト効率の良い態様でポリマー壁の形成を可能にし、大量生産に適した重合性モノマーを含むＬＣ媒体を提供する目的を基礎とする。形成されたポリマー壁は、欠陥またはポリマー壁に閉じ込められたＬＣ分子がないか低減された量で、およびＬＣホスト混合物中に溶解したポリマー分子がないか低減された量でＬＣホスト混合物からの明確な相分離を示さなければならない。またポリマー壁は、一定の厚さ、高い弾性、機械的圧力に対する高い安定性および基板に対する良好な接着性を示さなければならない。
【００２０】
本発明の他の目的はフレキシブルディスプレイ用の改良されたＬＣホスト混合物を提供することで、ＬＣホスト混合物は、高い比抵抗値、高いＶＨＲ値、高い信頼性、低い閾電圧、短い応答時間、高い複屈折を示さなければならず、特により長波長で良好なＵＶ吸収を示し、その中に含有されるモノマーが迅速かつ完全な重合し、ディスプレイ内の画像固着の発生が低減または防止される。
【００２１】
本発明の他の目的は、アドレスされた状態での高い透明性、良好なコントラスト、高いスイッチ速度および大きな動作温度範囲を示し、ポリマー壁を備えるＬＣディスプレイを提供することである。
【００２２】
本発明の他の目的は、自由形状および破損しないプラスチック基板ベースのＬＣディスプレイのためのＬＣＤ技術を可能にする改良された技術的解決策を提供することである。
【００２３】
上の目的は本発明に従い、以降に記載し特許請求する通りの材料および方法で達成された。
【００２４】
よって驚くべきことに上述の目的の少なくとも幾つかは、以降に開示し特許請求する通りのＬＣホスト混合物および１種類以上の重合性モノマーを含み、ＬＣ媒体に対して２種類の異なる重合性基を有する重合性化合物を含有するＬＣ媒体を使用することで達成できることが見出された。このようなＬＣ媒体を使用することで、より均一な厚さのポリマー壁ならびにポリマー壁およびＬＣホスト混合物間のより良好な相分離を達成することが可能であることが観察された。
【００２５】
また驚くべきことにＬＣ媒体に含有される重合性化合物は、ＬＣディスプレイの基板間で一定のセルギャップを維持するためのスペーサーを形成するためにも使用できることが見出された。これは、先行技術で通常使用されているスペーサー材料を支援するか、置き換えることさえできる。
【課題を解決するための手段】
【００２６】
本発明は１種類以上の重合性化合物を含み好ましくは成る重合性成分Ａ）と、以降で「ＬＣホスト混合物」とも呼び、１種類以上のメソゲンまたは液晶化合物を含み好ましくは成る液晶成分Ｂ）とを含む液晶（ＬＣ、ｌｉｑｕｉｄ  ｃｒｙｓｔａｌ）媒体に関し、ただし、
重合性成分Ａ）は、
重合性基および二環式または多環式炭化水素基、好ましくは架橋二環式または多環式炭化水素基を好ましくは１個のみ含む１種類以上の第１重合性化合物と、
重合性基および直鎖状、分枝状または単環式の炭化水素基を好ましくは１個のみ含む１種類以上の第２重合性化合物と、
直鎖状、分枝状または単環式の炭化水素基および、それに接続されたそれぞれ互いに異なる２個の重合性基を含む１種類以上の第３重合性化合物と
を含む。
【００２７】
本発明によるＬＣ媒体の液晶成分Ｂ）は以降で「ＬＣホスト混合物」とも呼び好ましくは、非重合性低分子化合物のみから選択されるＬＣ化合物を含有し、任意成分として光開始剤、安定剤またはキラルドーパントなどの更なる添加剤を含有する。
【００２８】
本発明は更に上記および下記の通りのＬＣ媒体またはＬＣディスプレイであって、
重合性化合物または成分Ａ）の化合物が重合されているＬＣ媒体またはＬＣディスプレイに関する。
【００２９】
本発明は更に上記および下記の通りのＬＣ媒体を調製する方法であって、
上記および下記の通りのＬＣホスト混合物または成分Ｂ）を、上記および下記の通りの１種類以上の重合性化合物と、および任意成分として更なるＬＣ化合物および／または添加剤と混合する工程を含む方法に関する。
【００３０】
本発明は更にＬＣディスプレイ、好ましくはフレキシブルＬＣディスプレイにおけるＬＣ媒体の使用に関する。
【００３１】
本発明は更に上記および下記の通りのＬＣ媒体を含むＬＣディスプレイに関する。
【００３２】
本発明は更に上記および下記の通りの１種類以上の重合性化合物または重合性成分Ａ）を重合することで得ることが可能なポリマー壁を含むか、または上記および下記の通りのＬＣ媒体を含むＬＣディスプレイに関する。
【００３３】
本発明は更に上記および下記の通りの１種類以上の重合性化合物または重合性成分Ａ）を重合することで得ることが可能なスペーサーを含むか、または上記および下記の通りのＬＣ媒体を含むＬＣディスプレイに関する。
【００３４】
本発明によるＬＣディスプレイは好ましくはフレキシブルディスプレイで、好ましくはＴＮ、ＯＣＢ、ＩＰＳ、ＦＦＳ、正−ＶＡ、ＶＡまたはＵＢ−ＦＦＳディスプレイである。
【００３５】
本発明は更に、２枚の基板（それらの少なくとも一方は光に対して透明である。）と、それぞれの基板上に提供された電極または基板の一方のみ上に提供された２つの電極と、基板間に配置された上記および下記の通りのＬＣ媒体の層とを含むＬＣディスプレイであって、
重合性化合物はディスプレイの基板間で重合されているＬＣディスプレイに関する。
【００３６】
本発明は更に上記および下記の通りのＬＣディスプレイを製造する方法であって、
上記および下記の通りのＬＣ媒体をディスプレイの基板間に充填または他の方法で提供する工程と、重合性化合物を重合する工程とを含む方法に関する。
【００３７】
本発明によるディスプレイは、好ましくは透明層の形態で基板の一方または両方に設ける２つの電極を有する。幾つかのディスプレイ例えば、ＴＮ、ＯＣＢまたはＶＡディスプレイにおいては、２枚の基板のそれぞれに１つの電極を設ける。他のディスプレイ例えば、ＩＰＳ、ＦＦＳまたはＵＢ−ＦＦＳディスプレイにおいては、２枚の基板の一方のみに両方の電極を設ける。
【００３８】
重合性成分の重合性化合物は好ましくは光重合により、非常に好ましくはＵＶ光重合により重合される。
【図面の簡単な説明】
【００３９】
【図１】図１は、従来技術によるおよび本発明によるディスプレイにおけるポリマー壁の形成方法を概略的に示す。
【図２】図２は、重合後（ａ）、機械的ストレス試験後（ｂ）および熱的ストレス試験後（ｃ）の比較例Ａによる重合性混合物Ｃ１を含有する試験用セルの偏光顕微鏡像を示す。
【図３】図３は、重合後（ａ）、機械的ストレス試験後（ｂ）および熱的ストレス試験後（ｃ）の使用例Ａによる重合性混合物１を含有する試験用セルの偏光顕微鏡像を示す。
【図４】図４は、重合後（ａ）、機械的ストレス試験後（ｂ）および熱的ストレス試験後（ｃ）の使用例Ｂによる重合性混合物２を含有する試験用セルの偏光顕微鏡像を示す。
【図５】図５は、第２ＵＶ照射工程後（ａ）および熱的ストレス試験後（ｂ）の使用例Ｂによる重合性混合物２を含有する試験用セルの偏光顕微鏡像を示す。
【図６】図６は、重合後（ａ）および機械的ストレス試験後（ｂ）の使用例Ｃによる重合性混合物３、４および５を含有する試験用セルの偏光顕微鏡像を示す。
【図７】図７は、重合後（ａ）および機械的ストレス試験後（ｂ）の使用例Ｄによる重合性混合物６、７および８を含有する試験用セルの偏光顕微鏡像を示す。
【図８】図８は、重合後の使用例Ｅによる重合性混合物１１を含有する試験用セルの偏光顕微鏡像を示す。
【発明を実施するための形態】
【００４０】
上および下において用語「二環式または多環式基」は２個以上の縮合環、即ち少なくとも１個の共通する原子を共有する環から成る基を意味すると（異なる環に属する原子間の共有結合を介して連結されている環とは対照的に）解し、ただし環の縮合は
ａ）例えばビシクロ［２．２．１］ヘプタン（ノルボルネン）またはトリシクロ［３．３．３．１］デカン（アダマンタン）などにおいてのように一連の原子（橋頭）にわたって生じ、以降「架橋二環式または多環式基」とも呼び、
ｂ）例えばビシクロ［４．４．０］デカン（デカリン）などにおいてのように２個の原子間の結合にわたって生じ、以降「縮合二環式または多環式基」とも呼び、
ｃ）例えばスピロ［４．５］デカンなどにおいてのように単一の原子（スピロ原子）において生じ、以降「スピロ環式基」とも呼ぶ。
【００４１】
他に示さない限り反応性メソゲンを指すときに、略称「ＲＭ」を上および下で使用する。
【００４２】
上および下において１個の重合性反応性基を有する重合性化合物またはＲＭを「一反応性」とも呼び、２個の重合性反応性基を有する重合性化合物またはＲＭを「二反応性」とも呼び、３個の重合性反応性基を有する重合性化合物またはＲＭを「三反応性」とも呼ぶ。
【００４３】
他に示さない限りＬＣホスト混合物（即ち、ＲＭまたは重合性化合物を有さない。）を指すときに表現「ＬＣ混合物」を使用し、一方ＬＣホスト混合物にＲＭ（１種類または多種類）または重合性化合物を足したときに「ＬＣ媒体」という表現を使用する。
【００４４】
他に明記しない限り重合性化合物およびＲＭは、好ましくはアキラル化合物から選択する。
【００４５】
本明細書において使用する場合、用語「活性層」および「スイッチ可能層」は、電界または磁界などの外部からの刺激で分子の配向が変化し、結果として偏光または非偏光に対する層の透過性が変化する、例えばＬＣ分子などの構造的および光学的異方性を有する１種類以上の分子を含む電気光学的ディスプレイ、例えばＬＣディスプレイにおける層を意味する。
【００４６】
本明細書で使用する場合、用語「反応性メソゲン」および「ＲＭ（ｒｅａｃｔｉｖｅ  ｍｅｓｏｇｅｎ）」は、メソゲンまたは液晶骨格と、その骨格に連結され重合に適切な１個以上の官能基とを含有する化合物を意味すると解し、また、その官能基を「重合性基」または「Ｐ」とも呼ぶ。
【００４７】
他に述べない限り本明細書において使用する場合、用語「重合性化合物」は重合性モノマー化合物を意味すると解する。
【００４８】
本明細書において使用する場合、用語「低分子量化合物」は「ポリマー化合物」または「ポリマー」に対する用語で、モノマーであり、および／または重合反応で調製されない化合物を意味すると解する。
【００４９】
本明細書において使用する場合、用語「非重合性化合物」は、ＲＭまたは重合性化合物の重合のために通常適用する条件下において重合に適する官能基を含有しない化合物を意味すると解する。
【００５０】
本明細書において使用する場合、用語「メソゲン基」は当業者に既知で文献に記載されており、その引力および斥力的相互作用の異方性によって、低分子量または高分子物質中で液晶（ＬＣ：ｌｉｑｕｉｄ−ｃｒｙｓｔａｌｌｉｎｅ）相の発生に本質的に寄与する基を意味する。メソゲン基を含有する化合物（メソゲン化合物）は、それ自身では必ずしもＬＣ相を有する必要はない。また、他の化合物と混合後および／または重合後のみに、メソゲン化合物がＬＣ相挙動を示すことも可能である。典型的なメソゲン基は、例えば、剛直な棒状または円盤状の形状のユニットである。メソゲンまたはＬＣ化合物に関して使用する用語および定義の概説は、Ｐｕｒｅ  Ａｐｐｌ．Ｃｈｅｍ．２００１年、７３巻（５号）、８８８頁およびＣ．Ｔｓｃｈｉｅｒｓｋｅ、Ｇ．Ｐｅｌｚｌ、Ｓ．Ｄｉｅｌｅ、Ａｎｇｅｗ．Ｃｈｅｍ．２００４年、１１６巻、６３４０〜６３６８頁において与えられている。
【００５１】
本明細書において使用する場合、用語「スペーサー基」は、以降では「Ｓｐ」とも呼ばれ、当業者に既知で文献に記載されており、例えば、Ｐｕｒｅ  Ａｐｐｌ．Ｃｈｅｍ．２００１年、７３巻（５号）、８８８頁およびＣ．Ｔｓｃｈｉｅｒｓｋｅ、Ｇ．Ｐｅｌｚｌ、Ｓ．Ｄｉｅｌｅ、Ａｎｇｅｗ．Ｃｈｅｍ．２００４年、１１６巻、６３４０〜６３６８頁を参照。本明細書で使用する場合、用語「スペーサー基」または「スペーサー」は、重合性メソゲン化合物中でメソゲン基および重合性基（１個または複数）を連結している屈曲性の基、例えばアルキレン基を意味する。
【００５２】
上および下において、
【００５３】
【化１】
2018522104.tif 000002
は、トランス−１，４−シクロヘキシレン環を表し、
【００５４】
【化２】
2018522104.tif 000003
は、１，４−フェニレン環を表す。
【００５５】
上および下において、「有機基」は、炭素または炭化水素基を表す。
【００５６】
「炭素基」は、少なくとも１個の炭素原子を含有する一価または多価の有機基を表し、ただし、これは、更なる種類の原子を含有しない（例えば、−Ｃ≡Ｃ−など）か、または、例えば、Ｎ、Ｏ、Ｓ、Ｂ、Ｐ、Ｓｉ、Ｓｅ、Ａｓ、ＴｅまたはＧｅなどの１種類以上の更なる原子を含有していてもよい（例えば、カルボニルなど）かのいずれかである。用語「炭化水素基」は、１個以上のＨ原子を追加的に含有しており、例えば、Ｎ、Ｏ、Ｓ、Ｂ、Ｐ、Ｓｉ、Ｓｅ、Ａｓ、ＴｅまたはＧｅなどの１種類以上のヘテロ原子を含有していてもよい炭素基を表す。
【００５７】
「ハロゲン」は、Ｆ、Ｃｌ、ＢｒまたはＩを表す。
【００５８】
−ＣＯ−、−Ｃ（＝Ｏ）−および−Ｃ（Ｏ）−は、カルボニル基、即ち、
【００５９】
【化３】
2018522104.tif 000004
を表す。
【００６０】
炭素または炭化水素基は、飽和または不飽和基のいずれでもよい。不飽和基は、例えば、アリール、アルケニルまたはアルキニル基である。３個より多いＣ原子を有する炭素または炭化水素基は、直鎖状、分岐状および／または環状のいずれでもよく、また、スピロ連結または縮合環を含有していてもよい。
【００６１】
また、用語「アルキル」、「アリール」、「ヘテロアリール」などは、多価の基、例えば、アルキレン、アリーレン、ヘテロアリーレンなども包含する。
【００６２】
用語「アリール」は、芳香族炭素基またはそれらより誘導される基を表す。用語「ヘテロアリール」は、１個以上のヘテロ原子（好ましくは、Ｎ、Ｏ、Ｓ、Ｓｅ、Ｔｅ、ＳｉおよびＧｅより選択する。）を含有し、上で定義する通りの「アリール」を表す。
【００６３】
好ましい炭素および炭化水素基は、置換されていてもよく、１〜４０個、好ましくは１〜２０個、特に好ましくは１〜１２個のＣ原子を有し、直鎖状、分岐状または環状のアルキル、アルケニル、アルキニル、アルコキシ、アルキルカルボニル、アルコキシカルボニル、アルキルカルボニルオキシおよびアルコキシカルボニルオキシ、置換されていてもよく、５〜３０個、好ましくは６〜２５個のＣ原子を有するアリールまたはアリールオキシ、または、置換されていてもよく、５〜３０個、好ましくは６〜２５個のＣ原子を有するアルキルアリール、アリールアルキル、アルキルアリールオキシ、アリールアルキルオキシ、アリールカルボニル、アリールオキシカルボニル、アリールカルボニルオキシおよびアリールオキシカルボニルオキシであり、ただし、１個以上のＣ原子は、好ましくはＮ、Ｏ、Ｓ、Ｓｅ、Ｔｅ、ＳｉおよびＧｅより選択するヘテロ原子で置き換えられてもよい。
【００６４】
更に好ましい炭素および炭化水素基は、Ｃ１〜Ｃ２０アルキル、Ｃ２〜Ｃ２０アルケニル、Ｃ２〜Ｃ２０アルキニル、Ｃ３〜Ｃ２０アリル、Ｃ４〜Ｃ２０アルキルジエニル、Ｃ４〜Ｃ２０ポリエニル、Ｃ６〜Ｃ２０シクロアルキル、Ｃ４〜Ｃ１５シクロアルケニル、Ｃ６〜Ｃ３０アリール、Ｃ６〜Ｃ３０アルキルアリール、Ｃ６〜Ｃ３０アリールアルキル、Ｃ６〜Ｃ３０アルキルアリールオキシ、Ｃ６〜Ｃ３０アリールアルキルオキシ、Ｃ２〜Ｃ３０ヘテロアリール、Ｃ２〜Ｃ３０ヘテロアリールオキシである。
【００６５】
Ｃ１〜Ｃ１２アルキル、Ｃ２〜Ｃ１２アルケニル、Ｃ２〜Ｃ１２アルキニル、Ｃ６〜Ｃ２５アリールおよびＣ２〜Ｃ２５ヘテロアリールが特に好ましい。
【００６６】
更に好ましい炭素および炭化水素基は、直鎖状、分岐状または環状で、１〜２０個、好ましくは１〜１２個のＣ原子を有するアルキルであり、該基は無置換であるか、Ｆ、Ｃｌ、Ｂｒ、ＩまたはＣＮで一置換または多置換されており、ただし、１個以上の隣接していないＣＨ２基は、Ｏおよび／またはＳ原子が互いに直接連結しないようにして、それぞれ互いに独立に、−Ｃ（Ｒｘ）＝Ｃ（Ｒｘ）−、−Ｃ≡Ｃ−、−Ｎ（Ｒｘ）−、−Ｏ−、−Ｓ−、−ＣＯ−、−ＣＯ−Ｏ−、−Ｏ−ＣＯ−、−Ｏ−ＣＯ−Ｏ−で置き換えられていてもよい。
【００６７】
Ｒｘは、Ｈ、Ｆ、Ｃｌ、ＣＮ、直鎖状、分岐状または環状で１〜２５個のＣ原子を有するアルキル鎖（ただし加えて、１個以上の隣接していないＣ原子は、−Ｏ−、−Ｓ−、−ＣＯ−、−ＣＯ−Ｏ−、−Ｏ−ＣＯ−、−Ｏ−ＣＯ−Ｏ−によって置き換えられていてもよく、ただし、１個以上のＨ原子はＦまたはＣｌにより置き換えられていてもよい。）を表すか、または、置換されていてもよく６〜３０個のＣ原子を有するアリールまたはアリールオキシ基、または置換されていてもよく２〜３０個のＣ原子を有するヘテロアリールまたはヘテロアリールオキシ基を表す。
【００６８】
好ましいアルキル基は、例えば、メチル、エチル、ｎ−プロピル、イソプロピル、ｎ−ブチル、イソブチル、ｓ−ブチル、ｔ−ブチル、２−メチルブチル、ｎ−ペンチル、ｓ−ペンチル、シクロペンチル、ｎ−ヘキシル、シクロヘキシル、２−エチルヘキシル、ｎ−ヘプチル、シクロヘプチル、ｎ−オクチル、シクロオクチル、ｎ−ノニル、ｎ−デシル、ｎ−ウンデシル、ｎ−ドデシル、ドデカニル、トリフルオロメチル、ペルフルオロ−ｎ−ブチル、２，２，２−トリフルオロエチル、ペルフルオロオクチル、ペルフルオロヘキシルなどである。
【００６９】
好ましいアルケニル基は、例えば、エテニル、プロペニル、ブテニル、ペンテニル、シクロペンテニル、ヘキセニル、シクロヘキセニル、ヘプテニル、シクロヘプテニル、オクテニル、シクロオクテニルなどである。
【００７０】
好ましいアルキニル基は、例えば、エチニル、プロピニル、ブチニル、ペンチニル、ヘキシニル、オクチニルなどである。
【００７１】
好ましいアルコキシ基は、例えば、メトキシ、エトキシ、２−メトキシエトキシ、ｎ−プロポキシ、ｉ−プロポキシ、ｎ−ブトキシ、ｉ−ブトキシ、ｓ−ブトキシ、ｔ−ブトキシ、２−メチルブトキシ、ｎ−ペントキシ、ｎ−ヘキソキシ、ｎ−ヘプトキシ、ｎ−オクトキシ、ｎ−ノノキシ、ｎ−デコキシ、ｎ−ウンデコキシ、ｎ−ドデコキシなどである。
【００７２】
好ましいアミノ基は、例えば、ジメチルアミノ、メチルアミノ、メチルフェニルアミノ、フェニルアミノなどである。
【００７３】
アリールおよびヘテロアリール基は単環でも多環でもよく、即ち、それらは１個の環（例えば、フェニルなど）または２個以上の環を含有してもよく、また、該基は縮合されていてもよく（例えば、ナフチルなど）または共有結合によって連結されていてもよく（例えば、ビフェニルなど）、または、縮合および連結された環の組み合わせを含有していてもよい。ヘテロアリール基は、好ましくは、Ｏ、Ｎ、ＳおよびＳｅより選択する１個以上のヘテロ原子を含有する。
【００７４】
６〜２５個のＣ原子を有する単環式、二環式または三環式アリール基および５〜２５個の環原子を有する単環式、二環式または三環式ヘテロアリール基が特に好ましく、これらの基は縮合された環を含有していてもよく、置換されていてもよい。更に、５員、６員または７員のアリールおよびヘテロアリール基が好ましく、ただし加えて、１個以上のＣＨ基は、Ｏ原子および／またはＳ原子が互いに直接連結しないようにして、Ｎ、ＳまたはＯで置き換えられていてもよい。
【００７５】
好ましいアリール基は、例えば、フェニル、ビフェニル、ターフェニル、［１，１’：３’，１”］ターフェニル−２’−イル、ナフチル、アントラセン、ビナフチル、フェナントレン、９，１０−ジヒドロフェナントレン、ピレン、ジヒドロピレン、クリセン、ペリレン、テトラセン、ペンタセン、ベンゾピレン、フルオレン、インデン、インデノフルオレン、スピロビフルオレンなどである。
【００７６】
好ましいヘテロアリール基は、例えば、ピロール、ピラゾール、イミダゾール、１，２，３−トリアゾール、１，２，４−トリアゾール、テトラゾール、フラン、チオフェン、セレノフェン、オキサゾール、イソキサゾール、１，２−チアゾール、１，３−チアゾール、１，２，３−オキサジアゾール、１，２，４−オキサジアゾール、１，２，５−オキサジアゾール、１，３，４−オキサジアゾール、１，２，３−チアジアゾール、１，２，４−チアジアゾール、１，２，５−チアジアゾール、１，３，４−チアジアゾールなどの５員環；ピリジン、ピリダジン、ピリミジン、ピラジン、１，３，５−トリアジン、１，２，４−トリアジン、１，２，３−トリアジン、１，２，４，５−テトラジン、１，２，３，４−テトラジン、１，２，３，５−テトラジンなどの６員環；またはインドール、イソインドール、インドリジン、インダゾール、ベンゾイミダゾール、ベンゾトリアゾール、プリン、ナフタイミダゾール、フェナントロイミダゾール、ピリダイミダゾール、ピラジンイミダゾール、キノキサリンイミダゾール、ベンゾキサゾール、ナフトキサゾール、アントロキサゾール、フェナントロキサゾール、イソキサゾール、ベンゾチアゾール、ベンゾフラン、イソベンゾフラン、ジベンゾフラン、キノリン、イソキノリン、プテリジン、ベンゾ−５，６−キノリン、ベンゾ−６，７−キノリン、ベンゾ−７，８−キノリン、ベンゾイソキノリン、アクリジン、フェノチアジン、フェノキサジン、ベンゾピリダジン、ベンゾピリミジン、キノキサリン、フェナジン、ナフチリジン、アザカルバゾール、ベンゾカルボリン、フェナントリジン、フェナントロリン、チエノ［２，３ｂ］チオフェン、チエノ［３，２ｂ］チオフェン、ジチエノチオフェン、イソベンゾチオフェン、ジベンゾチオフェン、ベンゾチアジアゾチオフェンなどの縮合基；またはこれらの基の組み合わせである。
【００７７】
また、上および下で述べるアリールおよびヘテロアリール基は、アルキル、アルコキシ、チオアルキル、フッ素、フルオロアルキルまたは更なるアリールまたはヘテロアリール基で置換されてよい。
【００７８】
（非芳香族）脂環式およびヘテロ環式基は、飽和環、即ち、排他的に単結合を含有するものと、また、部分的に不飽和な環、即ち、多重結合も含有してよいものとの両者を包含する。ヘテロ環式環は、好ましくは、Ｓｉ、Ｏ、Ｎ、ＳおよびＳｅより選択する１個以上のヘテロ原子を含有する。
【００７９】
（非芳香族）脂環式およびヘテロ環式基は、単環式、即ち、１個のみの環を含有（例えば、シクロヘキサンなど）してもよく、または、多環式、即ち、複数の環を含有（例えば、デカヒドロナフタレンまたはビシクロオクタンなど）していてもよい。飽和基が、特に好ましい。更に、単環式、二環式または三環式で、５〜２５個の環原子を有する基が好ましく、該基は縮合環を含有していてもよく、置換されていてもよい。更に、５員、６員、７員または８員の炭素環式基が好ましく、ただし加えて、１個以上のＣ原子はＳｉで置き換えられていてもよく、および／または、１個以上のＣＨ基はＮで置き換えられていてもよく、および／または、１個以上の隣接していないＣＨ２基は−Ｏ−および／または−Ｓ−で置き換えられていてもよい。
【００８０】
好ましい脂環式およびヘテロ環式基は、例えば、シクロペンタン、テトラヒドロフラン、テトラヒドロチオフラン、ピロリジンなどの５員基、シクロヘキサン、シリナン、シクロヘキセン、テトラヒドロピラン、テトラヒドロチオピラン、１，３−ジオキサン、１，３−ジチアン、ピペリジンなどの６員基、シクロヘプタンなどの７員基、および、テトラヒドロナフタレン、デカヒドロナフタレン、インダン、ビシクロ［１．１．１］ペンタン−１，３−ジイル、ビシクロ［２．２．２］オクタン−１，４−ジイル、スピロ［３．３］ヘプタン−２，６−ジイル、オクタヒドロ−４，７−メタノインダン−２，５−ジイルなどの縮合基である。
【００８１】
好ましい置換基は、例えば、アルキルまたはアルコキシなどの溶解促進基、フッ素、ニトロまたはニトリルなどの電子吸引基、または、ポリマーにおいてガラス転移温度（Ｔｇ）を上昇させるための置換基、特に、例えば、ｔ−ブチルまたは置換されていてもよいアリール基などの嵩高い基である。
【００８２】
好ましい置換基は以降でＬＳとも呼び、例えば、Ｆ、Ｃｌ、Ｂｒ、Ｉ、−ＣＮ、−ＮＯ２、−ＮＣＯ、−ＮＣＳ、−ＯＣＮ、−ＳＣＮ、−Ｃ（＝Ｏ）Ｎ（Ｒｘ）２、−Ｃ（＝Ｏ）Ｙ１、−Ｃ（＝Ｏ）Ｒｘ、−Ｎ（Ｒｘ）２、それぞれ１〜２５個のＣ原子を有する直鎖状または分岐状のアルキル、アルコキシ、アルキルカルボニル、アルコキシカルボニル、アルキルカルボニルオキシまたはアルコキシカルボニルオキシ（ただし、１個以上のＨ原子はＦまたはＣｌで置き換えられていてもよい。）、１〜２０個のＳｉ原子を有し置換されていてもよいシリル、または、６〜２５個、好ましくは６〜１５個のＣ原子を有し置換されていてもよいアリールである。
【００８３】
式中、Ｒｘは、Ｈ、Ｆ、Ｃｌ、ＣＮ、直鎖状、分岐状または環状で１〜２５個のＣ原子を有するアルキル鎖を表し、ただし、１個以上の隣接していないＣＨ２基は、Ｏ−および／Ｓ−原子が互いに直接連結しないようにして、−Ｏ−、−Ｓ−、−ＣＯ−、−ＣＯ−Ｏ−、−Ｏ−ＣＯ−、−Ｏ−ＣＯ−Ｏ−で置き換えられていてもよく、ただし、１個以上のＨ原子は、それぞれＦ、Ｃｌ、Ｐ−またはＰ−Ｓｐ−で置き換えられていてもよい。
【００８４】
Ｙ１はハロゲンを表す。
【００８５】
「置換されたシリルまたはアリール」は、好ましくは、ハロゲン、−ＣＮ、Ｒ０、−ＯＲ０、−ＣＯ−Ｒ０、−ＣＯ−Ｏ−Ｒ０、−Ｏ−ＣＯ−Ｒ０または−Ｏ−ＣＯ−Ｏ−Ｒ０による置換を意味し、ただし、Ｒ０はＨまたは１〜２０個のＣ原子を有するアルキルを表す。
【００８６】
特に好ましい置換基Ｌは、例えば、Ｆ、Ｃｌ、ＣＮ、ＮＯ２、ＣＨ３、Ｃ２Ｈ５、ＯＣＨ３、ＯＣ２Ｈ５、ＣＯＣＨ３、ＣＯＣ２Ｈ５、ＣＯＯＣＨ３、ＣＯＯＣ２Ｈ５、ＣＦ３、ＯＣＦ３、ＯＣＨＦ２、ＯＣ２Ｆ５、更に、フェニルである。
【００８７】
【化４】
2018522104.tif 000005
式中、Ｌは上に示す意味の１つを有する。
【００８８】
重合性基ＰまたはＰ１．２は、例えば、フリーラジカルまたはイオン性連鎖重合、重付加または重縮合などの重合反応に適するか、または、例えば、ポリマー主鎖上への付加または縮合といったポリマー類似反応に適する基である。連鎖重合のための基、特に、Ｃ＝Ｃ二重結合またはＣ≡Ｃ三重結合を含有するもの、および、例えば、オキセタンまたはエポキシド基などの開環重合に適する基が特に好ましい。
【００８９】
好ましい基ＰおよびＰ１．２は、ＣＨ２＝ＣＷ１−ＣＯ−Ｏ−、ＣＨ２＝ＣＷ１−ＣＯ−、
【００９０】
【化５】
2018522104.tif 000006
ＣＨ２＝ＣＷ２−（Ｏ）ｋ３−、ＣＷ１＝ＣＨ−ＣＯ−（Ｏ）ｋ３−、ＣＷ１＝ＣＨ−ＣＯ−ＮＨ−、ＣＨ２＝ＣＷ１−ＣＯ−ＮＨ−、ＣＨ３−ＣＨ＝ＣＨ−Ｏ−、（ＣＨ２＝ＣＨ）２ＣＨ−ＯＣＯ−、（ＣＨ２＝ＣＨ−ＣＨ２）２ＣＨ−ＯＣＯ−、（ＣＨ２＝ＣＨ）２ＣＨ−Ｏ−、（ＣＨ２＝ＣＨ−ＣＨ２）２Ｎ−、（ＣＨ２＝ＣＨ−ＣＨ２）２Ｎ−ＣＯ−、ＨＯ−ＣＷ２Ｗ３−、ＨＳ−ＣＷ２Ｗ３−、ＨＷ２Ｎ−、ＨＯ−ＣＷ２Ｗ３−ＮＨ−、ＣＨ２＝ＣＷ１−ＣＯ−ＮＨ−、ＣＨ２＝ＣＨ−（ＣＯＯ）ｋ１−Ｐｈｅ−（Ｏ）ｋ２−、ＣＨ２＝ＣＨ−（ＣＯ）ｋ１−Ｐｈｅ−（Ｏ）ｋ２−、Ｐｈｅ−ＣＨ＝ＣＨ−、ＨＯＯＣ−、ＯＣＮ−およびＷ４Ｗ５Ｗ６Ｓｉ−から成る群より選択され、式中、Ｗ１は、Ｈ、Ｆ、Ｃｌ、ＣＮ、ＣＦ３、フェニルまたは１〜５個のＣ原子を有するアルキル、特に、Ｈ、Ｆ、Ｃｌ、ＣＨ３またはＣ２Ｈ５を表し、Ｗ２およびＷ３は、それぞれ互いに独立に、Ｈまたは１〜５個のＣ原子を有するアルキル、特に、Ｈ、メチル、エチルまたはｎ−プロピルを表し、Ｗ４、Ｗ５およびＷ６は、それぞれ互いに独立に、Ｃｌ、１〜５個のＣ原子を有するオキサアルキルまたはオキサカルボニルアルキルを表し、Ｗ７およびＷ８は、それぞれ互いに独立に、Ｈ、Ｃｌまたは１〜５個のＣ原子を有するアルキルを表し、Ｐｈｅは、Ｐ−Ｓｐ−以外の上で定義する通りの１個以上の基Ｌで置換されていてもよい１，４−フェニレンを表し、ｋ１、ｋ２およびｋ３は、それぞれ互いに独立に、０または１を表し、ｋ３は、好ましくは、１を表し、ｋ４は１〜１０の整数を表す。
【００９１】
非常に好ましい基ＰおよびＰ１．２は、ＣＨ２＝ＣＷ１−ＣＯ−Ｏ−、ＣＨ２＝ＣＷ１−ＣＯ−、
【００９２】
【化６】
2018522104.tif 000007
ＣＨ２＝ＣＷ２−Ｏ−、ＣＨ２＝ＣＷ２−、ＣＷ１＝ＣＨ−ＣＯ−（Ｏ）ｋ３−、ＣＷ１＝ＣＨ−ＣＯ−ＮＨ−、ＣＨ２＝ＣＷ１−ＣＯ−ＮＨ−、（ＣＨ２＝ＣＨ）２ＣＨ−ＯＣＯ−、（ＣＨ２＝ＣＨ−ＣＨ２）２ＣＨ−ＯＣＯ−、（ＣＨ２＝ＣＨ）２ＣＨ−Ｏ−、（ＣＨ２＝ＣＨ−ＣＨ２）２Ｎ−、（ＣＨ２＝ＣＨ−ＣＨ２）２Ｎ−ＣＯ−、ＣＨ２＝ＣＷ１−ＣＯ−ＮＨ−、ＣＨ２＝ＣＨ−（ＣＯＯ）ｋ１−Ｐｈｅ−（Ｏ）ｋ２−、ＣＨ２＝ＣＨ−（ＣＯ）ｋ１−Ｐｈｅ−（Ｏ）ｋ２−、Ｐｈｅ−ＣＨ＝ＣＨ−およびＷ４Ｗ５Ｗ６Ｓｉ−から成る群より選択され、式中、Ｗ１は、Ｈ、Ｆ、Ｃｌ、ＣＮ、ＣＦ３、フェニルまたは１〜５個のＣ原子を有するアルキル、特に、Ｈ、Ｆ、Ｃｌ、ＣＨ３またはＣ２Ｈ５を表し、Ｗ２およびＷ３は、それぞれ互いに独立に、Ｈまたは１〜５個のＣ原子を有するアルキル、特に、Ｈ、メチル、エチルまたはｎ−プロピルを表し、Ｗ４、Ｗ５およびＷ６は、それぞれ互いに独立に、Ｃｌ、１〜５個のＣ原子を有するオキサアルキルまたはオキサカルボニルアルキルを表し、Ｗ７およびＷ８は、それぞれ互いに独立に、Ｈ、Ｃｌまたは１〜５個のＣ原子を有するアルキルを表し、Ｐｈｅは１，４−フェニレンを表し、ｋ１、ｋ２およびｋ３は、それぞれ互いに独立に、０または１を表し、ｋ３は、好ましくは、１を表し、ｋ４は１〜１０の整数を表す。
【００９３】
非常に特に好ましい基ＰおよびＰ１．２は、ＣＨ２＝ＣＷ１−ＣＯ−Ｏ−、特に、ＣＨ２＝ＣＨ−ＣＯ−Ｏ−、ＣＨ２＝Ｃ（ＣＨ３）−ＣＯ−Ｏ−およびＣＨ２＝ＣＦ−ＣＯ−Ｏ−、更に、ＣＨ２＝ＣＨ−Ｏ−、（ＣＨ２＝ＣＨ）２ＣＨ−Ｏ−ＣＯ−、（ＣＨ２＝ＣＨ）２ＣＨ−Ｏ−、
【００９４】
【化７】
2018522104.tif 000008
から成る群より選択する。
【００９５】
更に好ましい重合性基ＰおよびＰ１．２は、ビニルオキシ、アクリレート、メタクリレート、エタクリレート、フルオロアクリレート、クロロアクリレート、オキセタンおよびエポキシド基から成る群より選択され、最も好ましくは、アクリレートおよびメタクリレートより選択する。
【００９６】
ＳｐまたはＳｐ１、２が単結合と異なる場合、それぞれの基Ｐ−Ｓｐ−が式Ｐ−Ｓｐ”−Ｘ”−に一致するように、Ｓｐは、好ましくは、式Ｓｐ”−Ｘ”であり、ただし、Ｓｐ”およびＸ”は以下の意味を有する。
【００９７】
Ｓｐ”は、１〜２０個、好ましくは１〜１２個のＣ原子を有するアルキレンを表し、該基は、Ｆ、Ｃｌ、Ｂｒ、ＩまたはＣＮで一置換または多置換されていてもよく、ただし加えて、１個以上の隣接していないＣＨ２基は、Ｏおよび／またはＳ原子が互いに直接連結しないようにして、それぞれ互いに独立に、−Ｏ−、−Ｓ−、−ＮＨ−、−Ｎ（Ｒ０）−、−Ｓｉ（Ｒ０Ｒ００）−、−ＣＯ−、−ＣＯ−Ｏ−、−Ｏ−ＣＯ−、−Ｏ−ＣＯ−Ｏ−、−Ｓ−ＣＯ−、−ＣＯ−Ｓ−、−Ｎ（Ｒ００）−ＣＯ−Ｏ−、−Ｏ−ＣＯ−Ｎ（Ｒ０）−、−Ｎ（Ｒ０）−ＣＯ−Ｎ（Ｒ００）−、−ＣＨ＝ＣＨ−または−Ｃ≡Ｃ−で置き換えられていてもよく、
Ｘ”は、−Ｏ−、−Ｓ−、−ＣＯ−、−ＣＯ−Ｏ−、−Ｏ−ＣＯ−、−Ｏ−ＣＯ−Ｏ−、−ＣＯ−Ｎ（Ｒ０）−、−Ｎ（Ｒ０）−ＣＯ−、−Ｎ（Ｒ０）−ＣＯ−Ｎ（Ｒ００）−、−ＯＣＨ２−、−ＣＨ２Ｏ−、−ＳＣＨ２−、−ＣＨ２Ｓ−、−ＣＦ２Ｏ−、−ＯＣＦ２−、−ＣＦ２Ｓ−、−ＳＣＦ２−、−ＣＦ２ＣＨ２−、−ＣＨ２ＣＦ２−、−ＣＦ２ＣＦ２−、−ＣＨ＝Ｎ−、−Ｎ＝ＣＨ−、−Ｎ＝Ｎ−、−ＣＨ＝ＣＲ０−、−ＣＹ２＝ＣＹ３−、−Ｃ≡Ｃ−、−ＣＨ＝ＣＨ−ＣＯ−Ｏ−、−Ｏ−ＣＯ−ＣＨ＝ＣＨ−または単結合を表し、
Ｒ０およびＲ００は、それぞれ互いに独立に、Ｈまたは１〜２０個のＣ原子を有するアルキルを表し、
Ｙ２およびＹ３は、それぞれ互いに独立に、Ｈ、Ｆ、ＣｌまたはＣＮを表し、
Ｘ”は、好ましくは、−Ｏ−、−Ｓ−、−ＣＯ−、−ＣＯＯ−、−ＯＣＯ−、−Ｏ−ＣＯＯ−、−ＣＯ−ＮＲ０−、−ＮＲ０−ＣＯ−、−ＮＲ０−ＣＯ−ＮＲ００−または単結合である。
【００９８】
典型的なスペーサー基Ｓｐ、Ｓｐ１、２および−Ｓｐ”−Ｘ”−は、例えば、−（ＣＨ２）ｐ１−、−（ＣＨ２ＣＨ２Ｏ）ｑ１−ＣＨ２ＣＨ２−、−ＣＨ２ＣＨ２−Ｓ−ＣＨ２ＣＨ２−、−ＣＨ２ＣＨ２−ＮＨ−ＣＨ２ＣＨ２−または−（ＳｉＲ０Ｒ００−Ｏ）ｐ１−で、式中、ｐ１は１〜１２の整数であり、ｑ１は１〜３の整数であり、Ｒ０およびＲ００は上に示す意味を有する。
【００９９】
特に好ましいスペーサー基Ｓｐ、Ｓｐ１、２および−Ｓｐ”−Ｘ”−は、−（ＣＨ２）ｐ１−、−（ＣＨ２）ｐ１−Ｏ−、−（ＣＨ２）ｐ１−Ｏ−ＣＯ−、−（ＣＨ２）ｐ１−ＣＯ−Ｏ−、−（ＣＨ２）ｐ１−Ｏ−ＣＯ−Ｏ−で、ただし、ｐ１およびｑ１は上に示す意味を有する。
【０１００】
特に好ましい基Ｓｐ”は、それぞれの直鎖状で、エチレン、プロピレン、ブチレン、ペンチレン、ヘキシレン、ヘプチレン、オクチレン、ノニレン、デシレン、ウンデシレン、ドデシレン、オクタデシレン、エチレンオキシエチレン、メチレンオキシブチレン、エチレンチオエチレン、エチレン−Ｎ−メチルイミノエチレン、１−メチルアルキレン、エテニレン、プロペニレンおよびブテニレンである。
【０１０１】
本発明によるＬＣ媒体は、重合性基および二環式または多環式炭化水素基を有する１種類以上の第１重合性化合物と、重合性基および直鎖状、分岐状または単環式炭化水素基を含む１種類以上の第２重合性化合物と、直鎖状、分枝状または単環式の炭化水素基および、それに接続されたそれぞれ互いに異なる２個の重合性基を含む１種類以上の第３重合性化合物とを含む重合性成分Ａ）を含有する。
【０１０２】
第１、第２および第３重合性化合物に含有される炭化水素基は好ましくは、非芳香族基である。
【０１０３】
本発明の第１の好ましい実施形態において第１重合性化合物における二環式または多環式炭化水素基は架橋二環式または多環式炭化水素基であり、即ち、ビシクロ［２．２．１］ヘプタン（ノルボルネン）、ビシクロ［２．２．２］オクタンまたはトリシクロ［３．３．３．１］デカン（アダマンタン）などにおいてのように縮合が一連の原子（橋頭）、好ましくは二峰性の架橋にわたり生じている縮合炭化水素環、好ましくは縮合シクロアルキル環から成る。
【０１０４】
本発明の第２の好ましい実施形態において第１重合性化合物における二環式または多環式炭化水素基は縮合二環式または多環式基であり、即ち、ビシクロ［３．２．０］ヘプタンまたはビシクロ［４．４．０］デカン（デカリン）などにおいてのように縮合が２個の原子間の結合にわたり生じている縮合炭化水素環、好ましくは縮合シクロアルキル環から成る。
【０１０５】
本発明の第３の好ましい実施形態において第１重合性化合物における二環式または多環式炭化水素基はスピロ環式基であり、即ち、スピロ［３．３］ヘプタンまたはスピロ［４．５］デカンなどにおいてのように縮合が単一の原子（スピロ原子）において生じている縮合炭化水素環、好ましくは縮合シクロアルキル環から成る。
【０１０６】
二環式または多環式の基は、１個以上の置換基で置換されていてよい。好ましい置換基は、上および下で定義する通りの基ＬおよびＬＳである。
【０１０７】
好ましくは二環式または多環式基は、ビシクロ［１．１．１］ペンチル、ビシクロ［２．１．１］ヘキシル、ビシクロ［２．２．１］ヘプチル（ノルボルニル）、ビシクロ［３．２．１］オクチル、ビシクロ［２．２．２］オクチル、ビシクロ［３．２．２］ノニル、ビシクロ［３．３．１］ノニル、ビシクロ［３．３．２］デシル、ビシクロ［３．３．３］ウンデシル、トリシクロ［３．３．３．１］デシル（アダマンチル）、トリシクロ［５．２．１．０］デシル（テトラヒドロジシクロペンタジイル）、ビシクロ［２．１．０］ペンチル、ビシクロ［２．２．０］ヘキシル、ビシクロ［３．２．０］ヘプチル、ビシクロ［４．２．０］オクチル、ビシクロ［３．３．０］オクチル、ビシクロ〔４．３．０〕ノニル、ビシクロ〔４．４．０〕デシル（デカリン）、スピロ〔２．２〕ペンチル、スピロ〔３．２〕ヘキシル、スピロ〔３．３〕ヘプチル、スピロ〔４．３〕オクチル、スピロ〔４．４〕ノニル、スピロ［４．５］デシルから成る群より選択され、該基の全ては、上および下で定義する通りの１個以上の基ＬおよびＬＳで置換されてよい。
【０１０８】
非常に好ましくは二環式または多環式基は、ビシクロ［１．１．１］ペンチル、ビシクロ［２．１．１］ヘキシル、ビシクロ［２．２．１］ヘプチル（ノルボルニル）、ビシクロ［３．２．１］オクチル、ビシクロ［２．２．２］オクチル、ビシクロ［３．２．２］ノニル、ビシクロ［３．３．１］ノニル、ビシクロ［３．３．２］デシル、ビシクロ［３．３．３］ウンデシル、トリシクロ［３．３．３．１］デシル（アダマンチル）から成る群より選択され、該基の全ては、上および下で定義する通りの１個以上の基ＬおよびＬＳで置換されてよい。
【０１０９】
最も好ましくは二環式または多環式基は、ビシクロ［２．２．１］ヘプチル（ノルボルニル）、ビシクロ［２．２．２］オクチル、トリシクロ［３．３．３．１］デシル（アダマンチル）から成る群より選択され、該基の全ては、上および下で定義する通りの１個以上の基ＬおよびＬＳで置換されてよい。
【０１１０】
ＬＣ媒体の好ましい成分Ａ）は、式Ｉから選択される１種類以上の第１重合性化合物を含む。
【０１１１】
【化８】
2018522104.tif 000009
式中、
Ｐは、重合性基であり、
Ｓｐは、スペーサー基または単結合であり、
Ｇ１は、６〜２０個の環原子を有する２環式、３環式または４環式炭化水素基、好ましくは架橋または縮合された２環式、３環式または４環式アルキル基であり、これらは１個以上の基Ｌで置換されてよく、
Ｌは、Ｆ、Ｃｌ、−ＣＮ、−ＮＯ２、−ＮＣＯ、−ＮＣＳ、−ＯＣＮ、−ＳＣＮ、−Ｃ（＝Ｏ）Ｎ（Ｒｘ）２、−Ｃ（＝Ｏ）Ｙ１、−Ｃ（＝Ｏ）Ｒｘ、−Ｎ（Ｒｘ）２、５〜２０個の環原子を有する置換されてよいシリル、置換されてよいアリールもしくはヘテロアリールまたは１〜２５個、特に好ましくは１〜１０個のＣ原子を有する直鎖状もしくは分岐状のアルキルであって、ただし加えて１個以上の隣接しないＣＨ２基は互いに独立に、Ｏおよび／またはＳ原子が互いに直接連結しないようにして、−Ｃ（Ｒ０）＝（Ｒ００）−、−Ｃ≡Ｃ−、−Ｎ（Ｒ０）−、−Ｏ−、−Ｓ−、−ＣＯ−、−ＣＯ−Ｏ−、−Ｏ−ＣＯ−、−Ｏ−ＣＯ−Ｏ−で置き換えられてよく、ただし加えて１個以上のＨ原子は、Ｆ、Ｃｌ、−ＣＮで置き換えられてよく、
Ｒｘは、Ｈ、Ｆ、Ｃｌ、ＣＮ、直鎖状、分岐状または環状で１〜２５個のＣ原子を有するアルキルであり、ただし１個以上の隣接しないＣＨ２基は、Ｏ−および／またはＳ−原子が互いに直接連結しないようにして、−Ｏ−、−Ｓ−、−ＣＯ−、−ＣＯ−Ｏ−、−Ｏ−ＣＯ−、−Ｏ−ＣＯ−Ｏ−で置き換えられてよく、ただし１個以上のＨ原子は、それぞれＦまたはＣｌで置き換えられてよく、
Ｒ０、Ｒ００は、Ｈまたは１〜２０個のＣ原子を有するアルキルであり、
Ｙ１は、ハロゲン、好ましくはＦまたはＣｌである。
【０１１２】
Ｐは好ましくは、アクリレート、メタクリレートまたはオキセタン、非常に好ましくはアクリレートおよびメタクリレートである。
【０１１３】
Ｓｐは好ましくは、それぞれの基Ｐ−Ｓｐ−が式Ｐ−Ｓｐ”−Ｘ”−に一致するように式Ｓｐ”−Ｘ”であり、ただしＳｐ”およびＸ”は上で定義する通りである。
【０１１４】
Ｓｐは非常に好ましくは、−（ＣＨ２）ｐ１−、−（ＣＨ２）ｐ１−Ｏ−、−（ＣＨ２）ｐ１−Ｏ−ＣＯ−、−（ＣＨ２）ｐ１−ＣＯ−Ｏ−、−（ＣＨ２）ｐ１−Ｏ−ＣＯ−Ｏ−で、ただしｐ１は１〜１２の整数である。
【０１１５】
Ｌは好ましくは、Ｆ、Ｃｌ、−ＣＮおよび１〜２５個、特に好ましくは１〜１０個のＣ原子を有する直鎖状または分岐状のアルキルから選択され、ただし加えて１個以上の隣接しないＣＨ２基はそれぞれ互いに独立に、Ｏおよび／またはＳ原子が互いに直接連結しないようにして、−Ｃ（Ｒ０）＝（Ｒ００）−、−Ｃ≡Ｃ−、−Ｎ（Ｒ０）−、−Ｏ−、−Ｓ−、−ＣＯ−、−ＣＯ−Ｏ−、−Ｏ−ＣＯ−、−Ｏ−ＣＯ−Ｏ−で置き換えられてよく、ただし加えて１個以上のＨ原子は、Ｆ、Ｃｌ、−ＣＮで置き換えられてよい。
【０１１６】
Ｌは非常に好ましくは、Ｆ、−ＣＮおよび１〜６個のＣ原子を有するアルキルまたはアルコキシから選択され、該基は好ましくはＦ、Ｃｌ、ＣＮ、ＣＨ３、ＯＣＨ３、ＯＣＦ３、ＯＣＦ２ＨまたはＯＣＦＨ２、非常に好ましくはＦでフッ素化されてよい。
【０１１７】
Ｇ１は好ましくは、ビシクロ［１．１．１］ペンチル、ビシクロ［２．１．１］ヘキシル、ビシクロ［２．２．１］ヘプチル（ノルボルニル）、ビシクロ［３．２．１］オクチル、ビシクロ［２．２．２］オクチル、ビシクロ［３．２．２］ノニル、ビシクロ［３．３．１］ノニル、ビシクロ［３．３．２］デシル、ビシクロ［３．３．３］ウンデシル、トリシクロ［３．３．３．１］デシル（アダマンチル）、トリシクロ［５．２．１．０］デシル（テトラヒドロジシクロペンタジイル）、ビシクロ［２．１．０］ペンチル、ビシクロ［２．２．０］ヘキシル、ビシクロ［３．２．０］ヘプチル、ビシクロ［４．２．０］オクチル、ビシクロ［３．３．０］オクチル、ビシクロ［４．３．０］ノニル、ビシクロ［４．４．０］デシル（デカリン）、スピロ［２．２］ペンチル、スピロ［３．２］ヘキシル、スピロ［３．３］ヘプチル、スピロ［４．３］オクチル、スピロ［４．４］ノニル、スピロ［４．５］デシルから成る群より選択され、該基の全ては、上および下で定義する通りの１個以上の基ＬおよびＬＳで置換されてよい。
【０１１８】
Ｇ１は非常に好ましくは、ビシクロ［１．１．１］ペンチル、ビシクロ［２．１．１］ヘキシル、ビシクロ［２．２．１］ヘプチル（ノルボルニル）、ビシクロ［３．２．１］オクチル、ビシクロ［２．２．２］オクチル、ビシクロ［３．２．２］ノニル、ビシクロ［３．３．１］ノニル、ビシクロ［３．３．２］デシル、ビシクロ［３．３．３］ウンデシル、トリシクロ［３．３．３．１］デシル（アダマンチル）から成る群より選択され、該基の全ては、上および下で定義する通りの１個以上の基ＬおよびＬＳで置換されてよい。
【０１１９】
Ｇ１は最も好ましくは、ビシクロ［２．２．１］ヘプチル（ノルボルニル）、ビシクロ［２．２．２］オクチル、トリシクロ［３．３．３．１］デシル（アダマンチル）から成る群より選択され、該基の全ては、上および下で定義する通りの１個以上の基ＬおよびＬＳで置換されてよい。
【０１２０】
式Ｉの好ましい化合物は、以下の式から選択される。
【０１２１】
【化９】
2018522104.tif 000010
式中Ｒは、それぞれの出現で同一または異なってＰ−Ｓｐ−を表すか、上でＲｘに与える意味の１つを有し、それぞれ式ＩＡ〜ＩＣにおいて少なくとも１個の基ＲはＰ−Ｓｐ−を表す。
【０１２２】
式Ｉの更に好ましい化合物は、以下の式から選択される。
【０１２３】
【化１０】
2018522104.tif 000011
式中ＰおよびＳｐは、式Ｉで与える意味または上で与える好ましい意味の１つを有し、Ｗ１１、Ｗ１２およびＷ１３はそれぞれ互いに独立に、Ｈ、ＦまたはＣ１〜Ｃ１２−アルキル、好ましくはメチルであり、シクロアルキル基は、上で定義する通りの１個以上の基Ｌで置換されてよい。
【０１２４】
式Ｉの非常に好ましい化合物は、以下の式から選択される。
【０１２５】
【化１１】
2018522104.tif 000012
式中ｎは０または１〜８の整数であり、ＷはＨ、ＣＨ３またはＣ２Ｈ５であり、およびＷ１１、Ｗ１２およびＷ１３はＨ、ＦまたはＣ１〜Ｃ１２−アルキル、好ましくはメチルである。
【０１２６】
式Ｉの更に好ましい化合物は、以下の式から選択される。
【０１２７】
【化１２】
2018522104.tif 000013
【０１２８】
【化１３】
2018522104.tif 000014
【０１２９】
【化１４】
2018522104.tif 000015
好ましくはＬＣ媒体の成分Ａ）は、式ＩＩから選択される１種類以上の第２重合性化合物を含む。
【０１３０】
【化１５】
2018522104.tif 000016
式中
ＰおよびＳｐは、式Ｉで与える意味または上および下で式ＩＩＡに与える好ましい意味の１つを有し、および
Ｇ２は、１〜２０個のＣ原子を有する直鎖状、分岐状または単環式アルキル基であり、該アルキル基は一フッ素化、多フッ素化またはパーフッ素化されてよく、式Ｉで定義する通りの１個以上の基Ｌで置換されてよく、ただし１個以上のＣＨ２基はＯ原子が互いに直接隣接しないように、−Ｏ−、−ＣＯ−、−Ｏ−ＣＯ−または−ＣＯ−Ｏ−で置き換えられてよい。
【０１３１】
式ＩＩの好ましい化合物は、以下の式から選択される。
【０１３２】
【化１６】
2018522104.tif 000017
式中、個々の基は、それぞれ互いに独立に、それぞれの出現で同一または異なって、以下の意味を有する：
ＰおよびＳｐは、式Ｉで与える意味または上および下に与える好ましい意味の１つを有し、
Ｗ１１、Ｗ１２は、Ｈ、Ｆまたは直鎖状または分岐状のＣ１〜Ｃ１２−アルキルであり、
Ｗ１３、Ｗ１４は、ＨまたはＦであり、
ｎ１は、２〜１５の整数であり、
ｎ２、ｎ３は、０または１〜３の整数であり、
ｎ５は、１〜５の整数であり、
ｎ６、ｎ７は、０または１〜１５の整数である。
【０１３３】
式ＩＩの非常に好ましい化合物は、以下の式から選択される。
【０１３４】
【化１７】
2018522104.tif 000018
式中Ｗは、Ｈ、ＣＨ３またはＣ２Ｈ５であり、Ｗ１１、Ｗ１２、Ｗ１３、Ｗ１４、ｎ１、ｎ２、ｎ３、ｎ５、ｎ６およびｎ７は、式ＩＩ１〜ＩＩ５で定義する通りであり、ｎ４は０または１〜１５の整数であり、ｓは０または１であり、ｓが１のときｎ４は０でない。
【０１３５】
式ＩＩの更に好ましい化合物は、以下の式から選択される。
【０１３６】
【化１８】
2018522104.tif 000019
【０１３７】
【化１９】
2018522104.tif 000020
【０１３８】
【化２０】
2018522104.tif 000021
【０１３９】
【化２１】
2018522104.tif 000022
【０１４０】
【化２２】
2018522104.tif 000023
第３重合性化合物において重合性基は好ましくは、アクリレート、メタクリレート、エタクリレートおよびビニルオキシ基から選択される。非常に好ましくは一方の重合性基はビニルオキシであり、他方はアクリレートまたはメタクリレート、最も好ましくはメタクリレートである。
【０１４１】
好ましくはＬＣ媒体の成分Ａ）は、式ＩＩＩから選択される１種類以上の第３重合性化合物を含む。
【０１４２】
【化２３】
2018522104.tif 000024
式中、
Ｐ１およびＰ２は、それぞれ互いに異なる重合性基を表し、
Ｓｐ１、Ｓｐ２は、それぞれ互いに独立に同一もしくは異なるスペーサー基または単結合を表し、
Ｇ３は、１〜２０個のＣ原子を有する直鎖状、分岐状または単環式アルキル基であり、該アルキル基は一フッ素化、多フッ素化またはパーフッ素化されてよく、式Ｉで定義する通りの１個以上の基Ｌで置換されてよく、ただし１個以上のＣＨ２基はＯ原子が互いに直接隣接しないように、−Ｏ−、−ＣＯ−、−Ｏ−ＣＯ−または−ＣＯ−Ｏ−で置き換えられてよい。
【０１４３】
Ｐ１およびＰ２は好ましくは、アクリレート、メタクリレート、エタクリレートおよびビニルオキシ基から選択される。非常に好ましくは式ＩＩＩにおいてＰ１およびＰ２の一方はビニルオキシであり、他方はアクリレート、メタクリレートまたはエタクリレート、最も好ましくはメタクリレートである。
【０１４４】
式ＩＩＩにおいてＳｐ１およびＳｐ２は好ましくは、単結合を表す。
【０１４５】
式ＩＩＩの好ましい化合物は、以下の式から選択される。
【０１４６】
【化２４】
2018522104.tif 000025
式中、Ｐ１、Ｐ２、Ｓｐ１、Ｓｐ２は、式ＩＩＩで定義する通りであり、
Ｗ１１は、それぞれの出現で同一または異なって、Ｈ、ＦまたはＣ１〜Ｃ１２−アルキルであり、
ｎ１は、２〜１５の整数であり、
ｎ２、ｎ３は、それぞれ互いに独立に、０または１〜３の整数であり、
ｎ４は、０または１〜１５の整数であり、
および式ＩＩＩ２においてシクロヘキシレン環は、１個以上の同一または異なる基Ｗ１１で置換されてよい。
【０１４７】
式ＩＩＩの非常に好ましい化合物は、以下の式から選択される。
【０１４８】
【化２５】
2018522104.tif 000026
式中、ＷはＨ、ＣＨ３またはＣ２Ｈ５であり、Ｗ１１、ｎ１、ｎ２、ｎ３およびｎ４は、式ＩＩＩ１〜ＩＩＩ３で定義する通りであり、式ＩＩＩ２ａにおけるシクロヘキシレン環は、１個以上の同一または異なる基Ｗ１１で置換されてよい。
【０１４９】
式ＩＩＩの更に好ましい化合物は、以下の式から選択される。
【０１５０】
【化２６】
2018522104.tif 000027
【０１５１】
【化２７】
2018522104.tif 000028
【０１５２】
【化２８】
2018522104.tif 000029
【０１５３】
【化２９】
2018522104.tif 000030
【０１５４】
【化３０】
2018522104.tif 000031
本発明の他の好ましい実施形態においてＬＣ媒体の成分Ａ）は、１個以上の芳香族もしくはヘテロ芳香族環または縮合芳香族もしくはヘテロ芳香族環を含有する環系と、それに接続されたそれぞれ互いに異なる２個の重合性基とを含む１種類以上の第４重合性化合物を追加して含む。
【０１５５】
これらの化合物は好ましくは、式ＩＶから選択する。
【０１５６】
【化３１】
2018522104.tif 000032
式中、Ｐ１、Ｐ２、Ｓｐ１、Ｓｐ２は、式ＩＩＩで定義する通りであり、
Ｂ１およびＢ２は、それぞれ互いに独立に、それぞれの出現で同一または異なって、好ましく４〜２５個の環原子を有する芳香族、ヘテロ芳香族、脂環式またはヘテロ環式基であって、また該基は縮合環を含有してもよく、該基は無置換であるか式Ｉで定義する通りのＬで一置換または多置換されており、ただしＢ１およびＢ２の少なくとも一方は芳香族またはヘテロ芳香族基を表し、
Ｚｂは、それぞれの出現で同一または異なって、−Ｏ−、−Ｓ−、−ＣＯ−、−ＣＯ−Ｏ−、−ＯＣＯ−、−Ｏ−ＣＯ−Ｏ−、−ＯＣＨ２−、−ＣＨ２Ｏ−、−ＳＣＨ２−、−ＣＨ２Ｓ−、−ＣＦ２Ｏ−、−ＯＣＦ２−、−ＣＦ２Ｓ−、−ＳＣＦ２−、−（ＣＨ２）ｎ１１−、−ＣＦ２ＣＨ２−、−ＣＨ２ＣＦ２−、−（ＣＦ２）ｎ１１−、−ＣＨ＝ＣＨ−、−ＣＦ＝ＣＦ−、−Ｃ≡Ｃ−、−ＣＨ＝ＣＨ−ＣＯＯ−、−ＯＣＯ−ＣＨ＝ＣＨ−、ＣＲ０Ｒ００または単結合であり、
Ｒ０およびＲ００は、それぞれ互いに独立に、Ｈまたは１〜１２個のＣ原子を有するアルキルを表し、
ｍは、０、１、２、３または４を表し、
ｎ１１は、１、２、３または４を表す。
【０１５７】
式ＩＶの特に好ましい化合物はＢ１およびＢ２が、それぞれ互いに独立に１，４−フェニレン、１，３−フェニレン、ナフタレン−１，４−ジイル、ナフタレン−２，６−ジイル、フェナントレン−２，７−ジイル、９，１０−ジヒドロフェナントレン−２，７−ジイル、アントラセン−２，７−ジイル、フルオレン−２，７−ジイル、クマリン、フラボン（ただし加えて、これらの基における１個以上のＣＨ基は、Ｎ、シクロヘキサン−１，４−ジイルで置き換えられてよく、ただし加えて、１個以上の隣接しないＣＨ２基はＯおよび／またはＳで置き換えられてよい。）、１，４−シクロヘキセニレン、ビシクロ［１．１．１］ペンタン−１，３−ジイル、ビシクロ［２．２．２］オクタン−１，４−ジイル、スピロ［３．３］ヘプタン−２，６−ジイル、ピペリジン−１，４−ジイル、デカヒドロナフタレン−２，６−ジイル、１，２，３，４−テトラヒドロナフタレン−２，６−ジイル、インダン−２，５−ジイルまたはオクタヒドロ−４，７−メタノインダン−２，５−ジイルを表すものであり、ただしこれらの基は全て置換されていなくとも、上で定義する通りのＬで一置換または多置換されていてもよい。
【０１５８】
式ＩＶの非常に特に好ましい化合物はＢ１およびＢ２が、それぞれ互いに独立に１，４−フェニレン、１，３−フェニレン、ナフタレン−１，４−ジイルまたはナフタレン−２，６−ジイルを表すものである。
【０１５９】
式ＩＶの更に好ましい化合物は、以下の式から成る群より選択される。
【０１６０】
【化３２】
2018522104.tif 000033
【０１６１】
【化３３】
2018522104.tif 000034
式中、Ｐ１、Ｐ２、Ｓｐ１、Ｓｐ２およびＬは、式ＩＶで定義する通りであり、
Ｚ１は、−Ｏ−、−ＣＯ−、−Ｃ（ＲｙＲｚ）−または−ＣＦ２ＣＦ２−であり、
Ｚ２、Ｚ３は、それぞれ互いに独立に、−ＣＯ−Ｏ−、−Ｏ−ＣＯ−、−ＣＨ２Ｏ−、−ＯＣＨ２−、−ＣＦ２Ｏ−、−ＯＣＦ２−または−（ＣＨ２）ｎ−であり、ただしｎ１１は、２、３または４であり、
ＲｙおよびＲｚは、それぞれ互いに独立に、Ｈ、Ｆ、ＣＨ３またはＣＦ３であり、
ｒは、０、１、２、３または４であり、
ｓは、０、１、２または３であり、
ｔは、０、１または２である。
【０１６２】
式ＩＶ２およびＩＶ３の二反応性化合物が特に好ましい。
【０１６３】
式ＩＶ１〜ＩＶ１３の化合物において、基
【０１６４】
【化３４】
2018522104.tif 000035
であり、
ただし、Ｌは、それぞれの出現において同一または異なって、上および下で与える意味の１つを有し、好ましくは、Ｆ、Ｃｌ、ＣＮ、ＮＯ２、ＣＨ３、Ｃ２Ｈ５、Ｃ（ＣＨ３）３、ＣＨ（ＣＨ３）２、ＣＨ２ＣＨ（ＣＨ３）Ｃ２Ｈ５、ＯＣＨ３、ＯＣ２Ｈ５、ＣＯＣＨ３、ＣＯＣ２Ｈ５、ＣＯＯＣＨ３、ＣＯＯＣ２Ｈ５、ＣＦ３、ＯＣＦ３、ＯＣＨＦ２、ＯＣ２Ｆ５またはＰ−Ｓｐ−、非常に好ましくは、Ｆ、Ｃｌ、ＣＮ、ＣＨ３、Ｃ２Ｈ５、ＯＣＨ３、ＣＯＣＨ３、ＯＣＦ３、より好ましくは、Ｆ、Ｃｌ、ＣＨ３、ＯＣＨ３、ＣＯＣＨ３、ＣＦ３またはＯＣＦ３、特に、ＦまたはＣＨ３である。
【０１６５】
式ＩＶ１〜ＩＶ１３の好ましい化合物は、Ｐ１およびＰ２の一方がビニルオキシ基を表し、他方がアクリレート、メタクリレートまたはエアタクリレート基、非常に好ましくはメタクリレート基を表すものである。
【０１６６】
更に好ましい式ＩＶ１〜ＩＶ１３の化合物は、Ｓｐ１およびＳｐ２が単結合であるものである。
【０１６７】
更に好ましい式ＩＶ１〜ＩＶ１３の化合物は、Ｓｐ１およびＳｐ２の一方が単結合で、他方が単結合と異なるものである。
【０１６８】
更に好ましい式ＩＶ１〜ＩＶ１３の化合物は、単結合と異なる基Ｓｐ１およびＳｐ３が−（ＣＨ２）ｓ１−Ｘ”−であるもので、ただしｓ１は１〜６の整数、好ましくは２、３、４または５であり、Ｘ”はＸ”はベンゼン環への連結であって、−Ｏ−、−Ｏ−ＣＯ−、−ＣＯ−Ｏ、−Ｏ−ＣＯ−Ｏ−または単結合である。
【０１６９】
非常に好ましい式ＩＶの化合物は、以下の式から成る群より選択される。
【０１７０】
【化３５】
2018522104.tif 000036
第１重合性化合物、特に式ＩのもののＬＣ媒体中における濃度は、好ましくは０．５〜１５％、非常に好ましくは１〜１２％、最も好ましくは２〜１０％である。
【０１７１】
第２重合性化合物、特に式ＩＩのもののＬＣ媒体中における濃度は、好ましくは０．５〜１５％、非常に好ましくは１〜１２％、最も好ましくは２〜１０％である。
【０１７２】
第３重合性化合物、特に式ＩＩＩのもののＬＣ媒体中における濃度は、好ましくは０．０５〜５％、非常に好ましくは０．１〜３％、最も好ましくは０．２〜２％である。
【０１７３】
第４重合性化合物、特に式ＩＶのもののＬＣ媒体中における濃度は、好ましくは０．０５〜５％、非常に好ましくは０．１〜３％、最も好ましくは０．２〜２％である。
【０１７４】
第１、第２、第３および第４重合性化合物、特に式Ｉ、ＩＩ、ＩＩＩおよびＩＶのもののＬＣ媒体中における総濃度は、好ましくは１〜３０重量％、非常に好ましくは１〜２５重量％である。
【０１７５】
本発明の第１の好ましい実施形態において、第１、第２、第３および第４重合性化合物、特に式Ｉ、ＩＩ、ＩＩＩおよびＩＶのもののＬＣ媒体中における濃度は１０〜２０重量である。
【０１７６】
本発明の第２の好ましい実施形態において、第１、第２、第３および第４重合性化合物、特に式Ｉ、ＩＩ、ＩＩＩおよびＩＶのもののＬＣ媒体中における濃度は５〜１０重量である。
【０１７７】
本発明の第３の好ましい実施形態において、第１、第２、第３および第４重合性化合物、特に式Ｉ、ＩＩ、ＩＩＩおよびＩＶのもののＬＣ媒体中における濃度は１〜５重量である。
【０１７８】
本発明の第４の好ましい実施形態において、第１および第２重合性化合物または式Ｉ、ＩＩ、ＩＩＩおよびＩＶの化合物のＬＣ媒体中における濃度は１５〜２５重量である。
【０１７９】
ＬＣ媒体中の第１重合性化合物または式Ｉの化合物と、第２重合性化合物または式ＩＩの化合物との比は、好ましくは５０：１〜１：５０、非常に好ましくは１０：１〜１：１０、最も好ましくは４：１〜１：４である。
【０１８０】
ＬＣ媒体中の１個（のみ）の重合性基を有する第１および第２重合性化合物または式ＩおよびＩＩの化合物の濃度は、好ましくは５〜３０重量％である。
【０１８１】
ＬＣ媒体中の２個（のみ）の重合性基を有する第１および第２重合性化合物または式ＩＩＩおよびＩＶの化合物の濃度は、好ましくは０．１〜１０％、非常に好ましくは０．１〜５％、最も好ましくは０．１〜２重量％である。
【０１８２】
重合性成分Ａ）が、１種類、２種類または３種類の好ましくは式Ｉの第１重合性化合物、１種類、２種類または３種類の好ましくは式ＩＩの第２重合性化合物、１種類、２種類または３種類の好ましくは式ＩＩＩの第３重合性化合物、および任意成分として１種類、２種類または３種類の好ましくは式ＩＶの第４重合性化合物を含むＬＣ媒体が特に好ましい。
【０１８３】
上記の通りの重合性成分Ａ）に加え本発明によるＬＣ媒体は、１種類以上、好ましくは２種類以上のＬＣ化合物を含むＬＣ成分Ｂ）またはＬＣホスト混合物を含み、ＬＣ化合物は非重合性の低分子量化合物から選択される。これらのＬＣ化合物は、それらが重合性化合物の重合に適用される条件下で重合反応に対して安定および／または非反応性であるように選択される。
【０１８４】
ＬＣ成分Ｂ）またはＬＣホスト混合物がネマチックＬＣ相を有し、好ましくはキラル液晶相を有さないＬＣ媒体が好ましい。ＬＣ成分Ｂ）またはＬＣホスト混合物は好ましくは、ネマチックＬＣ混合物である。
【０１８５】
更にアキラル重合性化合物、および成分Ａ）および／またはＢ）の化合物がアキラル化合物から成る群より排他的に選択されるＬＣ媒体が好ましい。
【０１８６】
好ましくはＬＣ媒体中のＬＣ成分Ｂ）の割合は、７０〜９５重量％である。
【０１８７】
本発明のＬＣ媒体およびＬＣホスト混合物は２０℃において、好ましくは８０Ｋ以上、非常に好ましくは１００Ｋ以上のネマチック相範囲、好ましくは２５０ｍＰａ・ｓ以下、非常に好ましくは２００ｍＰａ・ｓ以下の回転粘度を有する。
【０１８８】
本発明によるＬＣ媒体およびＬＣホスト混合物の複屈折率Δｎは、好ましくは０．０７〜０．１５、特に好ましくは０．０８〜０．２１である。
【０１８９】
本発明の第１の好ましい実施形態においてＬＣ媒体は、正の誘電率異方性Δεを有する成分Ｂ）またはＬＣホスト混合物を含有する。
【０１９０】
そのようなＬＣ媒体は、ＴＮ、ＯＣＢ−、正−ＶＡ−、ＩＰＳ−もしくはＦＦＳ−ディスプレイまたは正のΔεのＬＣ−材料を使用する関連するモードにおける使用に特に適している。
【０１９１】
この第１の好ましい実施形態によるＬＣ媒体およびＬＣホスト混合物は２０℃および１ｋＨｚにおいて、好ましくは＋２〜＋３０、特に好ましくは＋３〜＋２０の正の誘電率異方性Δεを有する。
【０１９２】
液晶成分Ｂ）またはＬＣホスト混合物が式ＡおよびＢから選択される１種類以上の化合物を含む、この第１の好ましい実施形態のＬＣ媒体が特に好ましい。
【０１９３】
【化３６】
2018522104.tif 000037
式中、個々の基は、それぞれ互いに独立に、それぞれの出現で同一または異なって、以下の意味を有する：
【０１９４】
【化３７】
2018522104.tif 000038
Ｒ２１、Ｒ３１                    それぞれ互いに独立に、１〜９個のＣ原子を有するアルキル、アルコキシ、オキサアルキルもしくはアルコキシアルキルまたは２〜９個のＣ原子を有するアルケニルもしくはアルケニルオキシ、これらの基は全てフッ素化されてよく、
Ｘ０                              Ｆ、Ｃｌ、１〜６個のＣ原子を有するハロゲン化アルキルもしくはアルコキシまたは２〜６個のＣ原子を有するハロゲン化アルケニルもしくはアルケニルオキシ、
Ｚ３１                            −ＣＨ２ＣＨ２−、−ＣＦ２ＣＦ２−、−ＣＯＯ−、トランス−ＣＨ＝ＣＨ−、トランス−ＣＦ＝ＣＦ−、−ＣＨ２Ｏ−または単結合、好ましくは、−ＣＨ２ＣＨ２−、−ＣＯＯ−、トランス−ＣＨ＝ＣＨ−または単結合、特に好ましくは、−ＣＯＯ−、トランス−ＣＨ＝ＣＨ−または単結合、
Ｌ２１、Ｌ２２、Ｌ３１、Ｌ３２    それぞれ互いに独立にＨまたはＦ、
ｇ                                ０、１、２または３。
【０１９５】
式ＡおよびＢの化合物において、Ｘ０は、好ましくは、Ｆ、Ｃｌ、ＣＦ３、ＣＨＦ２、ＯＣＦ３、ＯＣＨＦ２、ＯＣＦＨＣＦ３、ＯＣＦＨＣＨＦ２、ＯＣＦＨＣＨ２Ｆ、ＯＣＦ２ＣＨ３、ＯＣＦ２ＣＨＦ２、ＯＣＦ２ＣＨ２Ｆ、ＯＣＦ２ＣＦ２ＣＨＦ２、ＯＣＦ２ＣＦ２ＣＨ２Ｆ、ＯＣＦＨＣＦ２ＣＦ３、ＯＣＦＨＣＦ２ＣＨＦ２、ＯＣＦ２ＣＦ２ＣＦ３、ＯＣＦ２ＣＦ２ＣＣｌＦ２、ＯＣＣｌＦＣＦ２ＣＦ３またはＣＨ＝ＣＦ２、非常に好ましくはＦまたはＯＣＦ３、最も好ましくはＦである。
【０１９６】
式ＡおよびＢの化合物において、Ｒ２１およびＲ３１は、好ましくは、１個、２個、３個、４個、５個または６個のＣ原子を有する直鎖状のアルキルまたはアルコキシおよ２個、３個、４個、５個、６個または７個のＣ原子を有する直鎖状のアルケニルから選択する。
【０１９７】
式ＡおよびＢの化合物において、ｇは、好ましくは、１または２である。
【０１９８】
式Ｂの化合物において、Ｚ３１は、好ましくは、ＣＯＯ、トランス−ＣＨ＝ＣＨまたは単結合、非常に好ましくはＣＯＯまたは単結合である。
【０１９９】
好ましくは、ＬＣ媒体の成分Ｂ）は、以下の式から成る群より選択する式Ａの１種類以上の化合物を含む。
【０２００】
【化３８】
2018522104.tif 000039
式中、Ａ２１、Ｒ２１、Ｘ０、Ｌ２１およびＬ２２は、式Ａにおいて与える意味を有し、Ｌ２３およびＬ２４は、それぞれ互いに独立に、ＨまたはＦであり、Ｘ０は、好ましくは、Ｆである。式Ａ１およびＡ２の化合物が特に好ましい。
【０２０１】
式Ａ１の特に好ましい化合物は、以下のサブ式から成る群より選択する。
【０２０２】
【化３９】
2018522104.tif 000040
【０２０３】
【化４０】
2018522104.tif 000041
式中、Ｒ２１、Ｘ０、Ｌ２１およびＬ２２は、式Ａ１において与える意味を有し、Ｌ２３、Ｌ２４、Ｌ２５およびＬ２６は、それぞれ互いに独立に、ＨまたはＦであり、Ｘ０は、好ましくは、Ｆである。
【０２０４】
式Ａ１の非常に特に好ましい化合物は、以下のサブ式から成る群より選択する。
【０２０５】
【化４１】
2018522104.tif 000042
【０２０６】
【化４２】
2018522104.tif 000043
式中、Ｒ２１は式Ａ１で定義する通りである。
【０２０７】
式Ａ２の非常に好ましい化合物は、以下のサブ式から成る群より選択する。
【０２０８】
【化４３】
2018522104.tif 000044
【０２０９】
【化４４】
2018522104.tif 000045
式中、Ｒ２１、Ｘ０、Ｌ２１およびＬ２２は式Ａ２で与える意味を有し、Ｌ２３、Ｌ２４、Ｌ２５、Ｌ２６、Ｌ２７およびＬ２８は、それぞれ互いに独立に、ＨまたはＦであり、Ｘ０は、好ましくは、Ｆである。
【０２１０】
式Ａ２の非常に特に好ましい化合物は、以下のサブ式から成る群より選択する。
【０２１１】
【化４５】
2018522104.tif 000046
【０２１２】
【化４６】
2018522104.tif 000047
式中、Ｒ２１およびＸ０は式Ａ２で定義する通りである。
【０２１３】
式Ａ３の特に好ましい化合物は、以下のサブ式から成る群より選択する。
【０２１４】
【化４７】
2018522104.tif 000048
式中、Ｒ２１、Ｘ０、Ｌ２１およびＬ２２は式Ａ３で与える意味を有し、Ｘ０は、好ましくは、Ｆである。
【０２１５】
式Ａ４の特に好ましい化合物は、以下のサブ式から成る群より選択する。
【０２１６】
【化４８】
2018522104.tif 000049
式中、Ｒ２１は式Ａ４で定義する通りである。
【０２１７】
好ましくは、ＬＣ媒体の成分Ｂ）は、以下の式から成る群より選択する式Ｂの１種類以上の化合物を含む。
【０２１８】
【化４９】
2018522104.tif 000050
式中、ｇ、Ａ３１、Ａ３２、Ｒ３１、Ｘ０、Ｌ３１およびＬ３２は、式Ｂにおいて与える意味を有し、Ｘ０は、好ましくは、Ｆである。式Ｂ１およびＢ２の化合物が特に好ましい。
【０２１９】
式Ｂ１の特に好ましい化合物は、以下のサブ式から成る群より選択する。
【０２２０】
【化５０】
2018522104.tif 000051
式中、Ｒ３１、Ｘ０、Ｌ３１およびＬ３２は、式Ｂ１で与える意味を有し、Ｘ０は、好ましくは、Ｆである。
【０２２１】
式Ｂ１ａの非常に特に好ましい化合物は、以下のサブ式から成る群より選択する。
【０２２２】
【化５１】
2018522104.tif 000052
式中、Ｒ３１は式Ｂ１で定義する通りである。
【０２２３】
式Ｂ１ｂの非常に特に好ましい化合物は、以下のサブ式から成る群より選択する。
【０２２４】
【化５２】
2018522104.tif 000053
式中、Ｒ３１は式Ｂ１で定義する通りである。
【０２２５】
式Ｂ２の特に好ましい化合物は、以下のサブ式から成る群より選択する。
【０２２６】
【化５３】
2018522104.tif 000054
【０２２７】
【化５４】
2018522104.tif 000055
式中、Ｒ３１、Ｘ０、Ｌ３１およびＬ３２は式Ｂ２で与える意味を有し、Ｌ３３、Ｌ３４、Ｌ３５およびＬ３６は、それぞれ互いに独立に、ＨまたはＦであり、Ｘ０は、好ましくは、Ｆである。
【０２２８】
式Ｂ２の非常に特に好ましい化合物は、以下のサブ式から成る群より選択する。
【０２２９】
【化５５】
2018522104.tif 000056
式中、Ｒ３１は式Ｂ２で定義する通りである。
【０２３０】
式Ｂ２ｂの非常に特に好ましい化合物は、以下のサブ式から成る群より選択する。
【０２３１】
【化５６】
2018522104.tif 000057
式中、Ｒ３１は式Ｂ２で定義する通りである。
【０２３２】
式Ｂ２ｃの非常に特に好ましい化合物は、以下のサブ式から成る群より選択する。
【０２３３】
【化５７】
2018522104.tif 000058
式中、Ｒ３１は式Ｂ２で定義する通りである。
【０２３４】
式Ｂ２ｄおよびＢ２ｅの非常に特に好ましい化合物は、以下のサブ式から成る群より選択する。
【０２３５】
【化５８】
2018522104.tif 000059
式中、Ｒ３１は式Ｂ２で定義する通りである。
【０２３６】
式Ｂ２ｆの非常に特に好ましい化合物は、以下のサブ式から成る群より選択する。
【０２３７】
【化５９】
2018522104.tif 000060
式中、Ｒ３１は式Ｂ２で定義する通りである。
【０２３８】
式Ｂ２ｇの非常に特に好ましい化合物は、以下のサブ式から成る群より選択する。
【０２３９】
【化６０】
2018522104.tif 000061
式中、Ｒ３１は式Ｂ２で定義する通りである。
【０２４０】
式Ｂ２ｈの非常に特に好ましい化合物は、以下のサブ式から成る群より選択する。
【０２４１】
【化６１】
2018522104.tif 000062
式中、Ｒ３１は式Ｂ２で定義する通りである。
【０２４２】
式Ｂ２ｉの非常に特に好ましい化合物は、以下のサブ式から成る群より選択する。
【０２４３】
【化６２】
2018522104.tif 000063
式中、Ｒ３１は式Ｂ２で定義する通りである。
【０２４４】
式Ｂ２ｋの非常に特に好ましい化合物は、以下のサブ式から成る群より選択する。
【０２４５】
【化６３】
2018522104.tif 000064
式中、Ｒ３１は式Ｂ２で定義する通りである。
【０２４６】
式Ｂ２ｌの非常に特に好ましい化合物は、以下のサブ式から成る群より選択する。
【０２４７】
【化６４】
2018522104.tif 000065
式中、Ｒ３１は式Ｂ２で定義する通りである。
【０２４８】
式Ｂ１および／またはＢ２の化合物に代えるか加えて、ＬＣ媒体の成分Ｂ）は、また、上で定義する通りの式Ｂ３の１種類以上の化合物を含んでもよい。
【０２４９】
式Ｂ３の特に好ましい化合物は、以下のサブ式から成る群より選択する。
【０２５０】
【化６５】
2018522104.tif 000066
式中、Ｒ３１は式Ｂ３で定義する通りである。
【０２５１】
好ましくは、ＬＣ媒体の成分Ｂ）は、式Ａおよび／またはＢの化合物に加えて、式Ｃの１種類以上の化合物を含む。
【０２５２】
【化６６】
2018522104.tif 000067
式中、個々の基は以下の意味を有する：
【０２５３】
【化６７】
2018522104.tif 000068
Ｒ４１、Ｒ４２    それぞれ互いに独立に、１〜９個のＣ原子を有するアルキル、アルコキシ、オキサアルキルもしくはアルコキシアルキルまたは２〜９個のＣ原子を有するアルケニルもしくはアルケニルオキシ、これらの基は全てフッ素化されてよく、
Ｚ４１、Ｚ４２    それぞれ互いに独立に、−ＣＨ２ＣＨ２−、−ＣＯＯ−、トランス−ＣＨ＝ＣＨ−、トランス−ＣＦ＝ＣＦ−、−ＣＨ２Ｏ−、−ＣＦ２Ｏ−、−Ｃ≡Ｃ−または単結合、好ましくは単結合、
ｈ                ０、１、２または３。
【０２５４】
式Ｃの化合物において、Ｒ４１およびＲ４１は、好ましくは、１個、２個、３個、４個、５個または６個のＣ原子を有する直鎖状のアルキルまたはアルコキシおよ２個、３個、４個、５個、６個または７個のＣ原子を有する直鎖状のアルケニルから選択する。
【０２５５】
式Ｃの化合物において、ｈは、好ましくは、０、１または２である。
【０２５６】
式Ｃの化合物において、Ｚ４１およびＺ４１は、好ましくは、ＣＯＯ、トランス−ＣＨ＝ＣＨまたは単結合、非常に好ましくはＣＯＯまたは単結合から選択する。
【０２５７】
式Ｃの好ましい化合物は、以下のサブ式から成る群より選択する。
【０２５８】
【化６８】
2018522104.tif 000069
【０２５９】
【化６９】
2018522104.tif 000070
式中、Ｒ４１およびＲ４２は式Ｃにおいて与える意味を有し、好ましくは、それぞれ互いに独立に、１〜７個のＣ原子を有するアルキル、アルコキシ、フッ素化アルキルまたはフッ素化アルコキシ、または、２〜７個のＣ原子を有するアルケニル、アルケニルオキシ、アルコキシアルキルまたはフッ素化アルケニルを表す。
【０２６０】
本発明の他の好ましい実施形態においてＬＣ媒体の成分Ｂ）は、式Ａおよび／またはＢの化合物に加えて、式Ｄの１種類以上の化合物を含む。
【０２６１】
【化７０】
2018522104.tif 000071
式中、Ａ４１、Ａ４２、Ｚ４１、Ｚ４２、Ｒ４１、Ｒ４２およびｈは、式Ｃにおいて与える意味または上に与える好ましい意味の１つを有する。
【０２６２】
式Ｄの好ましい化合物は、以下のサブ式から成る群より選択する。
【０２６３】
【化７１】
2018522104.tif 000072
式中、Ｒ４１およびＲ４２は式Ｄにおいて与える意味を有し、Ｒ４１は、好ましくは、アルキルを表し、式Ｄ１において、Ｒ４２は、好ましくは、アルケニル、特に好ましくは、−（ＣＨ２）２−ＣＨ＝ＣＨ−ＣＨ３を表し、式Ｄ２において、Ｒ４２は、好ましくは、アルキル、−（ＣＨ２）２−ＣＨ＝ＣＨ２または−（ＣＨ２）２−ＣＨ＝ＣＨ−ＣＨ３を表す。
【０２６４】
本発明の他の好ましい実施形態においてＬＣ媒体の成分Ｂ）は、式Ａおよび／またはＢの化合物に加えて、アルケニル基を含有する式Ｅの１種類以上の化合物を含む。
【０２６５】
【化７２】
2018522104.tif 000073
式中、個々の基は、それぞれの出現で同一または異なって、それぞれ互いに独立に、以下の意味を有する：
【０２６６】
【化７３】
2018522104.tif 000074
【０２６７】
【化７４】
2018522104.tif 000075
ＲＡ１    ２〜９個のＣ原子を有するアルケニル、また、環ＸおよびＹの少なくとも１個がシクロヘキセニルを表す場合、ＲＡ２の意味の１つ、
ＲＡ２    １〜１２個のＣ原子を有するアルキル、ただし加えて、１個または２個の隣接していないＣＨ２基は、Ｏ原子が互いに直接連結しないようにして、−Ｏ−、−ＣＨ＝ＣＨ−、−ＣＯ−、−ＯＣＯ−または−ＣＯＯ−で置き換えられていてもよく、
ｘ        １または２。
【０２６８】
ＲＡ２は、好ましくは、１〜８個のＣ原子を有する直鎖状のアルキルもしくはアルコキシまたは２〜７個のＣ原子を有する直鎖状のアルケニルである。
【０２６９】
式Ｅの好ましい化合物は、以下のサブ式から成る群より選択する。
【０２７０】
【化７５】
2018522104.tif 000076
【０２７１】
【化７６】
2018522104.tif 000077
式中、ａｌｋｙｌおよびａｌｋｙｌ＊は、それぞれ互いに独立に、１〜６個のＣ原子を有する直鎖状のアルキル基を表し、ａｌｋｅｎｙｌおよびａｌｋｅｎｙｌ＊は、それぞれ互いに独立に、２〜７個のＣ原子を有する直鎖状のアルケニル基を表す。ａｌｋｅｎｙｌおよびａｌｋｅｎｙｌ＊は、好ましくは、ＣＨ２＝ＣＨ−、ＣＨ２＝ＣＨＣＨ２ＣＨ２−、ＣＨ３−ＣＨ＝ＣＨ−、ＣＨ３−ＣＨ２−ＣＨ＝ＣＨ−、ＣＨ３−（ＣＨ２）２−ＣＨ＝ＣＨ−、ＣＨ３−（ＣＨ２）３−ＣＨ＝ＣＨ−またはＣＨ３−ＣＨ＝ＣＨ−（ＣＨ２）２−を表す。
【０２７２】
式Ｅの非常に好ましい化合物は、以下のサブ式から成る群より選択する。
【０２７３】
【化７７】
2018522104.tif 000078
式中、ｍは、１、２、３、４、５または６を表し、ｉは、０、１、２または３を表し、Ｒｂ１は、Ｈ、ＣＨ３またはＣ２Ｈ５を表す。
【０２７４】
式Ｅの非常に特に好ましい化合物は、以下のサブ式から成る群より選択する。
【０２７５】
【化７８】
2018522104.tif 000079
式Ｅ１ａ２、Ｅ１ａ５、Ｅ３ａ１およびＥ６ａ１の化合物が最も好ましい。
【０２７６】
本発明の他の好ましい実施形態においてＬＣ媒体の成分Ｂ）は、式Ａおよび／またはＢの化合物に加えて、式Ｆの１種類以上の化合物を含む。
【０２７７】
【化７９】
2018522104.tif 000080
式中、個々の基は、それぞれ互いに独立に、それぞれの出現で同一または異なって、以下の意味を有する：
【０２７８】
【化８０】
2018522104.tif 000081
Ｒ２１                            それぞれ１〜９個のＣ原子を有するアルキル、アルコキシ、オキサアルキルもしくはアルコキシアルキルまたはそれぞれ２〜９個のＣ原子を有するアルケニルもしくはアルケニルオキシ、ただし前述の基は全てフッ素化されてよく、
Ｘ０                              Ｆ、Ｃｌ、１〜６個のＣ原子を有するハロゲン化アルキルもしくはアルコキシまたは２〜６個のＣ原子を有するハロゲン化アルケニルもしくはアルケニルオキシ、
Ｚ２１                            −ＣＨ２ＣＨ２−、−ＣＦ２ＣＦ２−、−ＣＯＯ−、トランス−ＣＨ＝ＣＨ−、トランス−ＣＦ＝ＣＦ−、−ＣＨ２Ｏ−または単結合、好ましくは−ＣＨ２ＣＨ２−、−ＣＯＯ−、トランス−ＣＨ＝ＣＨ−または単結合、特に好ましくは−ＣＯＯ−、トランス−ＣＨ＝ＣＨ−または単結合、
Ｌ２１、Ｌ２２、Ｌ２３、Ｌ２４    それぞれ互いに独立に、ＨまたはＦ、
ｇ                                ０、１、２または３。
【０２７９】
式Ｆの特に好ましい化合物は、以下の式から成る群より選択する。
【０２８０】
【化８１】
2018522104.tif 000082
式中、Ｒ２１、Ｘ０、Ｌ２１およびＬ２２は式Ｆで与える意味を有し、Ｌ２５、Ｌ２６、Ｌ２７およびＬ２８は、それぞれ互いに独立に、ＨまたはＦであり、Ｘ０は、好ましくはＦである。
【０２８１】
式Ｆ１〜Ｆ３の非常に特に好ましい化合物は、以下のサブ式から成る群より選択する。
【０２８２】
【化８２】
2018522104.tif 000083
式中、Ｒ２１は式Ｆ１で定義する通りである。
【０２８３】
本発明の他の好ましい実施形態においてＬＣ媒体の成分Ｂ）は、式Ａおよび／またはＢの化合物に加えて、シアノ基を含有する式Ｇの１種類以上の化合物を含む。
【０２８４】
【化８３】
2018522104.tif 000084
式中、個々の基は以下の意味を有する：
【０２８５】
【化８４】
2018522104.tif 000085
Ｒ５１            １〜９個のＣ原子を有するアルキル、アルコキシ、オキサアルキルもしくはアルコキシアルキルまたは２〜９個のＣ原子を有するアルケニルもしくはアルケニルオキシ、これらの基は全てフッ素化されてよく、
Ｚ５１、Ｚ５２    −ＣＨ２ＣＨ２−、−ＣＯＯ−、トランス−ＣＨ＝ＣＨ−、トランス−ＣＦ＝ＣＦ−、−ＣＨ２Ｏ−、−ＣＦ２Ｏ−、−Ｃ≡Ｃ−または単結合、好ましくは単結合、
Ｌ５１、Ｌ５２    それぞれ互いに独立に、ＨまたはＦ、
ｉ                ０、１、２または３。
【０２８６】
好ましい式Ｇの化合物は、以下のサブ式から選択する。
【０２８７】
【化８５】
2018522104.tif 000086
【０２８８】
【化８６】
2018522104.tif 000087
式中、Ｒ５１は式Ｇにおいて定義する通りであり、Ｌ１およびＬ２は、それぞれ互いに独立にＨまたはＦである。
【０２８９】
式Ｇ１、Ｇ２およびＧ５の化合物が非常に好ましい。
【０２９０】
好ましい式Ｇ１〜Ｇ９の化合物は、Ｌ５１およびＬ５２がＦのものである。
【０２９１】
好ましい式Ｇ１〜Ｇ７の化合物は、Ｌ５１がＦで、Ｌ５２がＨのものである。
【０２９２】
非常に好ましい式Ｇの化合物は、以下のサブ式から成る群より選択する。
【０２９３】
【化８７】
2018522104.tif 000088
【０２９４】
【化８８】
2018522104.tif 000089
式中、Ｒ５１は式Ｇにおいて定義する通りである。
【０２９５】
式Ｇ、Ｇ１〜Ｇ７およびそれらのサブ式の化合物においてＲ５１は特に好ましくは、１〜８個の炭素原子を有するアルキルもしくはアルコキシまたは２〜７個の炭素原子を有するアルケニルである。
【０２９６】
ＬＣホスト混合物中の式ＡおよびＢの化合物の濃度は、好ましくは２〜６０％、非常に好ましくは３〜４５％、最も好ましくは４〜３５％である。
【０２９７】
ＬＣホスト混合物中の式ＣおよびＤの化合物の濃度は、好ましくは２〜７０％、非常に好ましくは５〜６５％、最も好ましくは１０〜６０％である。
【０２９８】
ＬＣホスト混合物中の式Ｅの化合物の濃度は、好ましくは５〜５０％、非常に好ましくは５〜３５％である。
【０２９９】
ＬＣホスト混合物中の式Ｆの化合物の濃度は、好ましくは２〜３０％、非常に好ましくは５〜２０％である。
【０３００】
更に好ましい本発明の実施形態を下に列挙するが、それらの任意の組み合わせも含む。
【０３０１】
ａ）ＬＣホスト混合物は、高い正の誘電異方性、好ましくは１５より高いΔεを有する式Ａおよび／またはＢの１種類以上の化合物を含む。
【０３０２】
ｂ）ＬＣホスト混合物は、式Ａ１ａ２、Ａ１ｂ１、Ａ１ｄ１、Ａ１ｆ１、Ａ２ａ１、Ａ２ｈ１、Ａ２ｌ２、Ａ２ｋ１、Ｂ２ｈ３、Ｂ２ｌ１から成る群より選択する１種類以上の化合物を含む。これらの化合物のＬＣホスト混合物における割合は、好ましくは４〜４０％、非常に好ましくは５〜３５％である。
【０３０３】
ｃ）ＬＣホスト混合物は、式Ｃ３、Ｃ４、Ｃ５、Ｃ９およびＤ２から成る群より選択する１種類以上の化合物を含む。これらの化合物のＬＣホスト混合物における割合は、好ましくは８〜７０％、非常に好ましくは１０〜６０％である。
【０３０４】
ｄ）ＬＣホスト混合物は、式Ｇ１、Ｇ２およびＧ５、好ましくはＧ１ａ、Ｇ２ａおよびＧ５ａから成る群より選択する１種類以上の化合物を含む。これらの化合物のＬＣホスト混合物における割合は、好ましくは４〜４０％、非常に好ましくは５〜３５％である。
【０３０５】
ｅ）ＬＣホスト混合物は、式Ｅ１、Ｅ３およびＥ６、好ましくはＥ１ａ、Ｅ３ａおよびＥ６ａ、非常に好ましくはＥ１ａ２、Ｅ１ａ５、Ｅ３ａ１およびＥ６ａ１から成る群より選択する１種類以上の化合物を含む。これらの化合物のＬＣホスト混合物における割合は、好ましくは５〜６０％、非常に好ましくは１０〜５０％である。
【０３０６】
本発明の第２の好ましい実施形態においてＬＣ媒体は、負の誘電率異方性Δεを有する成分Ｂ）またはＬＣホスト混合物を含有する。
【０３０７】
そのようなＬＣ媒体は、ＶＡ、ＩＰＳおよびＵＢ−ＦＦＳディスプレイまたはΔεが負のＬＣ材料を使用する関連するモードでの使用に特に適している。
【０３０８】
この第２の好ましい実施形態によるＬＣ媒体およびＬＣホスト混合物は２０℃および１ｋＨｚにおいて、好ましくは−０．５〜−１０、非常に好ましくは−２．５〜−７．５の負の誘電率異方性Δεを有する。
【０３０９】
この第２の好ましい実施形態によるＬＣ媒体の特に好ましい実施形態は、下の項目ａ）〜ｚ２）のものである。
【０３１０】
ａ）成分Ｂ）またはＬＣホスト混合物が、式ＣＹおよびＰＹから選択される１種類以上の化合物を含むＬＣ媒体。
【０３１１】
【化８９】
2018522104.tif 000090
式中、
ａは、１または２を表し、
ｂは、０または１を表し、
【０３１２】
【化９０】
2018522104.tif 000091
Ｒ１およびＲ２は、それぞれ互いに独立に、１〜１２個のＣ原子を有するアルキル（ただし加えて１個または２個の隣接しないＣＨ２基は、Ｏ原子が互いに直接連結しないようにして、−Ｏ−、−ＣＨ＝ＣＨ−、−ＣＯ−、−ＯＣＯ−または−ＣＯＯ−で置き換えられてよい。）、好ましくは１〜６個のＣ原子を有するアルキルまたはアルコキシを表し、
ＺｘおよびＺｙは、それぞれ互いに独立に、−ＣＨ２ＣＨ２−、−ＣＨ＝ＣＨ−、−ＣＦ２Ｏ−、−ＯＣＦ２−、−ＣＨ２Ｏ−、−ＯＣＨ２−、−ＣＯ−Ｏ−、−Ｏ−ＣＯ−、−Ｃ２Ｆ４−、−ＣＦ＝ＣＦ−、−ＣＨ＝ＣＨ−ＣＨ２Ｏ−または単結合、好ましくは単結合を表し、
Ｌ１〜４は、それぞれ互いに独立に、Ｆ、Ｃｌ、ＯＣＦ３、ＣＦ３、ＣＨ３、ＣＨ２Ｆ、ＣＨＦ２を表す。
【０３１３】
好ましくはＬ１およびＬ２の両方がＦを表すか、もしくはＬ１およびＬ２の一方がＦを表し他方がＣｌを表すか、またはＬ３およびＬ４の両方がＦを表すか、もしくはＬ３およびＬ４の一方がＦを表し他方がＣｌを表す。
【０３１４】
式ＣＹの化合物は、好ましくは、以下のサブ式から成る群より選択する。
【０３１５】
【化９１】
2018522104.tif 000092
【０３１６】
【化９２】
2018522104.tif 000093
【０３１７】
【化９３】
2018522104.tif 000094
【０３１８】
【化９４】
2018522104.tif 000095
【０３１９】
【化９５】
2018522104.tif 000096
式中、ａは１または２を表し、ａｌｋｙｌおよびａｌｋｙｌ＊は、それぞれ互いに独立に、１〜６個のＣ原子を有する直鎖状のアルキル基を表し、ａｌｋｅｎｙｌは２〜６個のＣ原子を有する直鎖状のアルケニル基を表し、（Ｏ）は酸素原子または単結合を表す。ａｌｋｅｎｙｌは、好ましくは、ＣＨ２＝ＣＨ−、ＣＨ２＝ＣＨＣＨ２ＣＨ２−、ＣＨ３−ＣＨ＝ＣＨ−、ＣＨ３−ＣＨ２−ＣＨ＝ＣＨ−、ＣＨ３−（ＣＨ２）２−ＣＨ＝ＣＨ−、ＣＨ３−（ＣＨ２）３−ＣＨ＝ＣＨ−またはＣＨ３−ＣＨ＝ＣＨ−（ＣＨ２）２−を表す。
【０３２０】
式ＣＹ２、ＣＹ８、ＣＹ１０およびＣＹ１６から選択される化合物が特に好ましい。
【０３２１】
式ＰＹの化合物は、好ましくは、以下のサブ式から成る群より選択する。
【０３２２】
【化９６】
2018522104.tif 000097
【０３２３】
【化９７】
2018522104.tif 000098
【０３２４】
【化９８】
2018522104.tif 000099
式中、ａｌｋｙｌおよびａｌｋｙｌ＊は、それぞれ互いに独立に、１〜６個のＣ原子を有する直鎖状のアルキル基を表し、ａｌｋｅｎｙｌは２〜６個のＣ原子を有する直鎖状のアルケニル基を表し、（Ｏ）は酸素原子または単結合を表す。ａｌｋｅｎｙｌは、好ましくは、ＣＨ２＝ＣＨ−、ＣＨ２＝ＣＨＣＨ２ＣＨ２−、ＣＨ３−ＣＨ＝ＣＨ−、ＣＨ３−ＣＨ２−ＣＨ＝ＣＨ−、ＣＨ３−（ＣＨ２）２−ＣＨ＝ＣＨ−、ＣＨ３−（ＣＨ２）３−ＣＨ＝ＣＨ−またはＣＨ３−ＣＨ＝ＣＨ−（ＣＨ２）２−を表す。
【０３２５】
式ＰＹ２、ＰＹ８、ＰＹ１０およびＰＹ１６から選択される化合物が特に好ましい。
【０３２６】
好ましくはＬＣ媒体中の式ＣＹおよびＰＹならびにそれらのサブ式の化合物の濃度は、１０〜７０重量％、非常に好ましくは１５〜５０重量％である。
【０３２７】
好ましくはＬＣ媒体中の式ＣＹおよびそのサブ式の化合物の濃度は、２〜４０重量％、非常に好ましくは３〜３０重量％である。
【０３２８】
好ましくはＬＣ媒体中の式ＰＹおよびそのサブ式の化合物の濃度は、２〜５０重量％、非常に好ましくは３〜４０重量％である。
【０３２９】
ｂ）成分Ｂ）またはＬＣホスト混合物が、アルケニル基を含む１種類以上のメソゲンまたはＬＣ化合物（以降、「アルケニル化合物」とも呼ぶ。）を含むＬＣ媒体で、ただし前記アルケニル基は、ＬＣ媒体に含有される重合性化合物の重合に使用される条件下で重合反応に対して安定である。
【０３３０】
好ましくは成分Ｂ）またはＬＣホスト混合物は、式ＡＮおよびＡＹから選択する１種類以上のアルケニル化合物を含む。
【０３３１】
【化９９】
2018522104.tif 000100
式中、個々の基は、それぞれの出現において同一または異なって、それぞれ互いに独立に以下の意味を有する：
【０３３２】
【化１００】
2018522104.tif 000101
【０３３３】
【化１０１】
2018522104.tif 000102
【０３３４】
【化１０２】
2018522104.tif 000103
ＲＡ１      ２〜９個のＣ原子を有するアルケニル、環Ｘ、ＹおよびＺの少なくとも１つがシクロヘキセニルを表す場合、またＲＡ２の意味の１つ、
ＲＡ２      １〜１２個のＣ原子を有するアルキル、ただし加えて１個または２個の隣接しないＣＨ２基は、Ｏ原子が互いに直接連結しないようにして、−Ｏ−、−ＣＨ＝ＣＨ−、−ＣＯ−、−ＯＣＯ−または−ＣＯＯ−で置き換えられてよく、
Ｚｘ        −ＣＨ２ＣＨ２−、−ＣＨ＝ＣＨ−、−ＣＦ２Ｏ−、−ＯＣＦ２−、−ＣＨ２Ｏ−、−ＯＣＨ２−、−ＣＯ−Ｏ−、−Ｏ−ＣＯ−、−Ｃ２Ｆ４−、−ＣＦ＝ＣＦ−、−ＣＨ＝ＣＨ−ＣＨ２Ｏ−または単結合、好ましくは単結合、
Ｌ１〜４    Ｈ、Ｆ、Ｃｌ、ＯＣＦ３、ＣＦ３、ＣＨ３、ＣＨ２ＦまたはＣＨＦ２Ｈ、好ましくは、Ｈ、ＦまたはＣｌ、
ｘ          １または２、
ｚ          ０または１。
【０３３５】
式ＡＮおよびＡＹの好ましい化合物は、ＲＡ２が、エテニル、プロペニル、ブテニル、ペンテニル、ヘキセニルおよびヘプテニルから選択するものである。
【０３３６】
好ましい実施形態において成分Ｂ）またはＬＣホスト混合物は、以下のサブ式から選択する式ＡＮの１種類以上の化合物を含む。
【０３３７】
【化１０３】
2018522104.tif 000104
【０３３８】
【化１０４】
2018522104.tif 000105
式中、
ａｌｋｙｌおよびａｌｋｙｌ＊は、それぞれ互いに独立に、１〜６個のＣ原子を有する直鎖状のアルキル基を表し、
ａｌｋｅｎｙｌおよびａｌｋｅｎｙｌ＊は、それぞれ互いに独立に、２〜７個のＣ原子を有する直鎖状のアルケニル基を表す。ａｌｋｅｎｙｌおよびａｌｋｅｎｙｌ＊は、好ましくは、ＣＨ２＝ＣＨ−、ＣＨ２＝ＣＨＣＨ２ＣＨ２−、ＣＨ３−ＣＨ＝ＣＨ−、ＣＨ３−ＣＨ２−ＣＨ＝ＣＨ−、ＣＨ３−（ＣＨ２）２−ＣＨ＝ＣＨ−、ＣＨ３−（ＣＨ２）３−ＣＨ＝ＣＨ−またはＣＨ３−ＣＨ＝ＣＨ−（ＣＨ２）２−を表す。
【０３３９】
好ましくは成分Ｂ）またはＬＣホスト混合物は、式ＡＮ１、ＡＮ２、ＡＮ３およびＡＮ６から選択する１種類以上の化合物、非常に好ましくは式ＡＮ１の１種類以上の化合物を含む。
【０３４０】
他の好ましい実施形態において成分Ｂ）またはＬＣホスト混合物は、以下のサブ式から選択する式ＡＮの１種類以上の化合物を含む。
【０３４１】
【化１０５】
2018522104.tif 000106
式中、
ｍは、１、２、３、４、５または６を表し、
ｉは、０、１、２または３を表し、
Ｒｂ１は、Ｈ、ＣＨ３またはＣ２Ｈ５である。
【０３４２】
他の好ましい実施形態において成分Ｂ）またはＬＣホスト混合物は、以下のサブ式から選択する１種類以上の化合物を含む。
【０３４３】
【化１０６】
2018522104.tif 000107
式ＡＮ１ａ２およびＡＮ１ａ５の化合物が最も好ましい。
【０３４４】
他の好ましい実施形態において成分Ｂ）またはＬＣホスト混合物は、以下のサブ式から選択する式ＡＹの１種類以上の化合物を含む。
【０３４５】
【化１０７】
2018522104.tif 000108
【０３４６】
【化１０８】
2018522104.tif 000109
【０３４７】
【化１０９】
2018522104.tif 000110
【０３４８】
【化１１０】
2018522104.tif 000111
式中、
ａｌｋｙｌおよびａｌｋｙｌ＊は、それぞれ互いに独立に、１〜６個のＣ原子を有する直鎖状のアルキル基を表し、
「（Ｏ）」は、Ｏ原子または単結合を表し、
ａｌｋｅｎｙｌおよびａｌｋｅｎｙｌ＊は、それぞれ互いに独立に、２〜７個のＣ原子を有する直鎖状のアルケニル基を表す。ａｌｋｅｎｙｌおよびａｌｋｅｎｙｌ＊は、好ましくは、ＣＨ２＝ＣＨ−、ＣＨ２＝ＣＨＣＨ２ＣＨ２−、ＣＨ３−ＣＨ＝ＣＨ−、ＣＨ３−ＣＨ２−ＣＨ＝ＣＨ−、ＣＨ３−（ＣＨ２）２−ＣＨ＝ＣＨ−、ＣＨ３−（ＣＨ２）３−ＣＨ＝ＣＨ−またはＣＨ３−ＣＨ＝ＣＨ−（ＣＨ２）２−を表す。
【０３４９】
他の好ましい実施形態において成分Ｂ）またはＬＣホスト混合物は、以下のサブ式から選択する式ＡＹの１種類以上の化合物を含む。
【０３５０】
【化１１１】
2018522104.tif 000112
式中、
ｍおよびｎは、それぞれ互いに独立に、１、２、３、４、５または６を表し、
ａｌｋｅｎｙｌは、ＣＨ２＝ＣＨ−、ＣＨ２＝ＣＨＣＨ２ＣＨ２−、ＣＨ３−ＣＨ＝ＣＨ−、ＣＨ３−ＣＨ２−ＣＨ＝ＣＨ−、ＣＨ３−（ＣＨ２）２−ＣＨ＝ＣＨ−、ＣＨ３−（ＣＨ２）３−ＣＨ＝ＣＨ−またはＣＨ３−ＣＨ＝ＣＨ−（ＣＨ２）２−を表す。
【０３５１】
好ましくは、ＬＣ媒体中の式ＡＮおよびＡＹの化合物の割合は２〜７０重量％、非常に好ましくは５〜６０重量％、最も好ましくは１０〜５０重量％である。
【０３５２】
好ましくは、ＬＣ媒体またはＬＣホスト混合物は、式ＡＮおよびＡＹから選択する１〜５種類、好ましくは１種類、２種類または３種類の化合物を含有する。
【０３５３】
本発明の他の好ましい実施形態においてＬＣ媒体は、式ＡＹ１４、非常に好ましくはＡＹ１４ａの１種類以上の化合物を含む。ＬＣ媒体中における式ＡＹ１４またはＡＹ１４ａの化合物の割合は好ましくは、３〜２０重量％である。
【０３５４】
式ＡＮおよび／またはＡＹのアルケニル化合物を添加することで、ＬＣ媒体の粘度を低下し、応答時間を短くすることが可能になる。
【０３５５】
ｃ）成分Ｂ）またはＬＣホスト混合物が、以下の式の１種類以上の化合物を含むＬＣ媒体。
【０３５６】
【化１１２】
2018522104.tif 000113
式中、個々の基は、以下の意味を有する：
【０３５７】
【化１１３】
2018522104.tif 000114
【０３５８】
【化１１４】
2018522104.tif 000115
Ｒ３およびＲ４は、それぞれ互いに独立に、１〜１２個のＣ原子を有するアルキルを表し、ただし加えて、１個または２個の隣接していないＣＨ２基は、Ｏ原子が互いに直接連結しないようにして、−Ｏ−、−ＣＨ＝ＣＨ−、−ＣＯ−、−Ｏ−ＣＯ−または−ＣＯ−Ｏ−で置き換えられていてもよく、
Ｚｙは、−ＣＨ２ＣＨ２−、−ＣＨ＝ＣＨ−、−ＣＦ２Ｏ−、−ＯＣＦ２−、−ＣＨ２Ｏ−、−ＯＣＨ２−、−ＣＯ−Ｏ−、−Ｏ−ＣＯ−、−Ｃ２Ｆ４−、−ＣＦ＝ＣＦ−、−ＣＨ＝ＣＨＣＨ２Ｏ−または単結合、好ましくは、単結合を表す。
【０３５９】
式ＺＫの化合物は、好ましくは、以下のサブ式から成る群より選択する。
【０３６０】
【化１１５】
2018522104.tif 000116
式中、ａｌｋｙｌおよびａｌｋｙｌ＊は、それぞれ互いに独立に、１〜６個のＣ原子を有する直鎖状のアルキル基を表し、ａｌｋｅｎｙｌは、２〜６個のＣ原子を有する直鎖状のアルケニル基を表す。ａｌｋｅｎｙｌは、好ましくは、ＣＨ２＝ＣＨ−、ＣＨ２＝ＣＨＣＨ２ＣＨ２−、ＣＨ３−ＣＨ＝ＣＨ−、ＣＨ３−ＣＨ２−ＣＨ＝ＣＨ−、ＣＨ３−（ＣＨ２）２−ＣＨ＝ＣＨ−、ＣＨ３−（ＣＨ２）３−ＣＨ＝ＣＨ−またはＣＨ３−ＣＨ＝ＣＨ−（ＣＨ２）２−を表す。
【０３６１】
式ＺＫ１の化合物が特に好ましい。
【０３６２】
式ＺＫの特に好ましい化合物は、以下のサブ式より選択する。
【０３６３】
【化１１６】
2018522104.tif 000117
式中、プロピル、ブチルおよびペンチル基は直鎖状の基である。
【０３６４】
式ＺＫ１ａの化合物が最も好ましい。
【０３６５】
ｄ）成分Ｂ）またはＬＣホスト混合物が、以下の式の１種類以上の化合物を追加して含むＬＣ媒体。
【０３６６】
【化１１７】
2018522104.tif 000118
式中、個々の基は、それぞれの出現において同一または異なって、以下の意味を有する：
Ｒ５およびＲ６は、それぞれ互いに独立に、１〜１２個のＣ原子を有するアルキル（ただし加えて、１個または２個の隣接していないＣＨ２基は、Ｏ原子が互いに直接連結しないようにして、−Ｏ−、−ＣＨ＝ＣＨ−、−ＣＯ−、−ＯＣＯ−または−ＣＯＯ−で置き換えられていてもよい。）、好ましくは、１〜６個のＣ原子を有するアルキルまたはアルコキシを表し、
【０３６７】
【化１１８】
2018522104.tif 000119
【０３６８】
【化１１９】
2018522104.tif 000120
および、
ｅは、１または２を表す。
【０３６９】
式ＤＫの化合物は、好ましくは、以下のサブ式から成る群より選択する。
【０３７０】
【化１２０】
2018522104.tif 000121
【０３７１】
【化１２１】
2018522104.tif 000122
式中、ａｌｋｙｌおよびａｌｋｙｌ＊は、それぞれ互いに独立に、１〜６個のＣ原子を有する直鎖状のアルキル基を表し、ａｌｋｅｎｙｌは、２〜６個のＣ原子を有する直鎖状のアルケニル基を表す。ａｌｋｅｎｙｌは、好ましくは、ＣＨ２＝ＣＨ−、ＣＨ２＝ＣＨＣＨ２ＣＨ２−、ＣＨ３−ＣＨ＝ＣＨ−、ＣＨ３−ＣＨ２−ＣＨ＝ＣＨ−、ＣＨ３−（ＣＨ２）２−ＣＨ＝ＣＨ−、ＣＨ３−（ＣＨ２）３−ＣＨ＝ＣＨ−またはＣＨ３−ＣＨ＝ＣＨ−（ＣＨ２）２−を表す。
【０３７２】
ｅ）成分Ｂ）またはＬＣホスト混合物が、以下の式の１種類以上の化合物を追加して含むＬＣ媒体。
【０３７３】
【化１２２】
2018522104.tif 000123
式中、個々の基は以下の意味を有する：
【０３７４】
【化１２３】
2018522104.tif 000124
少なくとも１個の環Ｆは、シクロヘキシレンと異なり、
ｆは、１または２を表し、
Ｒ１およびＲ２は、それぞれ互いに独立に、１〜１２個のＣ原子を有するアルキルを表し、ただし加えて、１個または２個の隣接していないＣＨ２基は、Ｏ原子が互いに直接連結しないようにして、−Ｏ−、−ＣＨ＝ＣＨ−、−ＣＯ−、−ＯＣＯ−または−ＣＯＯ−で置き換えられていてもよく、
Ｚｘは、−ＣＨ２ＣＨ２−、−ＣＨ＝ＣＨ−、−ＣＦ２Ｏ−、−ＯＣＦ２−、−ＣＨ２Ｏ−、−ＯＣＨ２−、−ＣＯ−Ｏ−、−Ｏ−ＣＯ−、−Ｃ２Ｆ４−、−ＣＦ＝ＣＦ−、−ＣＨ＝ＣＨＣＨ２Ｏ−または単結合、好ましくは、単結合を表し、
Ｌ１およびＬ２は、それぞれ互いに独立に、Ｆ、Ｃｌ、ＯＣＦ３、ＣＦ３、ＣＨ３、ＣＨ２Ｆ、ＣＨＦ２を表す。
【０３７５】
好ましくは、基Ｌ１およびＬ２の両方がＦを表すか、または、基Ｌ１およびＬ２の一方がＦを表し、他方がＣｌを表す。
【０３７６】
式ＬＹの化合物は、好ましくは、以下のサブ式から成る群より選択する。
【０３７７】
【化１２４】
2018522104.tif 000125
【０３７８】
【化１２５】
2018522104.tif 000126
【０３７９】
【化１２６】
2018522104.tif 000127
式中、Ｒ１は上で示される意味を有し、ａｌｋｙｌは１〜６個のＣ原子を有する直鎖状のアルキル基を表し、（Ｏ）は酸素原子または単結合を表し、ｖは１〜６の整数を表す。Ｒ１は、好ましくは、１〜６個のＣ原子を有する直鎖状のアルキル、または、２〜６個のＣ原子を有する直鎖状のアルケニル、特に、ＣＨ３、Ｃ２Ｈ５、ｎ−Ｃ３Ｈ７、ｎ−Ｃ４Ｈ９、ｎ−Ｃ５Ｈ１１、ＣＨ２＝ＣＨ−、ＣＨ２＝ＣＨＣＨ２ＣＨ２−、ＣＨ３−ＣＨ＝ＣＨ−、ＣＨ３−ＣＨ２−ＣＨ＝ＣＨ−、ＣＨ３−（ＣＨ２）２−ＣＨ＝ＣＨ−、ＣＨ３−（ＣＨ２）３−ＣＨ＝ＣＨ−またはＣＨ３−ＣＨ＝ＣＨ−（ＣＨ２）２−を表す。
【０３８０】
ｆ）成分Ｂ）またはＬＣホスト混合物が、以下の式から成る群より選択する１種類以上の化合物を追加して含むＬＣ媒体。
【０３８１】
【化１２７】
2018522104.tif 000128
式中、ａｌｋｙｌはＣ１〜６−アルキルを表し、ＬｘはＨまたはＦを表し、Ｘは、Ｆ、Ｃｌ、ＯＣＦ３、ＯＣＨＦ２またはＯＣＨ＝ＣＦ２を表す。ＸがＦを表す式Ｇ１の化合物が特に好ましい。
【０３８２】
ｇ）成分Ｂ）またはＬＣホスト混合物が、以下の式から成る群より選択する１種類以上の化合物を追加して含むＬＣ媒体。
【０３８３】
【化１２８】
2018522104.tif 000129
【０３８４】
【化１２９】
2018522104.tif 000130
式中、Ｒ５はＲ１に上で示される意味の１つを有し、ａｌｋｙｌはＣ１〜６−アルキルを表し、ｄは０または１を表し、ｚおよびｍは、それぞれ互いに独立に、１〜６の整数を表す。これらの化合物におけるＲ５は、特に好ましくは、Ｃ１〜６−アルキルまたは−アルコキシまたはＣ２〜６−アルケニルであり、ｄは、好ましくは、１である。本発明によるＬＣ媒体は、好ましくは、上述の式の１種類以上の化合物を、５重量％以上の量で含む。
【０３８５】
ｈ）成分Ｂ）またはＬＣホスト混合物が、以下の式から成る群より選択される１種類以上のビフェニル化合物を追加して含むＬＣ媒体。
【０３８６】
【化１３０】
2018522104.tif 000131
式中、ａｌｋｙｌおよびａｌｋｙｌ＊は、それぞれ互いに独立に、１〜６個のＣ原子を有する直鎖状のアルキル基を表し、ａｌｋｅｎｙｌおよびａｌｋｅｎｙｌ＊は、それぞれ互いに独立に、２〜６個のＣ原子を有する直鎖状のアルケニル基を表す。ａｌｋｅｎｙｌおよびａｌｋｅｎｙｌ＊は、好ましくは、ＣＨ２＝ＣＨ−、ＣＨ２＝ＣＨＣＨ２ＣＨ２−、ＣＨ３−ＣＨ＝ＣＨ−、ＣＨ３−ＣＨ２−ＣＨ＝ＣＨ−、ＣＨ３−（ＣＨ２）２−ＣＨ＝ＣＨ−、ＣＨ３−（ＣＨ２）３−ＣＨ＝ＣＨ−またはＣＨ３−ＣＨ＝ＣＨ−（ＣＨ２）２−を表す。
【０３８７】
ＬＣ混合物における式Ｂ１〜Ｂ３のビフェニルの割合は、好ましくは、少なくとも３重量％、特に５重量％以上である。
【０３８８】
式Ｂ２の化合物が特に好ましい。
【０３８９】
式Ｂ１〜Ｂ３の化合物は、好ましくは、以下のサブ式から成る群より選択する。
【０３９０】
【化１３１】
2018522104.tif 000132
式中、ａｌｋｙｌ＊は、１〜６個のＣ原子を有するアルキル基を表す。本発明による媒体は、特に好ましくは、式Ｂ１ａおよび／またはＢ２ｃの１種類以上の化合物を含む。
【０３９１】
ｉ）成分Ｂ）またはＬＣホスト混合物が、以下の式の１種類以上のターフェニル化合物を追加的に含むＬＣ媒体。
【０３９２】
【化１３２】
2018522104.tif 000133
式中、Ｒ５およびＲ６は、それぞれ互いに独立に、上でに示される意味の１つを有し、および
【０３９３】
【化１３３】
2018522104.tif 000134
式中、Ｌ５は、ＦまたはＣｌ、好ましくは、Ｆを表し、Ｌ６は、Ｆ、Ｃｌ、ＯＣＦ３、ＣＦ３、ＣＨ３、ＣＨ２ＦまたはＣＨＦ２、好ましくは、Ｆを表す。
【０３９４】
式Ｔの化合物は、好ましくは、以下のサブ式から成る群より選択する。
【０３９５】
【化１３４】
2018522104.tif 000135
【０３９６】
【化１３５】
2018522104.tif 000136
【０３９７】
【化１３６】
2018522104.tif 000137
式中、Ｒは１〜７個のＣ原子を有する直鎖状のアルキルまたはアルコキシ基を表し、Ｒ＊は２〜７個のＣ原子を有する直鎖状のアルケニル基を表し、（Ｏ）は酸素原子または単結合を表し、ｍは１〜６の整数を表す。Ｒ＊は、好ましくは、ＣＨ２＝ＣＨ−、ＣＨ２＝ＣＨＣＨ２ＣＨ２−、ＣＨ３−ＣＨ＝ＣＨ−、ＣＨ３−ＣＨ２−ＣＨ＝ＣＨ−、ＣＨ３−（ＣＨ２）２−ＣＨ＝ＣＨ−、ＣＨ３−（ＣＨ２）３−ＣＨ＝ＣＨ−またはＣＨ３−ＣＨ＝ＣＨ−（ＣＨ２）２−を表す。
【０３９８】
Ｒは、好ましくは、メチル、エチル、プロピル、ブチル、ペンチル、ヘキシル、メトキシ、エトキシ、プロポキシ、ブトキシまたはペントキシを表す。
【０３９９】
本発明によるＬＣホスト混合物は、好ましくは、式Ｔおよびその好ましいサブ式のターフェニルを、０．５〜３０重量％、特に、１〜２０重量％の量で含む。
【０４００】
式Ｔ１、Ｔ２、Ｔ３およびＴ２１の化合物が特に好ましい。これらの化合物において、Ｒは、好ましくは、それぞれ１〜５個のＣ原子を有するアルキル、更に、アルコキシを表す。
【０４０１】
混合物のΔｎの値が０．１以上となる場合、好ましくは、本発明によるＬＣ媒体中においてターフェニルを用いる。好ましいＬＣ媒体は、好ましくは、化合物Ｔ１〜Ｔ２２の群より選択され、２〜２０重量％の１種類以上の式Ｔのターフェニル化合物を含む。
【０４０２】
ｋ）成分Ｂ）またはＬＣホスト混合物が、以下の式から成る群より選択する１種類以上のクオーターフェニル化合物を追加的に含むＬＣ媒体。
【０４０３】
【化１３７】
2018522104.tif 000138
式中、
ＲＱは、１〜９個のＣ原子を有するアルキル、アルコキシもしくはオキサアルキル、または２〜９個のＣ原子を有するアルケニルもしくはアルケニルオキシであり、ＲＱは全てフッ素化されていてもよく、
ＸＱは、Ｆ、Ｃｌ、１〜６個のＣ原子を有するハロゲン化されたアルキルもしくはアルコキシ、または２〜６個のＣ原子を有するハロゲン化されたアルケニルもしくはアルケニルオキシであり、
ＬＱ１〜ＬＱ６は、それぞれ互いに独立にＨまたはＦであり、ただし、ＬＱ１〜ＬＱ６の少なくとも１つはＦである。
【０４０４】
式Ｑの好ましい化合物は、ＲＱが２〜６個のＣ原子を有する直鎖状のアルキル、非常に好ましくは、エチル、ｎ−プロピルまたはｎ−ブチルを表すものである。
【０４０５】
式Ｑの好ましい化合物は、ＬＱ３およびＬＱ４がＦのものである。式Ｑの更に好ましい化合物は、ＬＱ３、ＬＱ４ならびにＬＱ１およびＬＱ２の１個または２個がＦのものである。
【０４０６】
式Ｑの好ましい化合物は、ＸＱがＦまたはＯＣＦ３、非常に好ましくはＦを表すものである。
【０４０７】
式Ｑの化合物は、好ましくは、以下のサブ式より選択する。
【０４０８】
【化１３８】
2018522104.tif 000139
式中、ＲＱは式Ｑの意味の１つまたは上および下で与える好ましい意味の１つを有し、好ましくは、エチル、ｎ−プロピルまたはｎ−ブチルである。
【０４０９】
式Ｑ１の化合物、特にＲＱがｎ−プロピルである化合物が特に好ましい。
【０４１０】
好ましくは、ＬＣホスト混合物における式Ｑの化合物の割合は０重量％より多く〜５重量％以下、非常に好ましくは０．１〜２重量％、最も好ましくは０．２〜１．５重量％である。
【０４１１】
好ましくは、ＬＣホスト混合物は１〜５種類、好ましくは１または２種類の式Ｑの化合物を含有する。
【０４１２】
ＬＣホスト混合物に式Ｑのクオーターフェニル化合物を添加することで、高いＵＶ吸収を維持しながらＯＤＦムラを低減でき、迅速および完全な重合が可能となり、チルト角の強力および迅速な生成が可能となり、ＬＣ媒体のＵＶ安定性が増加する。
【０４１３】
加えて、負の誘電異方性を有するＬＣ媒体に式Ｑの化合物を添加すると、式Ｑの化合物は正の誘電異方性を有しているため、誘電定数ε‖およびε⊥の値をより良好に制御でき、特に、誘電異方性Δεを一定に保ちながら誘電定数ε‖の高い値を達成することが可能となり、よって、キックバック電圧を低減し、画像の固着を低減する。
【０４１４】
ｌ）成分Ｂ）またはＬＣホスト混合物が、式ＣＣの１種類以上の化合物を追加的に含むＬＣ媒体。
【０４１５】
【化１３９】
2018522104.tif 000140
式中、
ＲＣは、１〜９個のＣ原子を有するアルキル、アルコキシ、オキサアルキルもしくはアルコキシアルキルまたは２〜９個のＣ原子を有するアルケニルもしくはアルケニルオキシを表し、該基はフッ素化されていてもよく、
ＸＣは、Ｆ、Ｃｌ、１〜６個のＣ原子を有するハロゲン化されたアルキルもしくはアルコキシまたは２〜６個のＣ原子を有するハロゲン化されたアルケニルもしくはアルケニルオキシを表し、
ＬＣ１、ＬＣ２は、それぞれ互いに独立に、ＨまたはＦを表し、ただし、ＬＣ１およびＬＣ２の少なくとも一方はＦである。
【０４１６】
式ＣＣの好ましい化合物は、ＲＣが２〜６個のＣ原子を有する直鎖状のアルキル、非常に好ましくは、エチル、ｎ−プロピルまたはｎ−ブチルを表すものである。
【０４１７】
式ＣＣの好ましい化合物は、ＬＣ１およびＬＣ２がＦであるものである。
【０４１８】
式ＣＣの好ましい化合物は、ＸＣがＦまたはＯＣＦ３、非常に好ましくはＦを表すものである。
【０４１９】
式ＣＣの好ましい化合物は、以下の式から選択する。
【０４２０】
【化１４０】
2018522104.tif 000141
式中、ＲＣは式Ｃの意味の１つまたは上および下に与える式ＣＣの好ましい意味の１つを有し、好ましくは、エチル、ｎ−プロピルまたはｎ−ブチル、非常に好ましくはｎ−プロピルである。
【０４２１】
好ましくは、ＬＣホスト混合物中における式ＣＣの化合物の割合は、０より大きく〜１０重量％以下、非常に好ましくは０．１〜８重量％、最も好ましくは０．２〜５重量％である。
【０４２２】
好ましくは、ＬＣホスト混合物は、１〜５種類、好ましくは１種類、２種類または３種類の式ＣＣの化合物を含有する。
【０４２３】
加えて、負の誘電異方性を有するＬＣ媒体に式ＣＣの化合物を添加すると、式ＣＣの化合物は正の誘電異方性を有しているため、誘電定数ε‖およびε⊥の値をより良好に制御でき、特に、誘電異方性Δεを一定に保ちながら誘電定数ε‖の高い値を達成することが可能となり、よって、キックバック電圧を低減し、画像の固着を低減する。加えて、式Ｃの化合物を添加することで、ＬＣ媒体の粘度を低下させ、応答時間の短縮が可能となる。
【０４２４】
ｍ）成分Ｂ）またはＬＣホスト混合物が、以下の式から成る群より選択する１種類以上の化合物を追加的に含むＬＣ媒体。
【０４２５】
【化１４１】
2018522104.tif 000142
式中、Ｒ１およびＲ２は上で示される意味を有し、好ましくは、それぞれ互いに独立に、１〜６個のＣ原子を有する直鎖状のアルキルまたは２〜６個のＣ原子を有する直鎖状のアルケニルを表す。
【０４２６】
好ましい媒体は、式Ｏ１、Ｏ３およびＯ４より選択する１種類以上の化合物を含む。
【０４２７】
ｎ）成分Ｂ）またはＬＣホスト混合物が、以下の式の１種類以上の化合物を追加的に、好ましくは３重量％より多く、特には５重量％以上、非常に特に好ましくは５〜３０重量％の量で含むＬＣ媒体。
【０４２８】
【化１４２】
2018522104.tif 000143
式中、
【０４２９】
【化１４３】
2018522104.tif 000144
Ｒ９は、Ｈ、ＣＨ３、Ｃ２Ｈ５またはｎ−Ｃ３Ｈ７を表し、（Ｆ）は任意のフッ素置換基を表し、ｑは、１、２または３を表し、Ｒ７はＲ１に示される意味の１つを有する。
【０４３０】
式ＦＩの特に好ましい化合物は、以下のサブ式から成る群より選択する。
【０４３１】
【化１４４】
2018522104.tif 000145
【０４３２】
【化１４５】
2018522104.tif 000146
式中、Ｒ７は、好ましくは、直鎖状のアルキルを表し、Ｒ９は、ＣＨ３、Ｃ２Ｈ５またはｎ−Ｃ３Ｈ７を表す。式ＦＩ１、ＦＩ２およびＦＩ３の化合物が特に好ましい。
【０４３３】
ｏ）成分Ｂ）またはＬＣホスト混合物が、以下の式から成る群より選択する１種類以上の化合物を追加的に含むＬＣ媒体。
【０４３４】
【化１４６】
2018522104.tif 000147
式中、Ｒ８はＲ１に示される意味を有し、ａｌｋｙｌは１〜６個のＣ原子を有する直鎖状のアルキル基を表す。
【０４３５】
ｐ）成分Ｂ）またはＬＣホスト混合物が、例えば、以下の式から成る群より選択する化合物などのテトラヒドロナフチルまたはナフチル単位を含有する１種類以上化合物を追加的に含むＬＣ媒体。
【０４３６】
【化１４７】
2018522104.tif 000148
【０４３７】
【化１４８】
2018522104.tif 000149
式中、
Ｒ１０およびＲ１１は、それぞれ互いに独立に、１〜１２個のＣ原子を有するアルキル（ただし加えて、１個または２個の隣接していないＣＨ２基は、Ｏ原子が互いに直接連結しないようにして、−Ｏ−、−ＣＨ＝ＣＨ−、−ＣＯ−、−ＯＣＯ−または−ＣＯＯ−で置き換えられていてもよい。）、好ましくは、１〜６個のＣ原子を有するアルキルまたはアルコキシを表し、
および、Ｒ１０およびＲ１１は、好ましくは、１〜６個のＣ原子を有する直鎖状のアルキルもしくはアルコキシまたは２〜６個のＣ原子を有する直鎖状のアルケニルを表し、
Ｚ１およびＺ２は、それぞれ互いに独立に、−Ｃ２Ｈ４−、−ＣＨ＝ＣＨ−、−（ＣＨ２）４−、−（ＣＨ２）３Ｏ−、−Ｏ（ＣＨ２）３−、−ＣＨ＝ＣＨ−ＣＨ２ＣＨ２−、−ＣＨ２ＣＨ２ＣＨ＝ＣＨ−、−ＣＨ２Ｏ−、−ＯＣＨ２−、−ＣＯ−Ｏ−、−Ｏ−ＣＯ−、−Ｃ２Ｆ４−、−ＣＦ＝ＣＦ−、−ＣＦ＝ＣＨ−、−ＣＨ＝ＣＦ−、−ＣＨ２−または単結合を表す。
【０４３８】
ｑ）成分Ｂ）またはＬＣホスト混合物が、以下の式の１種類以上のジフルオロジベンゾクロマンおよび／またはクロマンを追加的に、好ましくは３〜２０重量％の量、特に３〜１５重量％の量で含むＬＣ媒体。
【０４３９】
【化１４９】
2018522104.tif 000150
式中、
Ｒ１１およびＲ１２は、それぞれ互いに独立に、Ｒ１１に対して上で示される意味の１つを有し、
環Ｍは、トランス−１，４−シクロヘキシレンまたは１，４−フェニレンであり、
Ｚｍは、−Ｃ２Ｈ４−、−ＣＨ２Ｏ−、−ＯＣＨ２−、−ＣＯ−Ｏ−または−Ｏ−ＣＯ−であり、
ｃは、０、１または２である。
【０４４０】
式ＢＣ、ＣＲおよびＲＣの特に好ましい化合物は、以下のサブ式から成る群より選択する。
【０４４１】
【化１５０】
2018522104.tif 000151
【０４４２】
【化１５１】
2018522104.tif 000152
【０４４３】
【化１５２】
2018522104.tif 000153
式中、ａｌｋｙｌおよびａｌｋｙｌ＊は、それぞれ互いに独立に、１〜６個のＣ原子を有する直鎖状のアルキル基を表し、（Ｏ）は酸素原子または単結合を表し、ｃは１または２であり、ａｌｋｅｎｙｌおよびａｌｋｅｎｙｌ＊は、それぞれ互いに独立に、２〜６個のＣ原子を有する直鎖状のアルケニル基を表す。ａｌｋｅｎｙｌおよびａｌｋｅｎｙｌ＊は、好ましくは、ＣＨ２＝ＣＨ−、ＣＨ２＝ＣＨＣＨ２ＣＨ２−、ＣＨ３−ＣＨ＝ＣＨ−、ＣＨ３−ＣＨ２−ＣＨ＝ＣＨ−、ＣＨ３−（ＣＨ２）２−ＣＨ＝ＣＨ−、ＣＨ３−（ＣＨ２）３−ＣＨ＝ＣＨ−またはＣＨ３−ＣＨ＝ＣＨ−（ＣＨ２）２−を表す。
【０４４４】
１種類、２種類または３種類の式ＢＣ−２の化合物を含むＬＣホスト混合物が、非常に特に好ましい。
【０４４５】
ｒ）成分Ｂ）またはＬＣホスト混合物が、以下の式の１種類以上のフッ素化されたフェナントレンおよび／またはジベンゾフランを追加的に含むＬＣ媒体。
【０４４６】
【化１５３】
2018522104.tif 000154
式中、Ｒ１１およびＲ１２は、それぞれ互いに独立に、Ｒ１１に対して上で示される意味の１つを有し、ｂは０または１を表し、ＬはＦを表し、ｒは１、２または３を表す。
【０４４７】
式ＰＨおよびＢＦの特に好ましい化合物は、以下のサブ式から成る群より選択する。
【０４４８】
【化１５４】
2018522104.tif 000155
式中、ＲおよびＲ’は、それぞれ互いに独立に、１〜７個のＣ原子を有する直鎖状のアルキルまたはアルコキシ基を表す。
【０４４９】
ｓ）成分Ｂ）またはＬＣホスト混合物が、以下の式の１種類以上の単環化合物を追加的に含むＬＣ媒体。
【０４５０】
【化１５５】
2018522104.tif 000156
式中、
Ｒ１およびＲ２は、それぞれ互いに独立に、１〜１２個のＣ原子を有するアルキル（ただし加えて、１個または２個の隣接していないＣＨ２基は、Ｏ原子が互いに直接連結しないようにして、−Ｏ−、−ＣＨ＝ＣＨ−、−ＣＯ−、−ＯＣＯ−または−ＣＯＯ−で置き換えられていてもよい。）、好ましくは、１〜６個のＣ原子を有するアルキルまたはアルコキシを表し、
Ｌ１およびＬ２は、それぞれ互いに独立に、Ｆ、Ｃｌ、ＯＣＦ３、ＣＦ３、ＣＨ３、ＣＨ２ＦまたはＣＨＦ２を表す。
【０４５１】
好ましくは、Ｌ１およびＬ２の両方がＦを表すか、Ｌ１およびＬ２の一方がＦで他方がＣｌを表す。
【０４５２】
式Ｙの化合物は、好ましくは、以下のサブ式から成る群より選択する。
【０４５３】
【化１５６】
2018522104.tif 000157
【０４５４】
【化１５７】
2018522104.tif 000158
式中、ＡｌｋｙｌおよびＡｌｋｙｌ＊は、それぞれ互いに独立に、１〜６個のＣ原子を有する直鎖状のアルキル基を表し、Ａｌｋｏｘｙは、１〜６個のＣ原子を有する直鎖状のアルコキシ基を表し、ＡｌｋｅｎｙｌおよびＡｌｋｅｎｙｌ＊は、それぞれ互いに独立に、２〜６個のＣ原子を有する直鎖状のアルケニル基を表し、Ｏは、酸素原子または単結合を表す。ＡｌｋｅｎｙｌおよびＡｌｋｅｎｙｌ＊は、好ましくは、ＣＨ２＝ＣＨ−、ＣＨ２＝ＣＨＣＨ２ＣＨ２−、ＣＨ３−ＣＨ＝ＣＨ−、ＣＨ３−ＣＨ２−ＣＨ＝ＣＨ−、ＣＨ３−（ＣＨ２）２−ＣＨ＝ＣＨ−、ＣＨ３−（ＣＨ２）３−ＣＨ＝ＣＨ−またはＣＨ３−ＣＨ＝ＣＨ−（ＣＨ２）２−を表す。
【０４５５】
特に好ましい式Ｙの化合物は、以下のサブ式から成る群より選択する。
【０４５６】
【化１５８】
2018522104.tif 000159
式中、Ａｌｋｏｘｙは、好ましくは、３個、４個または５個のＣ原子を有する直鎖状のアルコキシを表す。
【０４５７】
ｔ）上および下に記載する通りの重合性化合物は別として、末端ビニルオキシ基（−Ｏ−ＣＨ＝ＣＨ２）を含有する化合物を含有しないＬＣ媒体。
【０４５８】
ｕ）成分Ｂ）またはＬＣホスト混合物が、１〜８種類、好ましくは１〜５種類の式ＣＹ１、ＣＹ２、ＰＹ１および／またはＰＹ２の化合物を含むＬＣ媒体。これらの化合物のＬＣホスト混合物全体における割合は、好ましくは５〜６０％、特に好ましくは１０〜３５％である。これらの個々の化合物の含有量は、好ましくは、それぞれの場合で２〜２０％である。
【０４５９】
ｖ）成分Ｂ）またはＬＣホスト混合物が、１〜８種類、好ましくは１〜５種類の式ＣＹ９、ＣＹ１０、ＰＹ９および／またはＰＹ１０の化合物を含むＬＣ媒体。これらの化合物のＬＣホスト混合物全体における割合は、好ましくは５〜６０％、特に好ましくは１０〜３５％である。これらの個々の化合物の含有量は、好ましくは、それぞれの場合で２〜２０％である。
【０４６０】
ｗ）成分Ｂ）またはＬＣホスト混合物が、１〜１０種類、好ましくは１〜８種類の式ＺＫの化合物、特に、式ＺＫ１、ＺＫ２および／またはＺＫ６の化合物を含むＬＣ媒体。これらの化合物のＬＣホスト混合物全体における割合は、好ましくは３〜２５％、特に好ましくは５〜４５％である。これらの個々の化合物の含有量は、好ましくは、それぞれの場合で２〜２０％である。
【０４６１】
ｘ）ＬＣホスト混合物全体における式ＣＹ、ＰＹおよびＺＫの化合物の割合は７０％を超え、好ましくは、８０％を超えるＬＣ媒体。
【０４６２】
ｙ）ＬＣホスト混合物が、好ましくは式ＡＮおよびＡＹから選択し、非常に好ましくは式ＡＮ１、ＡＮ３、ＡＮ６およびＡＹ１４から選択し、最も好ましくは式ＡＮ１ａ、ＡＮ３ａ、ＡＮ６ａおよびＡＹ１４から選択するアルケニル基を含有する１種類以上の化合物を含有するＬＣ媒体。これらの化合物のＬＣホスト混合物中における濃度は、好ましくは、２〜７０％、非常に好ましくは、３〜５５％である。
【０４６３】
ｚ）成分Ｂ）またはＬＣホスト混合物が、式ＰＹ１〜ＰＹ８、非常に好ましくは式ＰＹ２より選択する１種類以上、好ましくは１〜５種類の化合物を含有するＬＣ媒体。ＬＣホスト混合物全体におけるこれらの化合物の割合は、好ましくは１〜３０％、特に好ましくは２〜２０％である。これらの個々の化合物の割合は、好ましくは、それぞれの場合で１〜２０％である。
【０４６４】
ｚ１）成分Ｂ）またはＬＣホスト混合物が、式Ｔ１、Ｔ２、Ｔ３およびＴ２１から、非常に好ましくは式Ｔ２から選択する１種類以上、好ましくは１種類、２種類または３種類の化合物を含有するＬＣ媒体。ＬＣホスト混合物全体におけるこれらの化合物の割合は、好ましくは１〜２０％である。
【０４６５】
ｚ２）ＬＣホスト混合物が、１種類以上、好ましくは１種類、２種類または３種類の式ＢＦ１の化合物ならびに１種類以上、好ましくは１種類、２種類または３種類の式ＡＹ１４、ＡＹ１５およびＡＹ１６から選択する化合物、非常に好ましくは式ＡＹ１４の化合物を含有するＬＣ媒体。ＬＣホスト混合物中における式ＡＹ１４〜ＡＹ１６の化合物の比率は、好ましくは２〜３５％、非常に好ましくは３〜３０％である。ＬＣホスト混合物中における式ＢＦ１の化合物の比率は、好ましくは０．５〜２０％、非常に好ましくは１〜１５％である。更に好ましくは、この好ましい実施形態によるＬＣホスト混合物は、１種類以上、好ましくは１種類、２種類または３種類の式Ｔの化合物、好ましくは式Ｔ１、Ｔ２およびＴ３から選択する化合物、非常に好ましくはＴ２から選択する化合物を含有する。ＬＣホスト混合物中における式Ｔの化合物の比率は、好ましくは０．５〜１５％、非常に好ましくは１〜１０％である。
【０４６６】
本発明によるＬＣ媒体においてＬＣホスト混合物を使用することにより、上記の通りの第１、第２および第３の重合性化合物の組合せを含む重合性成分と併せて使用することでＬＣディスプレイにおける有利な特性に至る。特に、１つ以上の以下の利点を達成できる：
・第１および第２の重合性化合物で形成されたポリマーの重合誘発相分離による、ポリマー壁の容易で迅速な形成、
・高度に規定された形状および一定の厚みを有するポリマー壁の形成、
・一定のセルギャップ、
・プラスチック基板を使用する場合のディスプレイセルの高い柔軟性、
・機械的圧力に対するディスプレイセルの高い耐性、および圧力下でのセルギャップの低い変化、
・ポリマー壁の基板への良好な接着、
・低い欠陥数、
・応答時間またはコントラストなどの電気光学的特性が異なるドメインの形成の減少、
・高い透過性、
・良好なコントラスト、
・速い応答時間。
【０４６７】
ディスプレイの製造方法は当業者に既知であり、文献、例えば米国特許第６１３０７３８号明細書および欧州特許出願公開第２８１８５３４号明細書に記載されている。
【０４６８】
また本発明は上記および下記の通りのＬＣディスプレイを製造する方法であって、上記および下記の通りのＬＣ媒体をディスプレイ内に提供する工程と、ディスプレイの規定された領域において重合性化合物を重合させる工程とを含む方法にも関する。
【０４６９】
好ましくは重合性化合物は、ＵＶ照射に曝露することで光重合される。
【０４７０】
更に好ましくは重合性化合物は、フォトマスクを通してＵＶ照射に曝露することで光重合される。
【０４７１】
フォトマスクは好ましくは、光重合のために使用されるＵＶ放射に対して透明な領域と、光重合のために使用されるＵＶ放射に対して透明でない領域とを含み、ただし透明領域は、ポリマー壁の所望の形状に対応するパターンまたは画像を形成するように設計される。結果として重合性化合物は、フォトマスクの透明領域によって覆われたディスプレイのそれらの部分においてのみ重合され、よって所望の形状のポリマー壁を形成する。
【０４７２】
本発明の好ましい実施形態において上記の通りの第１ＵＶ照射工程後、好ましくはフォトマスクを適用せずに、ディスプレイに第２ＵＶ照射工程を施す。これにより、第１工程で重合されなかったか部分的にしか重合されなかったモノマーの重合を完了することが可能である。
【０４７３】
例えば本発明によるＬＣディスプレイは、以下の通り製造できる。上記および下記の通りの重合性化合物を、適切なＬＣホスト混合物と混ぜ合わせる。次いでこの結果得られたＬＣ媒体は従来の製造方法を使用して、ディスプレイに内包できる。得られたＬＣ媒体は例えば、毛管力を使用して２枚の基板で形成されたセルギャップ内に充填できる。
【０４７４】
あるいはＬＣ媒体を基板上に層として堆積してよく、気泡の混入を防ぐために別の基板を真空下でＬＣ層の最上部に置く。いずれの場合もＬＣ媒体は図１ａに例示的に示す通り、２枚の基板で形成されるセルギャップ内に配置する。これらの基板は通常、ＬＣ媒体と直接接触する配向層で覆われている。基板自体は、ＴＦＴ、ブラックマトリックス、カラーフィルタなどの他の機能的構成要素を担持してよい。
【０４７５】
続いて図１ｂに例示的に示す通りネマチックまたは等方相のいずれかであるＬＣ媒体をフォトマスクを介してコリメートされた光でＵＶ放射に曝露することによって、重合誘発相分離が開始される。これにより図１ｃに例示的に示す通り、ポリマー壁構造の形成、ＬＣホストの復元および配向層によるＬＣ相の配向に至る。
【０４７６】
ＬＣ媒体中の重合性化合物の重合は好ましくは、室温で行う。重合温度においてＬＣ媒体は、重合性化合物の濃度に依存してネマチック相または等方相であり得る。例えば重合性化合物がより高い濃度、例えば１０〜１５％より上で存在する場合、ＬＣ媒体は室温で等方相に存在する可能性がある。
【０４７７】
この工程は、当該産業で確立されたディスプレイ製造の方法を有利に利用できる。よって例えば、ＰＳ−ＶＡなどのポリマー安定化またはＰＳタイプのディスプレイモードから既知のディスプレイ充填方法、例えばワンドロップ充填（ＯＤＦ、ｏｎｅ−ｄｒｏｐ−ｆｉｌｌｉｎｇ）およびディスプレイを封止後に放射線開始重合工程の両方は、従来のＬＣＤ製造において確立された技術である。
【０４７８】
本発明の好ましいＬＣディスプレイは、
・ピクセル領域を定義するピクセル電極、それぞれのピクセル領域に配置されたスイッチ素子に連結されておりマイクロスリットパターンを施してもよいピクセル電極、および任意にピクセル電極上に配置された第１配向層を含む第１基板と；
・第１基板に面している第２基板の全体部分上に配置してもよい通常の電極層、および任意の第２配向層を含む第２基板と；
・上および下に記載する通りの重合性成分Ａおよび液晶成分Ｂ）（ただし、重合性成分Ａ）は重合されている。）を含むＬＣ媒体を含み、第１および第２基板間に配置されたＬＣ層と
を含む。
【０４７９】
ＬＣディスプレイは、カラーフィルター、ブラックマトリクス、パッシベーション層、光学レタデーション層、個々のピクセルをアドレスするためのトランジスタ素子などの更なる要素を含んでよく、これらは全て当業者に既知で、特許性のある技量を発揮することなく用いることができる。
【０４８０】
電極構造は、個々のディスプレイのタイプに応じて当業者が設計できる。例えばＶＡディスプレイ用に２個、４個またはそれ以上の異なるチルト配向方向を生成するために、スリットおよび／または隆起もしくは突起を有する電極を提供することで、ＬＣ分子のマルチドメイン配向性を誘発できる。
【０４８１】
第１および／または第２配向層は、ＬＣ層のＬＣ分子の配向方向を制御する。例えばＴＮディスプレイにおいては、配向層がＬＣ分子を表面に平行な方向に配向するよう配向層を選択し、一方ＶＡディスプレイにおいては、配向層がＬＣ分子をホメオトロピック配向、即ち、表面に垂直な方向に配向するよう配向層を選択する。そのような配向層は、例えば、ポリイミドを含み、ポリイミドはラビングされていてもよく、光配向法で調製されてもよい。
【０４８２】
基板はガラス基板でよい。ガラス基板を有するＬＣディスプレイにおいて本発明によるＬＣ媒体を使用することで、幾つかの利点を提供できる。例えばＬＣ媒体中にポリマー壁構造を形成することは、ガラス基板に加えられた圧力が望ましくない光学的欠陥を引き起こす所謂「プール効果（ｐｏｏｌｉｎｇ  ｅｆｆｅｃｔ）」を防止するのに役立つ。またポリマー壁構造の安定化効果により更に、パネルの厚さを最小にすることもできる。更にガラス基板を有する曲げられたパネルにおいてポリマー壁構造により、より小さい曲率半径が可能になる。
【０４８３】
フレキシブルＬＣディスプレイには好ましくは、プラスチック基板が使用される。これらのプラスチック基板は好ましくは、低い複屈折率を有する。例えば、ポリカーボネート（ＰＣ、ｐｏｌｙｃａｒｂｏｎａｔｅ）、ポリエーテルスルホン（ＰＥＳｐｏｌｙｅｔｈｅｒｓｕｌｆｏｎｅ、）、多環オレフィン（ＰＣＯ、ｐｏｌｙｃｙｃｌｉｃ  ｏｌｅｆｉｎｅ）、ポリアリレート（ＰＡＲ、ｐｏｌｙａｒｙｌａｔｅ）、ポリエーテルエーテルケトン（ＰＥＥＫ、ｐｏｌｙｅｔｈｅｒｅｔｈｅｒｋｅｔｏｎｅ）または無色ポリイミド（ＣＰＩ、ｃｏｌｏｕｒｌｅｓｓ  ｐｏｌｙｉｍｉｄｅ）基板である。
【０４８４】
ＬＣ媒体を有するＬＣ層は、ディスプレイの製造で通常使用される方法、例えば一滴充填（ＯＤＦ：ｏｎｅ−ｄｒｏｐ−ｆｉｌｌｉｎｇ）法でディスプレイの基板間に配置できる。次いで、ＬＣ媒体の重合性成分を、例えばＵＶ光重合で重合する。
【０４８５】
重合は、一段階または二段階以上で行える。また幾つかのＵＶ照射および／または加熱もしくは冷却工程の順序で、重合を行うことも可能である。例えばディスプレイの製造方法は、重合を開始するための室温における第１ＵＶ照射工程と、続いて第１工程で反応しなかった化合物を重合または架橋させる第２重合工程（「最終硬化」）とを含む。
【０４８６】
重合の際、重合性化合物は互いに反応してＬＣホスト混合物から巨視的に相分離し、ＬＣ媒体中にポリマー壁を形成するポリマーとなる。
【０４８７】
適切で好ましい重合方法は、例えば、熱または光重合で、好ましくは光重合であり、特にはＵＶ誘発光重合で、ＵＶ照射に重合性化合物を曝露することで達成できる。
【０４８８】
１種類以上の重合開始剤をＬＣ媒体に添加できる。重合に適切な条件および開始剤の適切なタイプおよび量は当業者に既知であり、文献に記載されている。例えば、商業的に入手可能な光重合開始剤Ｉｒｇａｃｕｒｅ６５１（登録商標）、Ｉｒｇａｃｕｒｅ１８４（登録商標）、Ｉｒｇａｃｕｒｅ９０７（登録商標）、Ｉｒｇａｃｕｒｅ３６９（登録商標）またはＤａｒｏｃｕｒｅ１１７３（登録商標）（Ｃｉｂａ社）がフリーラジカル重合に適する。重合開始剤を用いる場合、開始剤の割合は、好ましくは、０．００１〜５重量％、特に好ましくは、０．００１〜１重量％である。
【０４８９】
また、本発明による重合性化合物は開始剤を伴わない重合にも適しており、このことは、例えば、材料費がより低く、特に、開始剤またはその劣化生成物の残存し得る量によるＬＣ媒体の汚染がより少ないなどの特筆すべき利点を伴う。このように、開始剤を加えることなく、重合を行うこともできる。好ましい実施形態において、ＬＣ媒体は重合開始剤を含有する。
【０４９０】
また、例えば、保存または輸送中におけるＲＭの好ましくない自発的な重合を防止するために、ＬＣ媒体は１種類以上の安定剤または禁止剤を含んでもよい。安定剤の適切なタイプおよび量は当業者に既知であり、文献に記載されている。例えば、Ｉｒｇａｎｏｘ（登録商標）シリーズ（Ｃｉｂａ社）からの商業的に入手可能な安定剤、例えば、Ｉｒｇａｎｏｘ（登録商標）１０７６などが特に適切である。安定剤を用いる場合、安定剤の割合は、ＲＭまたは重合性成分（成分Ａ）の総量を基礎として、好ましくは、１０〜５００，０００ｐｐｍ、特に好ましくは、５０〜５０，０００ｐｐｍである。
【０４９１】
好ましくは本発明によるＬＣ媒体は、上記および下記の通りの重合性成分Ａ）およびＬＣ成分Ｂ）（またはＬＣホスト混合物）から本質的に成る。しかしながらＬＣ媒体は、１種類以上の更なる成分または添加剤を追加して含んでよい。
【０４９２】
また本発明によるＬＣ媒体は、当業者に既知で文献に記載されている、例えば、重合開始剤、禁止剤、安定剤、表面活性化物質またはキラルドーパントなどの更なる添加剤を含んでもよい。これらは重合性でも非重合性でもよい。従って、重合性の添加剤は重合性成分または成分Ａ）に属すると見なす。従って、非重合性の添加剤は非重合性成分または成分Ｂ）に属すると見なす。
【０４９３】
好ましい添加剤は、コモノマー、キラルドーパント、重合開始剤、禁止剤、安定剤、界面活性剤、湿潤剤、潤滑剤、分散剤、疎水化剤、接着剤、流動性改良剤、消泡剤、脱気剤、希釈剤、反応性希釈剤、助剤、着色剤、色素、顔料およびナノ粒子が挙げられるリストから選択するが、限定されない。
【０４９４】
好ましい実施形態において、ＬＣ媒体は、例えば、１種類以上のキラルドーパントを、好ましくは、０．０１〜１重量％、非常に好ましくは、０．０５〜０．５重量％の濃度において含有する。キラルドーパントは、好ましくは、下の表Ｂからの化合物から成る群より選択され、非常に好ましくは、Ｒ−またはＳ−１０１１、Ｒ−またはＳ−２０１１、Ｒ−またはＳ−３０１１、Ｒ−またはＳ−４０１１およびＲ−またはＳ−５０１１から成る群より選択される。
【０４９５】
もう一つの好ましい実施形態において、ＬＣ媒体は、１種類以上のキラルドーパントのラセミ体を含有し、キラルドーパントは、好ましくは、先の段落で述べたキラルドーパントより選択される。
【０４９６】
更に、例えば、０〜１５重量％の多色性色素、更に、導電性を向上するために、ナノ粒子、導電性塩、好ましくは、エチルジメチルドデシルアンモニウム４−ヘキソキシベンゾエート、テトラブチルアンモニウムテトラフェニルボレートまたはクラウンエーテルの錯塩（例えば、Ｈａｌｌｅｒら、Ｍｏｌ．Ｃｒｙｓｔ．Ｌｉｑ．Ｃｒｙｓｔ．２４巻、２４９〜２５８頁（１９７３年）参照）、または、ネマチック相の誘電異方性、粘度および／または配向を改変するための物質をＬＣ媒体に加えることも可能である。このタイプの物質は、例えば、独国特許出願公開第２２  ０９  １２７号公報、独国特許出願公開第２２  ４０  ８６４号公報、独国特許出願公開第２３  ２１  ６３２号公報、独国特許出願公開第２３  ３８  ２８１号公報、独国特許出願公開第２４  ５０  ０８８号公報、独国特許出願公開第２６  ３７  ４３０号公報および独国特許出願公開第２８  ５３  ７２８号公報に記載されている。
【０４９７】
本発明に従って使用できるＬＣ媒体は、例えば、１種類以上の上述の化合物を、上で定義される通りの１種類以上の重合性化合物と、および、任意成分として、更なる液晶化合物および／または添加剤と混合することで、それ自身は従来の様式によって調製される。一般に、より少量で使用される成分の所望量を、主要な構成成分を構成する成分に、有利には昇温して、溶解する。また、有機溶媒中、例えば、アセトン、クロロホルムまたはメタノール中における成分の溶液を混合し、完全に混合後、例えば蒸留により、溶媒を再び除去することも可能である。本発明は、更に、本発明によるＬＣ媒体を調製する方法に関する。
【０４９８】
また、本発明によるＬＣ媒体が、例えば、Ｈ、Ｎ、Ｏ、Ｃｌ、Ｆが対応する重水素などの同位体に置き換えられた化合物も含んでもよいことは、当業者に言うまでもない。
【０４９９】
以下の例は、本発明を限定することなく本発明を説明する。しかしながら、それらは、当業者に対して、好ましく用いられる化合物、それらのそれぞれの濃度およびそれらの互いの組み合わせと共に、好ましい混合の考え方を示す。加えて、例は、どのような特性および特性の組み合わせが入手可能であるかを例示する。
【０５００】
以下の略称を使用する：
（ｎ、ｍ、ｚ：それぞれの場合において互いに独立に、１、２、３、４、５または６。）
【０５０１】
【表１】
2018522104.tif 000160
【０５０２】
【表２】
2018522104.tif 000161
【０５０３】
【表３】
2018522104.tif 000162
【０５０４】
【表４】
2018522104.tif 000163
【０５０５】
【表５】
2018522104.tif 000164
【０５０６】
【表６】
2018522104.tif 000165
【０５０７】
【表７】
2018522104.tif 000166
【０５０８】
【表８】
2018522104.tif 000167
【０５０９】
【表９】
2018522104.tif 000168
【０５１０】
【表１０】
2018522104.tif 000169
【０５１１】
【表１１】
2018522104.tif 000170
【０５１２】
【表１２】
2018522104.tif 000171
【０５１３】
【表１３】
2018522104.tif 000172
【０５１４】
【表１４】
2018522104.tif 000173
【０５１５】
【表１５】
2018522104.tif 000174
【０５１６】
【表１６】
2018522104.tif 000175
【０５１７】
【表１７】
2018522104.tif 000176
【０５１８】
【表１８】
2018522104.tif 000177
【０５１９】
【表１９】
2018522104.tif 000178
【０５２０】
【表２０】
2018522104.tif 000179
【０５２１】
【表２１】
2018522104.tif 000180
【０５２２】
【表２２】
2018522104.tif 000181
【０５２３】
【表２３】
2018522104.tif 000182
【０５２４】
【表２４】
2018522104.tif 000183
【０５２５】
【表２５】
2018522104.tif 000184
本発明の第１の好ましい実施形態において本発明によるＬＣ媒体は、表Ａ１からの化合物から成る群より選択される１種類以上の化合物を含む。
【０５２６】
本発明の第２の好ましい実施形態において本発明によるＬＣ媒体は、表Ａ２からの化合物から成る群より選択される１種類以上の化合物を含む。
【０５２７】
表Ｂに、本発明によるＬＣ媒体に添加できる可能なキラルドーパントを示す。
【０５２８】
【表２６】
2018522104.tif 000185
ＬＣ媒体は、好ましくは０〜１０重量％、特には０．０１〜５重量％、特に好ましくは０．１〜３重量％のドーパントを含む。ＬＣ媒体は好ましくは、表Ｂからの化合物から成る群より選択される１種類以上のドーパントを含む。
【０５２９】
表Ｃに、本発明によるＬＣ媒体に添加できる可能な安定剤を示す。
（ｎは、ここで、１〜１２の整数、好ましくは、１、２、３、４、５、６、７または８を表し、末端のメチル基は示していない）。
【０５３０】
【表２７】
2018522104.tif 000186
【０５３１】
【表２８】
2018522104.tif 000187
【０５３２】
【表２９】
2018522104.tif 000188
【０５３３】
【表３０】
2018522104.tif 000189
【０５３４】
【表３１】
2018522104.tif 000190
ＬＣ媒体は、好ましくは０〜１０重量％、特には１ｐｐｍ〜５重量％、特に好ましくは１ｐｐｍ〜１重量％の安定剤を含む。ＬＣ媒体は好ましくは、表Ｃからの化合物から成る群より選択される１種類以上の安定剤を含む。
【０５３５】
加えて、以下の略称および記号を使用する：
Ｖ０は２０℃における容量閾電圧［Ｖ］であり、
ｎｅは２０℃および５８９ｎｍにおける異常屈折率であり、
ｎ０は２０℃および５８９ｎｍにおける通常屈折率であり、
Δｎは２０℃および５８９ｎｍにおける光学的異方性であり、
ε⊥は２０℃および１ｋＨｚにおけるダイレクターに垂直な誘電率であり、
ε‖は２０℃および１ｋＨｚにおけるダイレクターに平行な誘電率であり、
Δεは２０℃および１ｋＨｚにおける誘電異方性であり、
ｃｌ．ｐ．、Ｔ（Ｎ，Ｉ）は透明点［℃］であり、
γ１は２０℃における回転粘度［ｍＰａ・ｓ］であり、
Ｋ１は２０℃における「スプレイ（ｓｐｌａｙ）」変形に対する弾性定数［ｐＮ］であり、
Ｋ２は２０℃における「ツイスト（ｔｗｉｓｔ）」変形に対する弾性定数［ｐＮ］であり、
Ｋ３は２０℃における「ベンド（ｂｅｎｄ）」変形に対する弾性定数［ｐＮ］である。
【０５３６】
他に明記しない限り、本出願において全ての濃度は重量パーセントで示され、好ましくは対応する混合物全体に関し、全ての固体または液晶成分を含み、溶媒を含まない。
【０５３７】
他に明記しない限り、例えば、融点Ｔ（Ｃ，Ｎ）、スメクチック（Ｓ）からネマチック（Ｎ）相への転移Ｔ（Ｓ，Ｎ）および透明点Ｔ（Ｎ，Ｉ）などの本出願において示される全ての温度の値は摂氏度（℃）で示される。ｍ．ｐ．は融点を表し、ｃｌ．ｐ．は透明点である。更に、Ｃは結晶状態であり、Ｎはネマチック相であり、Ｓはスメクチック相であり、Ｉは等方相である。これらの記号の間のデータは、転移温度を表す。
【０５３８】
全ての物理的特性は「メルク液晶、液晶の物理的特性」１９９７年１１月、ドイツ国メルク社に従って決定されるか決定されたものであり、それぞれの場合で他に明示しない限り、２０℃の温度が適用され、Δｎは５８９ｎｍで決定され、Δεは１ｋＨｚで決定される。
【０５３９】
本発明については、用語「閾電圧」は、他に明示しない限り、フレデリックス閾値としても既知の容量閾値（Ｖ０）に関する。また、例において、一般的に通常であるが、１０％相対コントラスト（Ｖ１０）に対する光学的閾値も示す場合がある。
【実施例】
【０５４０】
＜ＬＣホスト混合物＞
＜例１＞
ネマチックＬＣホスト混合物Ｎ１を、以下の通り配合する。
【０５４１】
【表３２】
2018522104.tif 000191
＜例２＞
ネマチックＬＣホスト混合物Ｎ２を、以下の通り配合する。
【０５４２】
【表３３】
2018522104.tif 000192
＜例３＞
ネマチックＬＣホスト混合物Ｎ３を、以下の通り配合する。
【０５４３】
【表３４】
2018522104.tif 000193
＜例４＞
ネマチックＬＣホスト混合物Ｎ４を、以下の通り配合する。
【０５４４】
【表３５】
2018522104.tif 000194
＜例５＞
ネマチックＬＣホスト混合物Ｎ５を、以下の通り配合する。
【０５４５】
【表３６】
2018522104.tif 000195
＜例６＞
ネマチックＬＣホスト混合物Ｎ６を、以下の通り配合する。
【０５４６】
【表３７】
2018522104.tif 000196
＜例７＞
ネマチックＬＣホスト混合物Ｎ７を、以下の通り配合する。
【０５４７】
【表３８】
2018522104.tif 000197
＜例８＞
ネマチックＬＣホスト混合物Ｎ８を、以下の通り配合する。
【０５４８】
【表３９】
2018522104.tif 000198
＜例９＞
ネマチックＬＣホスト混合物Ｎ９を、以下の通り配合する。
【０５４９】
【表４０】
2018522104.tif 000199
＜例１０＞
ネマチックＬＣホスト混合物Ｎ１０を、以下の通り配合する。
【０５５０】
【表４１】
2018522104.tif 000200
＜例１１＞
ネマチックＬＣホスト混合物Ｎ１１を、以下の通り配合する。
【０５５１】
【表４２】
2018522104.tif 000201
＜例１２＞
ネマチックＬＣホスト混合物Ｎ１２を、以下の通り配合する。
【０５５２】
【表４３】
2018522104.tif 000202
＜例１３＞
ネマチックＬＣホスト混合物Ｎ１３を、以下の通り配合する。
【０５５３】
【表４４】
2018522104.tif 000203
＜例１４＞
ネマチックＬＣホスト混合物Ｎ１４を、以下の通り配合する。
【０５５４】
【表４５】
2018522104.tif 000204
＜例１５＞
ネマチックＬＣホスト混合物Ｎ１５を、以下の通り配合する。
【０５５５】
【表４６】
2018522104.tif 000205
＜例１６＞
ネマチックＬＣホスト混合物Ｎ６１を、以下の通り配合する。
【０５５６】
【表４７】
2018522104.tif 000206
＜例１７＞
ネマチックＬＣホスト混合物Ｎ１７を、以下の通り配合する。
【０５５７】
【表４８】
2018522104.tif 000207
＜例１８＞
ネマチックＬＣホスト混合物Ｎ１８を、以下の通り配合する。
【０５５８】
【表４９】
2018522104.tif 000208
＜例１９＞
ネマチックＬＣホスト混合物Ｎ１９を、以下の通り配合する。
【０５５９】
【表５０】
2018522104.tif 000209
＜例２０＞
ネマチックＬＣホスト混合物Ｎ２０を、以下の通り配合する。
【０５６０】
【表５１】
2018522104.tif 000210
＜例２１＞
ネマチックＬＣホスト混合物Ｎ２１を、以下の通り配合する。
【０５６１】
【表５２】
2018522104.tif 000211
＜例２２＞
ネマチックＬＣホスト混合物Ｎ２２を、以下の通り配合する。
【０５６２】
【表５３】
2018522104.tif 000212
＜例２３＞
ネマチックＬＣホスト混合物Ｎ２３を、以下の通り配合する。
【０５６３】
【表５４】
2018522104.tif 000213
＜重合性混合物例＞
＜重合性混合物の調製＞：ポリマー壁を形成するための重合性ＬＣ媒体を、ＬＣホスト、モノマーおよび光開始剤を混合し、次いで得られた混合物を透明点より上で加熱することで均質化して調製する。モノマーの構造（組成表中の式および名前を含む）を以下に列記する。混合物の組成を表１に示す。
【０５６４】
【表５５】
2018522104.tif 000214
【０５６５】
【表５６】
2018522104.tif 000215
【０５６６】
【表５７】
2018522104.tif 000216
【０５６７】
【表５８】
2018522104.tif 000217
比較混合物である重合性混合物Ｃ１は正の誘電率異方性を有するホスト混合物Ｎ１４を含有し、式Ｉ１ａ１の第１一反応性第１モノマーＭ１ａ、式ＩＩ１ａ２の一反応性第２モノマーＭ２ａおよび式ＩＶ１ａ１の二反応性モノマーＤ１ａを更に含有するが、２個の異なる重合性基を有する二反応性第３モノマーを含有しない。
【０５６８】
本発明による重合性混合物１は正の誘電異方性を有するホスト混合物Ｎ１４を含有し、式Ｉ１ａ１の一反応性第１モノマーＭ１ａ、式ＩＩ１ａ２の一反応性第２モノマーＭ２ａおよび２個の異なる重合性基を有する式ＩＩＩ１ａ２の二反応性第３モノマーＨ１を更に含有する。
【０５６９】
本発明による重合性混合物２〜８は正の誘電率異方性を有するホスト混合物Ｎ１６を含有し、式Ｉ２ａ１の一反応性第１モノマーＭ１ｂ、式ＩＩ１ａ５の一反応性第２モノマーＭ２ｄおよび２個の異なる重合性基を有する式ＩＩＩ１ａ７、ＩＩＩ１ａ８、ＩＩＩ１ａ９、ＩＩＩ１ａ１４またはＩＩＩ１ａ２０の二反応性第３モノマーＨ２、Ｈ３、Ｈ４、Ｈ５またはＨ６をそれぞれ更に含有する。
【０５７０】
本発明による重合性混合物９は混合物１と同じ反応性化合物を含有するが、負の誘電異方性を有するＬＣホスト混合物Ｎ１７を含有する。
【０５７１】
＜モノマー／開始剤＞：モノマーである式ＩＩａ１のエチルヘキシルメタクリレート（ＥＨＭＡ（ｅｔｈｙｌ  ｈｅｘｙｌ  ｍｅｔｈａｃｒｙｌａｔｅ）、アルドリッチ社製品番号：２９０８０７）、式ＩＩａ２のエチルヘキシルアクリレート（ＥＨＡ（ｅｔｈｙｌ  ｈｅｘｙｌ  ａｃｒｙｌａｔｅ）、アルドリッチ社製品番号：２９０８１５）および式Ｉ１ａ１のイソボルニルメタクリレート（ＩＢＯＭＡ（ｉｓｏｂｏｒｎｙｌ  ｍｅｔｈａｃｒｙｌａｔｅ）、アルドリッチ社製品番号：３９２１１１）をカラムクロマトグラフィーで精製する。光開始剤２，２−ジメトキシ−２−フェニルアセトフェノン（ＩＲＧ−６５１（登録商標）、アルドリッチ社製品番号：１９６１１８）を、そのまま使用した。
【０５７２】
＜装置例＞
＜試験用セル＞：試験用セルはＩＴＯで被覆された２枚のガラス基板を含み、ガラス基板は３〜４ミクロンの層厚でスペーサー粒子またはホイルで隔てられ、接着剤（通常、Ｎｏｒｌａｎｄ社ＮＥＡ１２３）で接着する。電極層の最上にポリイミド配向層（日産社ＳＥ−６５１４またはＳＥ２４１４）を塗工し、これを平行または反平行にラビングする。
【０５７３】
＜壁の形成＞：試験用セルをＬＣ媒体で充填し、黒色の非反射表面上に配置する。フォトマスクを試験用セルの最上に配置し、試料に３０分間ＵＶ放射する（Ｈｇ／Ｘｅアークランプ、ＬＯＴ  ＱｕａｎｔｕｍＤｅｓｉｇｎ  Ｅｕｒｏｐｅ社ＬＳ０２０５、試料における４ｍＷ／ｃｍ２強度、３６５±１０ｎｍ  ＦＷＨＭで測定）。３２０ｎｍ未満の発光スペクトルの放射は、ダイクロイックミラーで除去する。フォトマスクは通常、同じ厚さで等距離の線パターンを有する。典型的な線厚は１０ミクロンであり、線間の典型的な距離は１００ミクロンである。
【０５７４】
＜特性解析＞：試料を偏光顕微鏡下で分析する。等方性ポリマー壁は、複屈折ＬＣを含有する領域と明確に区別できる。壁の幅およびＬＣのポリマー壁内への包接、ならびにポリマーの汚染に起因するピクセル領域の欠陥または壁形成の工程に起因するＬＣの誤った配向が観察される。
【０５７５】
＜機械的ストレス試験＞：１０秒間１０Ｎの力で０．５ｍｍ２の先端によって最上の基板に圧力を加えることで、試験用セルに機械的ストレスを与える。偏光顕微鏡でポリマー壁構造の損傷を評価する。
【０５７６】
ポリマー壁構造は、機械的ストレスに起因する著しい損傷を示さないことが観察された。
【０５７７】
＜電子顕微鏡写真＞：電子顕微鏡写真を撮ることで、ポリマー壁の構造およびポリマーによるピクセル領域の汚染を調べる。上面図のために上の基板を持ち上げるか、または壁の断面を見るためにガラススライドを半分に割って、試料を調製する。試料をシクロヘキサンでフラッシュしてＬＣを除去し、続いて基材を空気流中で乾燥させ、導電層（金）でスパッタコートする。
【０５７８】
＜電気光学的特性解析＞：０および１０Ｖの間で０．０５Ｖ刻みの電位を印加して、液晶ホストの電気光学的特性を特性解析する。交差偏光子（積分球を備えたＤＭＳ３０１）間の試料の透過率変化を測定することで、得られた応答を記録する。
【０５７９】
液晶ホストの電気光学的特性は、ポリマー壁構造により著しくは影響されないことが観察された。
【０５８０】
＜比較例Ａ＞
重合性ＬＣ混合物Ｃ１を試験用セルに充填し、上記の通りフォトマスク下でＵＶ照射に供する。重合後（ａ）、機械的ストレス試験後（ｂ）および熱ストレス試験後（ｃ）の試験用セルの偏光顕微鏡像を図２に示す。形成されたポリマー壁は、暗い線として見ることができる。
【０５８１】
＜例Ａ＞
重合性ＬＣ混合物１を試験用セルに充填し、上記の通りフォトマスク下でＵＶ照射に供する。重合後（ａ）、機械的ストレス試験後（ｂ）および熱ストレス試験後（ｃ）の試験用セルの偏光顕微鏡像を図３に示す。形成されたポリマー壁は、暗い線として見ることができる。
【０５８２】
比較例Ａと比較して、形成されたポリマー壁はより鋭いエッジで良好に画定されることが見て取れる。
【０５８３】
＜例Ｂ＞
重合性ＬＣ混合物２を試験用セルに充填し、上記の通りフォトマスク下でＵＶ照射に供する。重合後（ａ）、機械的ストレス試験後（ｂ）および熱ストレス試験後（ｃ）の試験用セルの偏光顕微鏡像を図４に示す。形成されたポリマー壁は、暗い線として見ることができる。
【０５８４】
試験用セルを同じランプを使用するが８０ｍＷ／ｃｍ２の強度で、５分間フォトマスクなしで更なるＵＶ照射工程に供する。
【０５８５】
第２ＵＶ照射工程後（ａ）および熱ストレス試験後（ｂ）の試験用セルの偏光顕微鏡像を図５に示す。形成されたポリマー壁は、暗い線として見ることができる。第２ＵＶ照射工程でポリマー壁形成を更に改善できることも図５から見て取れる。
【０５８６】
＜例Ｃ＞
重合性ＬＣ混合物３、４および５をそれぞれ試験用セルに充填し、上記の通りフォトマスク下でＵＶ照射に供する。重合後（ａ）および機械的ストレス試験後（ｂ）の混合物３、４および５それぞれの試験用セルの偏光顕微鏡像を図６に示す。形成されたポリマー壁は、暗い線として見ることができる。
【０５８７】
比較例Ａと比較して、形成されたポリマー壁はより鋭いエッジで良好に画定されることが見て取れる。
【０５８８】
重合性ＬＣ混合物３、４および５は、中央オクチレン基および第１重合性基としてビニルオキシ基を全て有するが、第２重合性基によって互いに異なる化合物Ｈ２、Ｈ３およびＨ４をそれぞれ第３重合性化合物として含有し、第２重合性基はそれぞれ、アクリレート（Ｈ２）、メタクリレート（Ｈ３）およびエタクリレート（Ｈ４）である。ポリマー壁の形成は３つの混合物の全てで良好であるが、化合物Ｈ３の混合物４が最も良好に画定され最も鋭いポリマー壁を示すことが図６から見て取れる。
【０５８９】
＜例Ｄ＞
重合性ＬＣ混合物６、７および８をそれぞれ試験用セルに充填し、上記の通りフォトマスク下でＵＶ照射に供する。重合後（ａ）および機械的ストレス試験後（ｂ）の混合物６、７および８それぞれの試験用セルの偏光顕微鏡像を図７に示す。形成されたポリマー壁は、暗い線として見ることができる。
【０５９０】
比較例Ａと比較して、形成されたポリマー壁はより鋭いエッジで良好に画定されることが見て取れる。
【０５９１】
重合性ＬＣ混合物６、７および８は、ビニルオキシ基およびメタクリレート基間のアルキレン基の長さにおいてのみ互いに異なる化合物Ｈ３、Ｈ５およびＨ６をそれぞれ第３重合性化合物として含有し、アルキレン基はそれぞれ、オクチレン（Ｈ３）、デシレン（Ｈ５）およびドデシレン（Ｈ６）である。ポリマー壁の形成は３つの混合物全てで同様の品位であり、アルキレン鎖の長さの変化に伴って変化しないことが図７から見て取れる。
【０５９２】
＜例Ｅ＞
重合性ＬＣ混合物１１を試験用セルに充填し、上記の通りフォトマスク下でＵＶ照射に供する。重合後の試験用セルの偏光顕微鏡像を図８に示す。形成されたポリマー壁は、暗い線として見ることができる。
【図１】
2018522104.tif 000250
【図２】
2018522104.tif 000251
【図３】
2018522104.tif 000252
【図４】
2018522104.tif 000253
【図５】
2018522104.tif 000254
【図６】
2018522104.tif 000255
【図７】
2018522104.tif 000256
【図８】
2018522104.tif 000257
【国際調査報告】
2018522104.tif 000258
2018522104.tif 000259
2018522104.tif 000260